"色素構造を有する樹脂Aを含有する着色組成物であって、ゲルパーミエーションクロマトグラフィーにより測定される前記樹脂Aにおける分子量20,000以上の成分の占めるピーク面積が、前記樹脂Aの分子量分布全体のピーク面積に対して10以下である着色組成物。前記樹脂Aの重量平均分子量が4,000~15,000である、請求項1に記載の着色組成物。B顔料を更に含有する請求項1又は2に記載の着色組成物。C重合性化合物及びD光重合開始剤を更に含有する請求項1~3のいずれか1項に記載の着色組成物。Eアルカリ可溶性樹脂を更に含有する請求項1~4のいずれか1項に記載の着色組成物。前記樹脂Aの色素構造が、ジピロメテン色素、アゾ色素、アントラキノン色素、トリフェニルメタン色素、キサンテン色素、シアニン色素、スクアリリウム色素、キノフタロン色素、フタロシアニン色素及びサブフタロシアニン色素から選ばれる色素に由来する構造である、請求項1~5のいずれか1項に記載の着色組成物。前記樹脂Aが重合性基を更に有する請求項1~6のいずれか1項に記載の着色組成物。前記樹脂Aが、重合禁止剤の存在下で重合反応により得られた樹脂である請求項1~7のいずれか1項に記載の着色組成物。前記樹脂Aが、分子量20,000以上の成分を貧溶媒を用いて析出させることにより除去する工程を経て得られた樹脂である請求項1~8のいずれか1項に記載の着色組成物。カラーフィルタの着色層形成に用いる請求項1~9のいずれか1項に記載の着色組成物。請求項1~10のいずれか1項に記載の着色組成物を用いて得られた着色パターン。請求項11に記載の着色パターンを備えたカラーフィルタ。請求項1~10のいずれか1項に記載の着色組成物を支持体上に付与して着色層を形成する工程、該着色層を露光する工程、及び未露光部を現像除去して着色パターンを形成する工程を有するカラーフィルタの製造方法。請求項1~10のいずれか1項に記載の着色組成物を支持体上に付与して着色層を形成する工程、該着色層を露光する工程、及び未露光部を現像除去して着色パターンを形成する工程を有するパターン形成方法。請求項12に記載のカラーフィルタ又は請求項13に記載のカラーフィルタの製造方法により得られたカラーフィルタを具備した固体撮像素子。請求項12に記載のカラーフィルタ又は請求項13に記載のカラーフィルタの製造方法により作製されたカラーフィルタを具備した画像表示装置。しかし、ポリマー化された色素を含有する着色組成物を塗布すると、先に形成された他色パターン上に残渣として残存する問題が生じることがあった。また、塗布工程において、異物発生による欠陥が生じることもあった。本発明は、上記の状況に鑑みてなされたものであり、以下の目的を達成することを課題とする。すなわち、本発明の第1の目的は、他色パターン上への残渣の発生を抑制し、且つ塗布欠陥の発生を抑制し得る着色組成物を提供することにある。また、本発明の第2の目的は、色分離性に優れ、塗布欠陥のない着色パターン、該着色パターンを備えたカラーフィルタ及びその製造方法を提供することにある。また、本発明の第3の目的は、他色パターン上への残渣の発生を抑制し、且つ塗布欠陥の発生を抑制し得るパターン形成方法を提供することにある。更に、本発明の第4の目的は、前記カラーフィルタを備えることにより色分離性に優れる固体撮像素子及び画像表示装置を提供することにある。前記課題を解決するための具体的手段は以下の通りである。1色素構造を有する樹脂Aを含有する着色組成物であって、ゲルパーミエーションクロマトグラフィーGPCにより測定される前記樹脂Aにおける分子量20,000以上の成分の占めるピーク面積が、前記樹脂Aの分子量分布全体のピーク面積に対して10以下である着色組成物。2前記樹脂Aの重量平均分子量が4,000~15,000である、1に記載の着色組成物。3B顔料を更に含有する1又は2に記載の着色組成物。4C重合性化合物及びD光重合開始剤を更に含有する1~3のいずれか1項に記載の着色組成物。5Eアルカリ可溶性樹脂を更に含有する1~4のいずれか1項に記載の着色組成物。6前記樹脂Aの色素構造が、ジピロメテン色素、アゾ色素、アントラキノン色素、トリフェニルメタン色素、キサンテン色素、シアニン色素、スクアリリウム色素、キノフタロン色素、フタロシアニン色素及びサブフタロシアニン色素から選ばれる色素に由来する構造である、1~5のいずれか1項に記載の着色組成物。7前記樹脂Aが重合性基を更に有する1~6のいずれか1項に記載の着色組成物。8前記樹脂Aが、重合禁止剤の存在下で重合反応により得られた樹脂である1~7のいずれか1項に記載の着色組成物。9前記樹脂Aが、分子量20,000以上の成分を貧溶媒を用いて析出させることにより除去する工程を経て得られた樹脂である1~8のいずれか1項に記載の着色組成物。10カラーフィルタの着色層形成に用いる1~9のいずれか1項に記載の着色組成物。111~10のいずれか1項に記載の着色組成物を用いて得られた着色パターン。1211に記載の着色パターンを備えたカラーフィルタ。131~10のいずれか1項に記載の着色組成物を支持体上に付与して着色層を形成する工程、該着色層を露光する工程、及び未露光部を現像除去して着色パターンを形成する工程を有するカラーフィルタの製造方法。141~10のいずれか1項に記載の着色組成物を支持体上に付与して着色層を形成する工程、該着色層を露光する工程、及び未露光部を現像除去して着色パターンを形成する工程を有するパターン形成方法。1512に記載のカラーフィルタ又は13に記載のカラーフィルタの製造方法により得られたカラーフィルタを具備した固体撮像素子。1612に記載のカラーフィルタ又は13に記載のカラーフィルタの製造方法により作製されたカラーフィルタを具備した画像表示装置。本発明の着色組成物によれば、他色パターン上への残渣を抑制し、かつ塗布欠陥を抑制することができる。また、本発明によれば、色分離性に優れ、塗布欠陥のない着色パターン、該着色パターンを備えたカラーフィルタ及びその製造方法を提供することができる。また、本発明によれば、他色パターン上への残渣の発生を抑制し、且つ塗布欠陥の発生を抑制し得るパターン形成方法を提供することができる。更に、本発明によれば、前記カラーフィルタを備えることにより色分離性に優れる固体撮像素子及び画像表示装置液晶表示装置や有機EL表示装置等を提供することができる。以下に記載する本発明における構成要素の説明は、本発明の代表的な実施態様に基づいてなされることがあるが、本発明はそのような実施態様に限定されるものではない。本明細書における基原子団の表記に於いて、置換及び無置換を記していない表記は、置換基を有さないものと共に置換基を有するものをも包含するものである。例えば、アルキル基とは、置換基を有さないアルキル基無置換アルキル基のみならず、置換基を有するアルキル基置換アルキル基をも包含するものである。また、本明細書中における活性光線又は放射線とは、例えば、水銀灯の輝線スペクトル、エキシマレーザーに代表される遠紫外線、極紫外線EUV光、X線、電子線等を意味する。また、本発明において光とは、活性光線又は放射線を意味する。本明細書中における露光とは、特に断らない限り、水銀灯、エキシマレーザーに代表される遠紫外線、X線、EUV光などによる露光のみならず、電子線、イオンビーム等の粒子線による描画も露光に含める。本明細書において~を用いて表される数値範囲は、~の前後に記載される数値を下限値及び上限値として含む範囲を意味する。本明細書において、全固形分とは、着色組成物の全組成から溶剤を除いた成分の総質量をいう。また、本明細書において、メタアクリレートはアクリレートおよびメタクリレートの双方、又は、いずれかを表し、メタアクリルはアクリルおよびメタクリルの双方、又は、いずれかを表し、メタアクリロイルはアクリロイルおよびメタクリロイルの双方、又は、いずれかを表す。また、本明細書において、単量体とモノマーとは同義である。本明細書における単量体は、オリゴマーおよびポリマーと区別され、重量平均分子量が2,000以下の化合物をいう。本明細書において、重合性化合物とは、重合性官能基を有する化合物のことをいい、単量体であっても、ポリマーであってもよい。重合性官能基とは、重合反応に関与する基を言う。本発明において着色層は、カラーフィルタに用いられる画素及び/又はブラックマトリックスからなる層を意味する。本明細書において工程との語は、独立した工程だけではなく、他の工程と明確に区別できない場合であってもその工程の所期の作用が達成されれば、本用語に含まれる。[着色組成物]本発明の着色組成物は、色素構造を有する樹脂Aを含有し、ゲルパーミエーションクロマトグラフィーGPCにより測定される前記樹脂Aにおける分子量20,000以上の成分の占めるピーク面積が、前記樹脂Aの分子量分布全体のピーク面積に対して10以下である。GPCにより測定される樹脂Aにおける20,000以上の分子量成分の占めるピーク面積が、樹脂Aの分子量分布全体のピーク面積に対して10以下である本発明の着色組成物は、他色パターン上への残渣を抑制し、且つ塗布欠陥を抑制した着色パターンを形成しうる。その作用機構については未だ明確ではないが、以下のように推定している。色素構造を有する樹脂A中の20,000以上の高分子量成分は、前記色素構造を多く有しているため、先に形成された他色パターン中の色素と強く多点吸着する。この会合によって他色パターン上に吸着した前記色素構造を有する樹脂は、現像工程で除去することができず残渣が発生する。さらに、色素構造を有する樹脂中の20,000以上の高分子量成分は凝集性があり、塗布時に凝集することによって異物欠陥として発生するものと考えられる。これに対し、本発明は、樹脂AのGPCにより測定される20,000以上の分子量成分の占めるピーク面積を、樹脂Aの分子量分布全体のピーク面積に対して10以下とすることにより、他色パターン上への残渣を抑制し、且つ塗布欠陥を抑制した着色パターンを形成することができると推定される。本発明の着色組成物は、感放射線性を有する着色感放射線性組成物であることが好ましい。本発明の着色組成物は、更に、B顔料を含有することが好ましく、A及びBの他、C重合性化合物及びD光重合開始剤を含有することがより好ましく、A~Dの他、Eアルカリ可溶性樹脂を含有することが特に好ましく、必要に応じて、架橋剤など他の成分を含んでもよい。以下、本発明の着色組成物に含有される各成分について詳細に説明する。ゲルパーミエーションクロマトグラフィーGPCにより測定される20,000以上の分子量成分の占めるピーク面積が、樹脂Aの分子量分布全体のピーク面積に対して10以下である色素構造を有する樹脂A以下、単に色素構造を有する樹脂A、樹脂Aということもある。本発明において、GPCによる分子量及び重量平均分子量の測定は下記の条件で行うことができ、ポリスチレンを標準とした換算値とすることができる。測定機器:HLC-8220GPC東ソー株式会社製ガードカラム:HZ-L東ソー株式会社製カラム:TSKgelSuperHZM-M東ソー株式会社製、TSKgelSuperHZM-4000東ソー株式会社製、TSKgelSuperHZM-3000東ソー株式会社製、TSKgelSuperHZM-2000東ソー株式会社製溶離液:テトラヒドロフラン送液条件:サンプルポンプ0.35mL/分、リファレンスポンプ0.20mL/分カラム温度:40°C測定サンプル濃度:0.1質量テトラヒドロフラン溶液注入量:10μL本発明において、樹脂AのGPCにより測定される20,000以上の分子量成分の占めるピーク面積が、樹脂Aの分子量分布全体のピーク面積に対して10以下であり、樹脂Aの分子量分布全体のピーク面積に対して7以下であることが好ましく、5以下であることがより好ましい。色素構造を有する樹脂Aの重量平均分子量は、4,000~15,000であることが好ましく、5,000~10,000であることがより好ましい。この範囲よりも低いと、他色パターン上の残渣の悪化色素のサイズが小さくなり、パターン内部へしみ込みが発生するが抑制できなくなる。また、この分子量より大きいと、色ムラの悪化が大きくなる。本明細書において、重量平均分子量及び数平均分子量は、GPC法によりポリスチレン換算で測定した値を用いる。また、色素構造を有する樹脂Aの重量平均分子量Mwと、数平均分子量Mnとの比Mw/Mnは1.0~3.0であることが好ましく、1.6~2.5であることがさらに好ましく、1.6~2.0であることが最も好ましい。本発明において、GPCにより測定される20,000以上の分子量成分の占めるピーク面積が、樹脂Aの分子量分布全体のピーク面積に対して10以下である樹脂Aの製造方法としては特に制限はないが、i重合禁止剤の存在下で重合反応により製造する方法、ii得られた重合溶液に20,000以上の高分子量成分に対しての貧溶媒水などを添加し、析出した20,000以上の高分子量成分をろ過により除去する工程を経て製造する方法などが挙げられ、これら製造方法によれば、分子量20,000以上の成分の生成を抑制することができ、20,000以上の分子量成分の占めるピーク面積を、樹脂Aの分子量分布全体のピーク面積に対して好適に10以下とすることができる。特に、iの製造方法が製造適性が高く好ましい。本発明において、重合禁止剤ラジカル重合禁止剤などは公知のものを制限なく使用することができ、例えばフェノール類例えば、p-メトキシフェノール、2,5-ジ-tert-ブチル-4-メチルフェノール、2,6-ジtert-ブチル-4-メチルフェノール、4,4’-チオビス3-メチル-6-t-ブチルフェノール、2,2’-メチレンビス4-メチル-6-t-ブチルフェノール、4-メトキシナフトール等、ハイドロキノン類例えば、ハイドロキノン、2,6-ジ-tert-ブチルハイロドロキノン等、キノン類例えば、ベンゾキノン等、ニトロキシラジカル類例えば、2,2,6,6-テトラメチルピペリジン1-オキシルフリーラジカル、4-ヒドロキシ-2,2,6,6-テトラメチルピペリジン1-オキシルフリーラジカル等、ニトロベンゼン類例えば、ニトロベンゼン、4-ニトロトルエン等、フェノチアジン類例えば、フェノチアジン、2-メトキシフェノチアジン等があるが、特にフェノール類、ヒドロキノン類、キノン類、ニトロキシラジカル類が好ましく、フェノール類が最も好ましい。ラジカル重合禁止剤などの重合禁止剤の使用量は、重合反応溶液に含有される色素構造を有する構成単位に対応する色素単量体色素モノマーに対し10~5000ppmであることが好ましく、100~1000ppmであることがさらに好ましい。この範囲より多いと重合が阻害され、この範囲より少ないと分子量20,000以上の成分が増える傾向にある。色素構造を有する樹脂Aは、より具体的には、その分子構造中に、最大吸収波長が400nm~780nmの範囲に存在する色素骨格を有する部分構造を有する樹脂であることが好ましい。色素構造を有する樹脂Aは、本発明の着色組成物において、例えば着色剤として機能する。以下、色素構造を有する樹脂A色素構造を有する樹脂Aにおける色素に由来する部分構造、色素構造を有する樹脂Aの好ましい構造、色素構造を有する樹脂Aが有してもよい官能基などについて詳細に記述する。ここでいう色素に由来する部分構造とは、後述する色素構造を形成しうる具体的な色素以下、色素化合物とも称する。から水素原子を除いた、色素構造を有する樹脂連結部ポリマー鎖と直接又は間接的に連結可能な構造を表す。色素に由来する部分構造色素構造を有する樹脂Aにおける色素に由来する部分構造以下、色素構造ともいう。としては、特に制限はなく、公知の色素構造を含む種々のものを適用することができる。公知の色素構造としては、例えば、アゾ色素、アゾメチン色素インドアニリン色素、インドフェノール色素など、ジピロメテン色素、キノン色素ベンゾキノン色素、ナフトキノン色素、アントラキノン色素、アントラピリドン色素など、カルボニウム色素ジフェニルメタン色素、トリフェニルメタン色素、キサンテン色素、アクリジン色素など、キノンイミン色素オキサジン色素、チアジン色素など、アジン色素、ポリメチン色素オキソノール色素、メロシアニン色素、アリーリデン色素、スチリル色素、シアニン色素、スクアリリウム色素、クロコニウム色素など、キノフタロン色素、フタロシアニン色素、サブフタロシアニン色素、ペリノン色素、インジゴ色素、チオインジゴ色素、キノリン色素、ニトロ色素、ニトロソ色素、及びそれらの金属錯体色素から選ばれる色素に由来する色素構造などを挙げることができる。これらの色素構造の中でも、色相、色分離性、色むらなどの色特性の観点から、アゾ色素、ジピロメテン色素、アントラキノン色素、トリフェニルメタン色素、キサンテン色素、シアニン色素、スクアリリウム色素、キノフタロン色素、フタロシアニン色素、サブフタロシアニン色素から選ばれる色素に由来する色素構造が好ましく、アントラキノン色素、トリフェニルメタン色素、キサンテン色素、シアニン色素、スクアリリウム色素、キノフタロン色素、フタロシアニン色素、サブフタロシアニン色素から選ばれる色素に由来する色素構造が最も好ましい。色素構造を形成しうる具体的な色素化合物については新版染料便覧有機合成化学協会編;丸善、1970、カラーインデックスTheSocietyofDyersandcolourists、色素ハンドブック大河原他編;講談社、1986などに記載されている。本発明の色素構造を有する樹脂Aは、前記色素構造中の水素原子が下記置換基群Aから選択される置換基により置換されていてもよい。<置換基群A>色素構造を有する樹脂が有してもよい置換基としては、ハロゲン原子、アルキル基、シクロアルキル基、アルケニル基、シクロアルケニル基、アルキニル基、アリール基、ヘテロ環基、シアノ基、ヒドロキシル基、ニトロ基、カルボキシル基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基アルキルアミノ基、アニリノ基を含む、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、スルホ基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基などが挙げられる。以下詳細に記述する。ハロゲン原子例えば、フッ素原子、塩素原子、臭素原子、ヨウ素原子、直鎖もしくは分岐のアルキル基直鎖または分岐の置換もしくは無置換のアルキル基で、好ましくは炭素数1~30のアルキル基であり、例えばメチル、エチル、n-プロピル、イソプロピル、t-ブチル、n-オクチル、2-クロロエチル、2-シアノエチル、2-エチルヘキシル、シクロアルキル基好ましくは、炭素数3~30の置換または無置換のシクロアルキル基、例えば、シクロヘキシル、シクロペンチルが挙げられ、多シクロアルキル基、例えば、ビシクロアルキル基好ましくは、炭素数5~30の置換もしくは無置換のビシクロアルキル基で、例えば、ビシクロ[1,2,2]ヘプタン-2-イル、ビシクロ[2,2,2]オクタン-3-イルやトリシクロアルキル基等の多環構造の基が挙げられる。好ましくは単環のシクロアルキル基、ビシクロアルキル基であり、単環のシクロアルキル基が特に好ましい。、直鎖もしくは分岐のアルケニル基直鎖または分岐の置換もしくは無置換のアルケニル基で、好ましくは炭素数2~30のアルケニル基であり、例えば、ビニル、アリル、プレニル、ゲラニル、オレイル、シクロアルケニル基好ましくは、炭素数3~30の置換もしくは無置換のシクロアルケニル基で、例えば、2-シクロペンテン-1-イル、2-シクロヘキセン-1-イルが挙げられ、多シクロアルケニル基、例えば、ビシクロアルケニル基好ましくは、炭素数5~30の置換もしくは無置換のビシクロアルケニル基で、例えば、ビシクロ[2,2,1]ヘプト-2-エン-1-イル、ビシクロ[2,2,2]オクト-2-エン-4-イルやトリシクロアルケニル基であり、単環のシクロアルケニル基が特に好ましい。アルキニル基好ましくは、炭素数2~30の置換または無置換のアルキニル基、例えば、エチニル、プロパルギル、トリメチルシリルエチニル基、アリール基好ましくは炭素数6~30の置換もしくは無置換のアリール基で、例えばフェニル、p-トリル、ナフチル、m-クロロフェニル、o-ヘキサデカノイルアミノフェニル、ヘテロ環基好ましくは5~7員の置換もしくは無置換、飽和もしくは不飽和、芳香族もしくは非芳香族、単環もしくは縮環のヘテロ環基であり、より好ましくは、環構成原子が炭素原子、窒素原子および硫黄原子から選択され、かつ窒素原子、酸素原子および硫黄原子のいずれかのヘテロ原子を少なくとも一個有するヘテロ環基であり、更に好ましくは、炭素数3~30の5もしくは6員の芳香族のヘテロ環基である。例えば、2-フリル、2-チエニル、2-ピリジル、4-ピリジル、2-ピリミジニル、2-ベンゾチアゾリル、シアノ基、ヒドロキシル基、ニトロ基、カルボキシル基、アルコキシ基好ましくは、炭素数1~30の置換もしくは無置換のアルコキシ基で、例えば、メトキシ、エトキシ、イソプロポキシ、t-ブトキシ、n-オクチルオキシ、2-メトキシエトキシ、アリールオキシ基好ましくは、炭素数6~30の置換もしくは無置換のアリールオキシ基で、例えば、フェノキシ、2-メチルフェノキシ、2,4-ジ-t-アミルフェノキシ、4-t-ブチルフェノキシ、3-ニトロフェノキシ、2-テトラデカノイルアミノフェノキシ、シリルオキシ基好ましくは、炭素数3~20のシリルオキシ基で、例えば、トリメチルシリルオキシ、t-ブチルジメチルシリルオキシ、ヘテロ環オキシ基好ましくは、炭素数2~30の置換もしくは無置換のヘテロ環オキシ基で、ヘテロ環部は前述のヘテロ環基で説明されたヘテロ環部が好ましく、例えば、1-フェニルテトラゾール-5-オキシ、2-テトラヒドロピラニルオキシ、アシルオキシ基好ましくはホルミルオキシ基、炭素数2~30の置換もしくは無置換のアルキルカルボニルオキシ基、炭素数6~30の置換もしくは無置換のアリールカルボニルオキシ基であり、例えば、ホルミルオキシ、アセチルオキシ、ピバロイルオキシ、ステアロイルオキシ、ベンゾイルオキシ、p-メトキシフェニルカルボニルオキシ、カルバモイルオキシ基好ましくは、炭素数1~30の置換もしくは無置換のカルバモイルオキシ基で、例えば、N,N-ジメチルカルバモイルオキシ、N,N-ジエチルカルバモイルオキシ、モルホリノカルボニルオキシ、N,N-ジ-n-オクチルアミノカルボニルオキシ、N-n-オクチルカルバモイルオキシ、アルコキシカルボニルオキシ基好ましくは、炭素数2~30の置換もしくは無置換アルコキシカルボニルオキシ基で、例えばメトキシカルボニルオキシ、エトキシカルボニルオキシ、t-ブトキシカルボニルオキシ、n-オクチルカルボニルオキシ、アリールオキシカルボニルオキシ基好ましくは、炭素数7~30の置換もしくは無置換のアリールオキシカルボニルオキシ基で、例えば、フェノキシカルボニルオキシ、p-メトキシフェノキシカルボニルオキシ、p-n-ヘキサデシルオキシフェノキシカルボニルオキシ、アミノ基好ましくは、アミノ基、炭素数1~30の置換もしくは無置換のアルキルアミノ基、炭素数6~30の置換もしくは無置換のアリールアミノ基、炭素数0~30のヘテロ環アミノ基であり、例えば、アミノ、メチルアミノ、ジメチルアミノ、アニリノ、N-メチル-アニリノ、ジフェニルアミノ、N-1,3,5-トリアジン-2-イルアミノ、アシルアミノ基好ましくは、ホルミルアミノ基、炭素数1~30の置換もしくは無置換のアルキルカルボニルアミノ基、炭素数6~30の置換もしくは無置換のアリールカルボニルアミノ基であり、例えば、ホルミルアミノ、アセチルアミノ、ピバロイルアミノ、ラウロイルアミノ、ベンゾイルアミノ、3,4,5-トリ-n-オクチルオキシフェニルカルボニルアミノ、アミノカルボニルアミノ基好ましくは、炭素数1~30の置換もしくは無置換のアミノカルボニルアミノ基、例えば、カルバモイルアミノ、N,N-ジメチルアミノカルボニルアミノ、N,N-ジエチルアミノカルボニルアミノ、モルホリノカルボニルアミノ、アルコキシカルボニルアミノ基好ましくは炭素数2~30の置換もしくは無置換アルコキシカルボニルアミノ基で、例えば、メトキシカルボニルアミノ、エトキシカルボニルアミノ、t-ブトキシカルボニルアミノ、n-オクタデシルオキシカルボニルアミノ、N-メチル-メトキシカルボニルアミノ、アリールオキシカルボニルアミノ基好ましくは、炭素数7~30の置換もしくは無置換のアリールオキシカルボニルアミノ基で、例えば、フェノキシカルボニルアミノ、p-クロロフェノキシカルボニルアミノ、m-n-オクチルオキシフェノキシカルボニルアミノ、スルファモイルアミノ基好ましくは、炭素数0~30の置換もしくは無置換のスルファモイルアミノ基で、例えば、スルファモイルアミノ、N,N-ジメチルアミノスルホニルアミノ、N-n-オクチルアミノスルホニルアミノ、アルキル又はアリールスルホニルアミノ基好ましくは炭素数1~30の置換もしくは無置換のアルキルスルホニルアミノ基、炭素数6~30の置換もしくは無置換のアリールスルホニルアミノ基であり、例えば、メチルスルホニルアミノ、ブチルスルホニルアミノ、フェニルスルホニルアミノ、2,3,5-トリクロロフェニルスルホニルアミノ、p-メチルフェニルスルホニルアミノ、メルカプト基、アルキルチオ基好ましくは、炭素数1~30の置換もしくは無置換のアルキルチオ基で、例えばメチルチオ、エチルチオ、n-ヘキサデシルチオ、アリールチオ基好ましくは炭素数6~30の置換もしくは無置換のアリールチオ基で、例えば、フェニルチオ、p-クロロフェニルチオ、m-メトキシフェニルチオ、ヘテロ環チオ基好ましくは炭素数2~30の置換または無置換のヘテロ環チオ基で、ヘテロ環部は前述のヘテロ環基で説明されたヘテロ環部が好ましく、例えば、2-ベンゾチアゾリルチオ、1-フェニルテトラゾール-5-イルチオ、スルファモイル基好ましくは炭素数0~30の置換もしくは無置換のスルファモイル基で、例えば、N-エチルスルファモイル、N-3-ドデシルオキシプロピルスルファモイル、N,N-ジメチルスルファモイル、N-アセチルスルファモイル、N-ベンゾイルスルファモイル、N-N’-フェニルカルバモイルスルファモイル、スルホ基、アルキル又はアリールスルフィニル基好ましくは、炭素数1~30の置換または無置換のアルキルスルフィニル基、6~30の置換または無置換のアリールスルフィニル基であり、例えば、メチルスルフィニル、エチルスルフィニル、フェニルスルフィニル、p-メチルフェニルスルフィニル、アルキル又はアリールスルホニル基好ましくは、炭素数1~30の置換または無置換のアルキルスルホニル基、6~30の置換または無置換のアリールスルホニル基であり、例えば、メチルスルホニル、エチルスルホニル、フェニルスルホニル、p-メチルフェニルスルホニル、アシル基好ましくはホルミル基、炭素数2~30の置換または無置換のアルキルカルボニル基、炭素数7~30の置換もしくは無置換のアリールカルボニル基であり、例えば、アセチル、ピバロイル、2-クロロアセチル、ステアロイル、ベンゾイル、p-n-オクチルオキシフェニルカルボニル、アリールオキシカルボニル基好ましくは、炭素数7~30の置換もしくは無置換のアリールオキシカルボニル基で、例えば、フェノキシカルボニル、o-クロロフェノキシカルボニル、m-ニトロフェノキシカルボニル、p-t-ブチルフェノキシカルボニル、アルコキシカルボニル基好ましくは、炭素数2~30の置換もしくは無置換アルコキシカルボニル基で、例えば、メトキシカルボニル、エトキシカルボニル、t-ブトキシカルボニル、n-オクタデシルオキシカルボニル、カルバモイル基好ましくは、炭素数1~30の置換もしくは無置換のカルバモイル、例えば、カルバモイル、N-メチルカルバモイル、N,N-ジメチルカルバモイル、N,N-ジ-n-オクチルカルバモイル、N-メチルスルホニルカルバモイル、アリール又はヘテロ環アゾ基好ましくは炭素数6~30の置換もしくは無置換のアリールアゾ基、炭素数3~30の置換もしくは無置換のヘテロ環アゾ基ヘテロ環部は前述のヘテロ環基で説明されたヘテロ環部が好ましい、例えば、フェニルアゾ、p-クロロフェニルアゾ、5-エチルチオ-1,3,4-チアジアゾール-2-イルアゾ、イミド基好ましくは、炭素数2~30の置換もしくは無置換のイミド基で、例えばN-スクシンイミド、N-フタルイミド、ホスフィノ基好ましくは、炭素数2~30の置換もしくは無置換のホスフィノ基、例えば、ジメチルホスフィノ、ジフェニルホスフィノ、メチルフェノキシホスフィノ、ホスフィニル基好ましくは、炭素数2~30の置換もしくは無置換のホスフィニル基で、例えば、ホスフィニル、ジオクチルオキシホスフィニル、ジエトキシホスフィニル、ホスフィニルオキシ基好ましくは、炭素数2~30の置換もしくは無置換のホスフィニルオキシ基で、例えば、ジフェノキシホスフィニルオキシ、ジオクチルオキシホスフィニルオキシ、ホスフィニルアミノ基好ましくは、炭素数2~30の置換もしくは無置換のホスフィニルアミノ基で、例えば、ジメトキシホスフィニルアミノ、ジメチルアミノホスフィニルアミノ、シリル基好ましくは、炭素数3~30の置換もしくは無置換のシリル基で、例えば、トリメチルシリル、t-ブチルジメチルシリル、フェニルジメチルシリルが挙げられる。上記の官能基の中で、水素原子を有するものは、官能基中の水素原子の部分が、上記いずれかの基で置換されていてもよい。置換基として導入可能な官能基の例としては、アルキルカルボニルアミノスルホニル基、アリールカルボニルアミノスルホニル基、アルキルスルホニルアミノカルボニル基、アリールスルホニルアミノカルボニル基が挙げられ、具体的には、メチルスルホニルアミノカルボニル、p-メチルフェニルスルホニルアミノカルボニル、アセチルアミノスルホニル、ベンゾイルアミノスルホニル基が挙げられる。色素構造を有する樹脂Aにおいて、色素に由来する部分構造を形成しうる特に好ましい色素色素化合物について詳細に記述する。ジピロメテン色素本発明に係る色素構造を有する樹脂Aの態様の一つは、下記に示すジピロメテン色素に由来する部分構造を、色素部位の部分構造として有する色素構造を有する樹脂である本発明におけるジピロメテン色素としては、ジピロメテン化合物、及び、ジピロメテン化合物と金属又は金属化合物とから得られるジピロメテン金属錯体化合物が好ましい。なお、本発明では、ジピロメテン構造を含む化合物をジピロメテン化合物と称し、ジピロメテン構造を含む化合物に金属又は金属化合物に配位した錯体をジピロメテン金属錯体化合物と称する。ジピロメテン金属錯体化合物としては、下記一般式Mで表されるジピロメテン化合物と金属又は金属化合物とから得られるジピロメテン金属錯体化合物及びその互変異性体が好ましく、なかでも、好ましい態様として下記一般式7で表されるジピロメテン金属錯体化合物、又は、下記一般式8で表されるジピロメテン金属錯体化合物が挙げられ、下記一般式8で表されるジピロメテン金属錯体化合物が最も好ましい。<<一般式Mで表されるジピロメテン化合物と金属又は金属化合物とから得られるジピロメテン金属錯体化合物、及びその互変異性体>>色素構造を有する樹脂Aにおける色素構造の好ましい態様の一つは、下記一般式Mで表される化合物ジピロメテン化合物又はその互変異性体が、金属又は金属化合物に配位した錯体以下、適宜特定錯体と称する。を色素部位として含む色素構造である。一般式Mにおいて、R4~R10は、各々独立に、水素原子又は1価の置換基を表す。但し、R4とR9とが互いに結合して環を形成することはない。一般式Mで表される化合物を、後述する一般式A~一般式Cで表される構造単位に結合させて導入する場合の結合位置は、特に制限はないが、合成適合性の点で、R4~R9のいずれか1つの位置で結合して導入されることが好ましく、R4、R6、R7及びR9のいずれか1つにおいて結合して導入されることがより好ましく、R4及びR9のいずれか1つにおいて結合して導入されることが更に好ましい。一般式MにおけるR4~R9が1価の置換基を表す場合の1価の置換基としては、前記置換基群Aの項で挙げた置換基が挙げられる。一般式M中のR4~R9で示される1価の置換基が、さらに置換可能な基である場合には、R4~R9で説明した置換基をさらに有していてもよく、2個以上の置換基を有している場合には、それらの置換基は同一であっても異なっていてもよい。一般式M中のR4とR5、R5とR6、R7とR8、及び、R8とR9は、それぞれ独立に、互いに結合して5員、6員、又は7員の飽和環、又は不飽和環を形成していてもよい。但し、R4とR9とが互いに結合して環を形成することはない。形成される5員、6員、及び7員の環が、さらに置換可能な基である場合には、前記R4~R9で説明した置換基で置換されていてもよく、2個以上の置換基で置換されている場合には、それらの置換基は同一であっても異なっていてもよい。一般式M中のR4とR5、R5とR6、R7とR8、及び、R8とR9が、各々独立に、互いに結合して、置換基を有しない5員、6員、又は7員の飽和環、又は不飽和環を形成する場合、置換基を有しない5員、6員、又は7員の飽和環、又は不飽和環としては、例えば、ピロール環、フラン環、チオフェン環、ピラゾール環、イミダゾール環、トリアゾール環、オキサゾール環、チアゾール環、ピロリジン環、ピペリジン環、シクロペンテン環、シクロヘキセン環、ベンゼン環、ピリジン環、ピラジン環、及びピリダジン環が挙げられ、好ましくはベンゼン環又はピリジン環が挙げられる。一般式MにおけるR10は、好ましくは、水素原子、ハロゲン原子、アルキル基、アリール基、又はヘテロ環基を表す。該ハロゲン原子、アルキル基、アリール基、及びヘテロ環基としては、前記置換基群Aの項において説明したハロゲン原子、アルキル基、アリール基、及びヘテロ環基とそれぞれ同義であり、その好ましい範囲も同様である。R10がアルキル基、アリール基、又は、ヘテロ環基を表す場合の、アルキル基、アリール基、及び、ヘテロ環基が、さらに置換可能な基である場合には、置換基群Aの項において説明した置換基で置換されていてもよく、2個以上の置換基で置換されている場合には、それらの置換基は同一であっても異なっていてもよい。~金属又は金属化合物~本発明における特定錯体は、既述の一般式Mで表されるジピロメテン化合物又はその互変異性体が金属又は金属化合物に配位した錯体である。ここで、金属又は金属化合物としては、錯体を形成可能な金属又は金属化合物であればいずれであってもよく、2価の金属原子、2価の金属酸化物、2価の金属水酸化物、又は2価の金属塩化物が含まれる。金属又は金属化合物としては、例えば、Zn、Mg、Si、Sn、Rh、Pt、Pd、Mo、Mn、Pb、Cu、Ni、Co、Fe等の金属の他に、AlCl、InCl、FeCl、TiCl2、SnCl2、SiCl2、GeCl2などの金属塩化物、TiO、VO等の金属酸化物、SiOH2等の金属水酸化物も含まれる。これらの中でも、錯体の安定性、分光特性、耐熱、耐光性、及び製造適性等の観点から、Fe、Zn、Mg、Si、Pt、Pd、Mo、Mn、Cu、Ni、Co、TiO、又はVOが好ましく、Zn、Mg、Si、Pt、Pd、Cu、Ni、Co、又はVOが更に好ましく、Znが最も好ましい。次に、一般式Mで表される化合物の本発明における特定錯体のさらに好ましい範囲について説明する。本発明における特定錯体の好ましい範囲は、一般式Mにおいて、R4及びR9が、各々独立に、水素原子、アルキル基、アルケニル基、アリール基、ヘテロ環基、シリル基、ヒドロキシル基、シアノ基、アルコキシ基、アリールオキシ基、ヘテロ環オキシ基、アシル基、アルコキシカルボニル基、カルバモイル基、アミノ基、アニリノ基、ヘテロ環アミノ基、カルボンアミド基、ウレイド基、イミド基、アルコキシカルボニルアミノ基、アリールオキシカルボニルアミノ基、スルホンアミド基、アゾ基、アルキルチオ基、アリールチオ基、ヘテロ環チオ基、アルキルスルホニル基、アリールスルホニル基、又はホスフィノイルアミノ基であり;R5及びR8が、各々独立に、水素原子、ハロゲン原子、アルキル基、アルケニル基、アリール基、ヘテロ環基、ヒドロキシル基、シアノ基、ニトロ基、アルコキシ基、アリールオキシ基、ヘテロ環オキシ基、アシル基、アルコキシカルボニル基、アリールオキシカルボニル基、カルバモイル基、イミド基、アルコキシカルボニルアミノ基、スルホンアミド基、アゾ基、アルキルチオ基、アリールチオ基、ヘテロ環チオ基、アルキルスルホニル基、アリールスルホニル基、又はスルファモイル基であり;R6及びR7が、各々独立に、水素原子、ハロゲン原子、アルキル基、アルケニル基、アリール基、ヘテロ環基、シリル基、ヒドロキシル基、シアノ基、アルコキシ基、アリールオキシ基、ヘテロ環オキシ基、アシル基、アルコキシカルボニル基、カルバモイル基、アニリノ基、カルボンアミド基、ウレイド基、イミド基、アルコキシカルボニルアミノ基、スルホンアミド基、アゾ基、アルキルチオ基、アリールチオ基、ヘテロ環チオ基、アルキルスルホニル基、アリールスルホニル基、スルファモイル基、又はホスフィノイルアミノ基であり;R10が、水素原子、ハロゲン原子、アルキル基、アリール基、又はヘテロ環基であり;金属又は金属化合物が、Zn、Mg、Si、Pt、Pd、Mo、Mn、Cu、Ni、Co、TiO、又はV=Oである範囲である。本発明における特定錯体のより好ましい範囲は、一般式Mにおいて、R4及びR9が、各々独立に、水素原子、アルキル基、アルケニル基、アリール基、ヘテロ環基、シアノ基、アシル基、アルコキシカルボニル基、カルバモイル基、アミノ基、ヘテロ環アミノ基、カルボンアミド基、ウレイド基、イミド基、アルコキシカルボニルアミノ基、アリールオキシカルボニルアミノ基、スルホンアミド基、アゾ基、アルキルスルホニル基、アリールスルホニル基、又はホスフィノイルアミノ基であり;R5及びR8が、各々独立に、アルキル基、アルケニル基、アリール基、ヘテロ環基、シアノ基、ニトロ基、アシル基、アルコキシカルボニル基、アリールオキシカルボニル基、カルバモイル基、イミド基、アルキルスルホニル基、アリールスルホニル基、又はスルファモイル基であり;R6及びR7が、各々独立に、水素原子、アルキル基、アルケニル基、アリール基、ヘテロ環基、シアノ基、アシル基、アルコキシカルボニル基、カルバモイル基、カルボンアミド基、ウレイド基、イミド基、アルコキシカルボニルアミノ基、スルホンアミド基、アルキルチオ基、アリールチオ基、ヘテロ環チオ基、アルキルスルホニル基、アリールスルホニル基、又はスルファモイル基であり;R10が、水素原子、ハロゲン原子、アルキル基、アリール基、又はヘテロ環基であり;金属又は金属化合物が、Zn、Mg、Si、Pt、Pd、Cu、Ni、Co、又はV=Oである範囲である。本発明における特定錯体の特に好ましい範囲は、一般式Mにおいて、R4及びR9が、各々独立に、水素原子、アルキル基、アリール基、ヘテロ環基、アミノ基、ヘテロ環アミノ基、カルボンアミド基、ウレイド基、イミド基、アルコキシカルボニルアミノ基、スルホンアミド基、アゾ基、アルキルスルホニル基、アリールスルホニル基、又はホスフィノイルアミノ基であり;R5及びR8が、各々独立に、アルキル基、アリール基、ヘテロ環基、シアノ基、アシル基、アルコキシカルボニル基、カルバモイル基、アルキルスルホニル基、又はアリールスルホニル基であり;R6及びR7が、各々独立に、水素原子、アルキル基、アリール基、又はヘテロ環基であり;R10が、水素原子、アルキル基、アリール基、又はヘテロ環基であり;金属又は金属化合物が、Zn、Cu、Co、又はV=Oである範囲である。さらに、以下に詳述する一般式7又は一般式8で表されるジピロメテン金属錯体化合物も、ジピロメテン色素の特に好ましい様態である。<<一般式7で表されるジピロメテン金属錯体化合物>>色素構造を有する樹脂Aにおける色素構造の好適な態様の一つは、下記一般式7で表されるジピロメテン金属錯体化合物に由来する色素構造である。一般式7中、R4~R9は、各々独立に、水素原子、又は1価の置換基を表し、R10は、水素原子、ハロゲン原子、アルキル基、アリール基、又はヘテロ環基を表す。Maは、金属原子、又は金属化合物を表す。X1は、Maに結合可能な基を表し、X2は、Maの電荷を中和する基を表し、X1とX2は、互いに結合してMaと共に5員、6員、又は7員の環を形成していてもよい。ただし、R4とR9とが互いに結合して環を形成することはない。なお、一般式7で表されるジピロメテン金属錯体化合物は、互変異性体を含む。一般式7で表されるジピロメテン金属錯体化合物を、後述する一般式A~一般式Cで表される構造単位に結合させて導入する場合の結合位置は、特に制限はないが、合成適合性の点で、R4~R9のいずれか1つの位置で導入されることが好ましく、R4、R6、R7及びR9のいずれか1つにおいて結合して導入されることがより好ましく、R4及びR9のいずれか1つにおいて結合して導入されることが更に好ましい。色素構造を有する樹脂Aが、アルカリ可溶性基を有する場合において、該アルカリ可溶性基を導入する方法としては、前記一般式7におけるR4~R10、X1、X2のいずれか1つ又は2つ以上の置換基に、アルカリ可溶性基を持たせる方法を用いることができる。これら置換基の中でも、R4~R9及びX1のいずれかが好ましく、R4、R6、R7及びR9のいずれかがより好ましく、R4及びR9のいずれかが更に好ましい。一般式7で表されるジピロメテン金属錯体化合物は、本発明の効果を損なわない限りにおいて、アルカリ可溶性基以外の官能基を有していてもよい。一般式7における中のR4~R9は、前記一般式MにおけるR4~R9と同義であり、好ましい態様も同様である。一般式7中、Maは、金属原子又は金属化合物を表す。金属原子又は金属化合物としては、錯体を形成可能な金属原子又は金属化合物であればいずれであってもよく、2価の金属原子、2価の金属酸化物、2価の金属水酸化物、又は2価の金属塩化物が含まれる。例えば、Zn、Mg、Si、Sn、Rh、Pt、Pd、Mo、Mn、Pb、Cu、Ni、Co、Fe等、及びAlCl、InCl、FeCl、TiCl2、SnCl2、SiCl2、GeCl2などの金属塩化物、TiO、V=O等の金属酸化物、SiOH2等の金属水酸化物が含まれる。これらの中でも、錯体の安定性、分光特性、耐熱、耐光性、及び製造適性等の観点から、金属原子又は金属化合物として、Fe、Zn、Mg、Si、Pt、Pd、Mo、Mn、Cu、Ni、Co、TiO、及びV=Oが好ましく、Zn、Mg、Si、Pt、Pd、Cu、Ni、Co、及びV=Oが更に好ましく、Zn、Co、V=O、及びCuが特に好ましく、Znが最も好ましい。また、一般式7中、R10は、水素原子、ハロゲン原子、アルキル基、アリール基、又はヘテロ環基を表し、好ましくは水素原子である。一般式7中、X1は、Maに結合可能な基であればいずれであってもよく、具体的には、水、アルコール類例えば、メタノール、エタノール、プロパノール等、更に金属キレート[1]坂口武一上野景平著1995年南江堂、[2]1996年、[3]1997年等に記載の化合物が挙げられる。中でも、製造の点で、水、カルボン酸化合物、アルコール類が好ましく、水、カルボン酸化合物がより好ましい。一般式7中、X2で表されるMaの電荷を中和する基としては、例えば、ハロゲン原子、水酸基、カルボン酸基、燐酸基、スルホン酸基等が挙げられ、中でも、製造の点で、ハロゲン原子、水酸基、カルボン酸基、スルホン酸基が好ましく、水酸基、カルボン酸基がより好ましい。一般式7中、X1とX2は、互いに結合して、Maと共に5員、6員、又は7員の環を形成してもよい。形成される5員、6員、及び7員の環は、飽和環であっても不飽和環であってもよい。また、5員、6員、及び7員の環は、炭素原子のみで構成されていてもよく、窒素原子、酸素原子、又は/及び硫黄原子から選ばれる原子を少なくとも1個有するヘテロ環を形成していてもよい。一般式7で表される化合物の好ましい態様としては、R4~R9は各々独立に、R4~R9の説明で記載した好ましい態様であり、R10はR10の説明で記載した好ましい態様であり、MaはZn、Cu、Co、又はV=Oであり、X1は水、又はカルボン酸化合物であり、X2は水酸基、又はカルボン酸基であり、X1とX2とが互いに結合して5員又は6員環を形成していてもよい。<<一般式8で表されるジピロメテン金属錯体化合物>>色素構造を有する樹脂Aにおける色素構造の好適な態様の一つは、下記の一般式8で表されるジピロメテン金属錯体化合物に由来する色素構造である。一般式8中、R11及びR16は、各々独立に、アルキル基、アルケニル基、アリール基、ヘテロ環基、アルコキシ基、アリールオキシ基、アルキルアミノ基、アリールアミノ基、又はヘテロ環アミノ基を表す。R12~R15は、各々独立に、水素原子、又は置換基を表す。R17は、水素原子、ハロゲン原子、アルキル基、アリール基、又はヘテロ環基を表す。Maは、金属原子、又は金属化合物を表す。X2及びX3は、各々独立に、NRRは水素原子、アルキル基、アルケニル基、アリール基、ヘテロ環基、アシル基、アルキルスルホニル基、又はアリールスルホニル基を表す。、窒素原子、酸素原子、又は硫黄原子を表す。Y1及びY2は、各々独立に、NRcRcは水素原子、アルキル基、アルケニル基、アリール基、ヘテロ環基、アシル基、アルキルスルホニル基、又はアリールスルホニル基を表す。、窒素原子又は炭素原子を表す。R11とY1は、互いに結合して5員、6員、又は7員の環を形成していてもよく、R16とY2は、互いに結合して5員、6員、又は7員の環を形成していてもよい。X1はMaと結合可能な基を表し、aは0、1、又は2を表す。なお、一般式8で表されるジピロメテン金属錯体化合物は、互変異性体を含む。一般式8で表されるジピロメテン金属錯体化合物を後述する一般式A~一般式Cで表される構造単位に結合させて導入する部位は、本発明の効果を損なわなければ特に限定されないが、R11~R17、X1、Y1~Y2のいずれか1つであることが好ましい。これらの中でも、合成適合性の点で、R11~R16及びX1のいずれか1つにおいて結合して導入されることが好ましく、より好ましくは、R11、R13、R14及びR16のいずれか1つにおいて結合して導入される態様であり、更に好ましくは、R11及びR16のいずれか1つにおいて結合して導入される態様である。色素構造を有する樹脂Aが、アルカリ可溶性基を有する場合において、該アルカリ可溶性基を導入する方法としては、アルカリ可溶性基を有する色素単量体又は構造単位を用いる場合、前記一般式8におけるR11~R17、X1、Y1~Y2のいずれか1つ又は2つ以上の置換基にアルカリ可溶性基を持たせる方法を用いることができる。これら置換基の中でも、R11~R16及びX1のいずれかが好ましく、R11、R13、R14及びR16のいずれかがより好ましく、R11及びR16のいずれかが更に好ましい。一般式8で表されるジピロメテン金属錯体化合物は、本発明の効果を損なわない限りにおいて、アルカリ可溶性基以外の官能基を有していてもよい。一般式8において、R12~R15は、前記一般式M中のR5~R8と同義であり、好ましい態様も同様である。R17は、前記一般式M中のR10と同義であり、好ましい態様も同様である。Maは、前記一般式7中のMaと同義であり、好ましい範囲も同様である。より詳細には、前記一般式8におけるR12~R15のうち、前記R12及びR15としては、アルコキシカルボニル基、アリールオキシカルボニル基、カルバモイル基、アルキルスルホニル基、アリールスルホニル基、ニトリル基、イミド基、又は、カルバモイルスルホニル基が好ましく、アルコキシカルボニル基、アリールオキシカルボニル基、カルバモイル基、アルキルスルホニル基、ニトリル基、イミド基、カルバモイルスルホニル基がより好ましく、アルコキシカルボニル基、アリールオキシカルボニル基、カルバモイル基、ニトリル基、イミド基、カルバモイルスルホニル基が更に好ましく、アルコキシカルボニル基、アリールオキシカルボニル基、カルバモイル基が特に好ましい。前記R13及びR14としては、置換又は無置換のアルキル基、置換又は無置換のアリール基、置換又は無置換のヘテロ環基が好ましく、更に好ましくは置換又は無置換のアルキル基、置換又は無置換のアリール基である。ここで、より好ましいアルキル基、アリール基、及びヘテロ環基の具体例は、一般式Mの前記R6及びR7において列記した具体例を同様に挙げることができる。一般式8中、R11及びR16は、アルキル基好ましくは炭素数1~36、より好ましくは炭素数1~12の直鎖、分岐鎖、又は環状のアルキル基で、例えば、メチル基、エチル基、プロピル基、イソプロピル基、ブチル基、イソブチル基、t-ブチル基、ヘキシル基、2-エチルヘキシル基、ドデシル基、シクロプロピル基、シクロペンチル基、シクロヘキシル基、1-アダマンチル基、アルケニル基好ましくは炭素数2~24、より好ましくは炭素数2~12のアルケニル基で、例えば、ビニル基、アリル基、3-ブテン-1-イル基、アリール基好ましくは炭素数6~36、より好ましくは炭素数6~18のアリール基で、例えば、フェニル基、ナフチル基、ヘテロ環基好ましくは炭素数1~24、より好ましくは炭素数1~12のヘテロ環基で、例えば、2-チエニル基、4-ピリジル基、2-フリル基、2-ピリミジニル基、2-ピリジル基、2-ベンゾチアゾリル基、1-イミダゾリル基、1-ピラゾリル基、ベンゾトリアゾール-1-イル基、アルコキシ基好ましくは炭素数1~36、より好ましくは炭素数1~18のアルコキシ基で、例えば、メトキシ基、エトキシ基、プロピルオキシ基、ブトキシ基、ヘキシルオキシ基、2-エチルヘキシルオキシ基、ドデシルオキシ基、シクロヘキシルオキシ基、アリールオキシ基好ましくは炭素数6~24、より好ましくは炭素数1~18のアリールオキシ基で、例えば、フェノキシ基、ナフチルオキシ基、アルキルアミノ基好ましくは炭素数1~36、より好ましくは炭素数1~18のアルキルアミノ基で、例えば、メチルアミノ基、エチルアミノ基、プロピルアミノ基、ブチルアミノ基、ヘキシルアミノ基、2-エチルヘキシルアミノ基、イソプロピルアミノ基、t-ブチルアミノ基、t-オクチルアミノ基、シクロヘキシルアミノ基、N,N-ジエチルアミノ基、N,N-ジプロピルアミノ基、N,N-ジブチルアミノ基、N-メチル-N-エチルアミノ基、アリールアミノ基好ましくは炭素数6~36、より好ましくは炭素数6~18のアリールアミノ基で、例えば、フェニルアミノ基、ナフチルアミノ基、N,N-ジフェニルアミノ基、N-エチル-N-フェニルアミノ基、又はヘテロ環アミノ基好ましくは炭素数1~24、より好ましくは炭素数1~12のヘテロ環アミノ基で、例えば、2-アミノピロール基、3-アミノピラゾール基、2-アミノピリジン基、3-アミノピリジン基を表す。R11及びR16としては、上記の中でも、アルキル基、アルケニル基、アリール基、ヘテロ環基、アルキルアミノ基、アリールアミノ基、ヘテロ環アミノ基が好ましく、アルキル基、アルケニル基、アリール基、ヘテロ環基、がより好ましく、アルキル基、アルケニル基、アリール基が更に好ましく、アルキル基が特に好ましい。一般式8中、R11及びR16で表されるアルキル基、アルケニル基、アリール基、ヘテロ環基、アルコキシ基、アリールオキシ基、アルキルアミノ基、アリールアミノ基、又はヘテロ環アミノ基が、更に置換可能な基である場合には、前記置換基群Aの項で説明した置換基で置換されていてもよく、2個以上の置換基で置換されている場合には、それらの置換基は同一であっても異なっていてもよい。一般式8中、X2及びX3は、各々独立に、NR、窒素原子、酸素原子、又は硫黄原子を表す。ここで、Rは、水素原子、アルキル基好ましくは炭素数1~36、より好ましくは炭素数1~12の直鎖、分岐鎖、又は環状のアルキル基で、例えば、メチル基、エチル基、プロピル基、イソプロピル基、ブチル基、イソブチル基、t-ブチル基、ヘキシル基、2-エチルヘキシル基、ドデシル基、シクロプロピル基、シクロペンチル基、シクロヘキシル基、1-アダマンチル基、アルケニル基好ましくは炭素数2~24、より好ましくは炭素数2~12のアルケニル基で、例えば、ビニル基、アリル基、3-ブテン-1-イル基、アリール基好ましくは炭素数6~36、より好ましくは炭素数6~18のアリール基で、例えば、フェニル基、ナフチル基、ヘテロ環基好ましくは炭素数1~24、より好ましくは炭素数1~12のヘテロ環基で、例えば、2-チエニル基、4-ピリジル基、2-フリル基、2-ピリミジニル基、1-ピリジル基、2-ベンゾチアゾリル基、1-イミダゾリル基、1-ピラゾリル基、ベンゾトリアゾール-1-イル基、アシル基好ましくは炭素数1~24、より好ましくは炭素数2~18のアシル基で、例えば、アセチル基、ピバロイル基、2-エチルヘキシル基、ベンゾイル基、シクロヘキサノイル基、アルキルスルホニル基好ましくは炭素数1~24、より好ましくは炭素数1~18のアルキルスルホニル基で、例えば、メチルスルホニル基、エチルスルホニル基、イソプロピルスルホニル基、シクロヘキシルスルホニル基、アリールスルホニル基好ましくは炭素数6~24、より好ましくは炭素数6~18のアリールスルホニル基で、例えば、フェニルスルホニル基、ナフチルスルホニル基を表す。一般式8中、Y1及びY2は、各々独立に、NRC、窒素原子、又は炭素原子を表し、RCは、前記X2及びX3のRと同義であり、好ましい態様も同様である。一般式8中、R11とY1は、互いに結合して炭素原子と共に5員環例えば、シクロペンタン環、ピロリジン環、テトラヒドロフラン環、ジオキソラン環、テトラヒドロチオフェン環、ピロール環、フラン環、チオフェン環、インドール環、ベンゾフラン環、ベンゾチオフェン環、6員環例えば、シクロヘキサン環、ピペリジン環、ピペラジン環、モルホリン環、テトラヒドロピラン環、ジオキサン環、ペンタメチレンスルフィド環、ジチアン環、ベンゼン環、ピペリジン環、ピペラジン環、ピリダジン環、キノリン環、キナゾリン環、又は7員環例えば、シクロヘプタン環、ヘキサメチレンイミン環を形成してもよい。前記一般式8中、R16とY2は、互いに結合して炭素原子と共に5員環例えば、シクロペンタン環、ピロリジン環、テトラヒドロフラン環、ジオキソラン環、テトラヒドロチオフェン環、ピロール環、フラン環、チオフェン環、インドール環、ベンゾフラン環、ベンゾチオフェン環、6員環例えば、シクロヘキサン環、ピペリジン環、ピペラジン環、モルホリン環、テトラヒドロピラン環、ジオキサン環、ペンタメチレンスルフィド環、ジチアン環、ベンゼン環、ピペリジン環、ピペラジン環、ピリダジン環、キノリン環、キナゾリン環、又は7員環例えば、シクロヘプタン環、ヘキサメチレンイミン環を形成してもよい。一般式8中、R11とY1、及びR16とY2が結合して形成される5員、6員、及び7員の環が、置換可能な環である場合には、前記置換基群Aの項で説明した置換基で置換されていてもよく、2個以上の置換基で置換されている場合には、それらの置換基は同一であっても異なっていてもよい。一般式8中、R11及びR16は、各々独立に、立体パラメータである-Es値が1.5以上の1価の置換基であることが好ましく、2.0以上であることがより好ましく、3.5以上であることがさらに好ましく、5.0以上であることが特に好ましい。ここで、立体パラメータ-Es’値は、置換基の立体的嵩高さを表すパラメータであり、文献J.A.Macphee,etal,Tetrahedron,Vol.34,pp3553~3562、藤田稔夫編化学増刊107構造活性相関とドラックデザイン、1986年2月20日発行化学同人に示されている-Es’値を用いる。一般式8中、X1はMaと結合可能な基を表し、具体的には、前記一般式7におけるX1と同様な基が挙げられ、好ましい態様も同様である。aは0、1、又は2を表す。一般式8で表される化合物の好ましい態様としては、R12~R15は、各々独立に、前記一般式M中のR5~R8の説明で記載した好ましい態様であり、R17は前記一般式M中のR10の説明で記載した好ましい態様であり、MaはZn、Cu、Co、又はV=Oであり、X2はNRRは水素原子、アルキル基、窒素原子、又は酸素原子であり、X3はNRRは水素原子、アルキル基、又は酸素原子であり、Y1はNRCRCは水素原子、アルキル基、窒素原子、又は炭素原子であり、Y2は窒素原子、又は炭素原子であり、R11及びR16は各々独立に、アルキル基、アリール基、ヘテロ環基、アルコキシ基、又はアルキルアミノ基であり、X1は酸素原子を介して結合する基であり、aは0又は1である。R11とY1とが互いに結合して5員又は6員環を形成、又はR16とY2とが互いに結合して5員、6員環を形成していてもよい。一般式8で表される化合物の更に好ましい態様としては、R12~R15は各々独立に、一般式Mで表される化合物におけるR5~R8の説明で記載した好ましい態様であり、R17は前記一般式M中のR10の説明で記載した好ましい態様であり、MaはZnであり、X2及びX3は、酸素原子であり、Y1はNHであり、Y2は窒素原子であり、R11及びR16は各々独立に、アルキル基、アリール基、ヘテロ環基、アルコキシ基、又はアルキルアミノ基であり、X1は酸素原子を介して結合する基であり、aは0又は1である。R11とY1とが互いに結合して5員又は6員環を形成、又はR16とY2とが互いに結合して5員、6員環を形成していてもよい。前記一般式7及び一般式8で表されるジピロメテン金属錯体化合物のモル吸光係数は、着色力の観点から、できるだけ高いほうが好ましい。また、最大吸収波長λmaxは、色純度向上の観点から、520nm~580nmが好ましく、530nm~570nmが更に好ましい。この領域にあることで、本発明の着色組成物を用いて、色再現性の良好なカラーフィルタを作製することができる。更に、ジピロメテン色素に由来する色素構造を有する色素構造を有する樹脂Aは、450nmにおける吸光度に対し、最大吸収波長λmaxの吸光度が1,000倍以上であることが好ましく、10,000倍以上であることがより好ましく、100,000倍以上であることが更に好ましい。この比率がこの範囲にあることで、本発明の着色組成物を用いて、特に青色カラーフィルタを作製する場合に、より透過率の高いカラーフィルタを形成することができる。なお、最大吸収波長、及びモル吸光係数は、分光光度計cary5バリアン社製により測定されるものである。前記一般式7及び一般式8で表されるジピロメテン金属錯体化合物の融点は、溶解性の観点から、高すぎない方がよい。前記一般式7及び一般式8で表されるジピロメテン金属錯体化合物は、米国特許第4,774,339号明細書、同第5,433,896号明細書、特開2001-240761号公報、同2002-155052号公報、特許第3614586号公報、Aust.J.Chem,1965,11,1835-1845、J.H.Bogeretal,HeteroatomChemistry,Vol.1,No.5,3891990等に記載の方法で合成することができる。具体的には、特開2008-292970号公報の段落0131~0157に記載の方法を適用することができる。以下にジピロメテン色素の具体例を示すが、本発明はこれに限定されるものではない。上記具体例のうち、色特性、現像性及び耐熱性の観点より、特にPM-16~PM-22が好ましく、PM-18が最も好ましい。アゾ色素本発明に係る色素構造を有する樹脂Aの態様の一つは、アゾ色素アゾ化合物に由来する部分構造を、色素部位の部分構造として有する色素構造を有する樹脂である。本発明においてアゾ化合物とは、分子内にN=N基を含む色素部位を有する化合物を総称するものである。アゾ色素としては、公知のアゾ色素例えば、置換アゾベンゼン具体例として後述するAZ-4~AZ-6等から適宜選択して適用することができる。アゾ色素としては、マゼンタ色素及びイエロー色素として知られるアゾ色素が適用でき、それらの中でも、特に、下記一般式d、一般式e、一般式g、一般式I-1、一般式I-2、及び一般式Vで表されるアゾ色素が好ましい。<<マゼンタ色素>>アゾ色素としては、マゼンタ色素である下記一般式dで表されるアゾ色素が好適に挙げられる。一般式d中、R1~R4は、各々独立に、水素原子、アルキル基、アルケニル基、アリール基、ヘテロ環基、アシル基、アルコキシカルボニル基、アリールオキシカルボニル基、カルバモイル基、アルキルスルホニル基、又はアリールスルホニル基を表し、Aは、アリール基、又は芳香族へテロ環基を表し、Z1~Z3は、各々独立に、-CR5=、又は-N=を表し、R5は水素原子、又は置換基を表す。一般式dにおける各置換基について詳しく説明する。一般式d中、R1~R4は、各々独立に、水素原子、又はアルキル基好ましくは炭素数1~36、より好ましくは炭素数1~12の直鎖、分岐鎖、又は環状のアルキル基で、例えば、メチル、エチル、プロピル、イソプロピル、ブチル、イソブチル、t-ブチル、ヘキシル、2-エチルヘキシル、ドデシル、シクロプロピル、シクロペンチル、シクロヘキシル、1-アダマンチル、アルケニル基好ましくは炭素数2~24、より好ましくは炭素数2~12のアルケニル基で、例えば、ビニル、アリル、3-ブテン-1-イル、アリール基好ましくは炭素数6~36、より好ましくは炭素数6~18のアリール基で、例えば、フェニル、ナフチル、ヘテロ環基好ましくは炭素数1~24、より好ましくは炭素数1~12のヘテロ環基で、例えば、2-チエニル、4-ピリジル、2-フリル、2-ピリミジニル、1-ピリジル、2-ベンゾチアゾリル、1-イミダゾリル、1-ピラゾリル、ベンゾトリアゾール-1-イル、アシル基好ましくは炭素数1~24、より好ましくは炭素数2~18のアシル基で、例えば、アセチル、ピバロイル、2-エチルヘキシル、ベンゾイル、シクロヘキサノイル、アルコキシカルボニル基好ましくは炭素数1~10、より好ましくは炭素数1~6のアルコキシカルボニル基で、例えば、メトキシカルボニル、エトキシカルボニル、アリールオキシカルボニル基好ましくは炭素数6~15、より好ましくは炭素数6~10のアリールオキシカルボニル基で、例えば、フェノキシカルボニル、カルバモイル基好ましくは炭素数1~8、より好ましくは炭素数2~6のカルバモイル基で、例えば、ジメチルカルバモイル、アルキルスルホニル基好ましくは炭素数1~24、より好ましくは炭素数1~18のアルキルスルホニル基で、例えば、メチルスルホニル、エチルスルホニル、イソプロピルスルホニル、シクロヘキシルスルホニル、又はアリールスルホニル基好ましくは炭素数6~24、より好ましくは炭素数6~18のアリールスルホニル基で、例えば、フェニルスルホニル、ナフチルスルホニルを表す。R1及びR3は、好ましくは、各々独立に、アルキル基、アルケニル基、アリール基、ヘテロ環基である。R2及びR4は、好ましくは、各々独立に、水素原子、アルキル基である。R1~R4が、置換可能な基である場合には、例えば、前記置換基群Aの項で説明した置換基で置換されていてもよく、2個以上の置換基を有する場合には、それらの置換基は同一であっても異なっていてもよい。R1とR2、R1とR5Z1又はZ2が-CR5=のとき、R3とR4、R3とR5Z1が-CR5=のときとは、互いに結合して、5員、又は6員の環を形成していてもよい。Z1~Z3は、各々独立に、-CR5=、又は-N=を表し、R5は水素原子、又は置換基を表す。R5の置換基としては、例えば、前記置換基の項で説明した置換基が挙げられる。R5の置換基が更に置換可能な基である場合には、例えば、前記置換基群Aの項で説明した置換基で置換されていてもよく、2個以上の置換基で置換されている場合には、それらの置換基は、同一であっても異なっていてもよい。Z1~Z3としては、好ましくは、Z1は-N=であって、Z2は-CR5=又は-N=であって、Z3は-CR5=である。更に好ましくは、Z1が-N=であって、Z2及びZ3が-CR5=である。Aは、アリール基、又は芳香族へテロ環基を表す。Aのアリール基、及び芳香族へテロ環基は、更に、例えば、前記置換基の項で説明した置換基を有していてもよく、2個以上の置換基で置換されている場合には、それらの置換基は同一であっても異なっていてもよい。Aは、好ましくは芳香族ヘテロ環基である。更に好ましくは、イミダゾール環、ピラゾール環、トリアゾール環、チアゾール環、オキサゾール環、1,2,4-チアジアゾール環、1,3,4-チアジアゾール環、ピリジン環、ピリミジン環、ピラジンン環、ベンゾピラゾール環、ベンゾチアゾール環等が挙げられる。一般式dにおいて、後述する一般式A~一般式Cで表される構造単位に結合させて導入する場合の結合位置は、特に制限はないが、合成適合性の点で、R1、R2及びAのいずれか1つ又は2つ以上に結合して導入されることが好ましく、より好ましくは、R1及び/又はAである。一般式dで表されるアゾ色素は、より好ましくは下記一般式d’で表されるアゾ色素である。一般式d’中、R1~R4は、前記一般式dにおけるR1~R4と同義であり、好ましい範囲も同様である。Raは、ハメットの置換基定数σp値が0.2以上の電子吸引性基を表し、Rbは、水素原子、又は1価の置換基を表す。Rcはアルキル基、アルケニル基、アリール基、ヘテロ環基、アシル基、アルコキシカルボニル基、カルバモイル基、アルキルスルホニル基、又はアリールスルホニル基を表す。Rbで表される置換基としては、例えば、前記置換基群Aの項で説明した置換基が挙げられる。アゾ色素としては、マゼンタ色素である下記一般式eで表されるアゾ色素も好適に挙げられる。一般式e中、R11~R16は、各々独立に、水素原子、又は1価の置換基を表す。R11とR12、及びR15とR16は、各々独立に、互いに結合して環を形成していてもよい。一般式eにおける各置換基について詳しく説明する。R11~R16は、各々独立に、水素原子又は1価の置換基を表す。1価の置換基としては、例えばハロゲン原子、炭素数1~30のアルキル基ここでは、シクロアルキル基、ビシクロアルキル基を含む飽和脂肪族基を意味する。、炭素数2~30のアルケニル基ここでは、シクロアルケニル基、ビシクロアルケニル基を含む二重結合を有する不飽和脂肪族基を意味する。、炭素数2~30のアルキニル基、炭素数6~30のアリール基、炭素数3~30のヘテロ環基、シアノ基、炭素数1~30の脂肪族オキシ基、炭素数6~30のアリールオキシ基、炭素数2~30のアシルオキシ基、炭素数1~30のカルバモイルオキシ基、炭素数2~30の脂肪族オキシカルボニルオキシ基、炭素数7~30のアリールオキシカルボニルオキシ基、炭素数0~30のアミノ基アルキルアミノ基、アニリノ基及びヘテロ環アミノ基を含む。、炭素数2~30のアシルアミノ基、炭素数1~30のアミノカルボニルアミノ基、炭素数2~30の脂肪族オキシカルボニルアミノ基、炭素数7~30のアリールオキシカルボニルアミノ基、炭素数0~30のスルファモイルアミノ基、炭素数1~30のアルキルもしくはアリールスルホニルアミノ基、炭素数1~30のアルキルチオ基、炭素数6~30のアリールチオ基、炭素数0~30のスルファモイル基、炭素数1~30のアルキルもしくはアリールスルフィニル基、炭素数1~30のアルキルもしくはアリールスルホニル基、炭素数2~30のアシル基、炭素数6~30のアリールオキシカルボニル基、炭素数2~30の脂肪族オキシカルボニル基、炭素数1~30のカルバモイル基、炭素数3~30のアリールもしくはヘテロ環アゾ基、イミド基が挙げられ、それぞれの基はさらに置換基を有していてもよい。R11及びR12は、好ましくは、各々独立に、水素原子、ヘテロ環基、シアノ基であり、より好ましくはシアノ基である。R13及びR14は、好ましくは、各々独立に、水素原子、置換もしくは無置換のアルキル基、置換もしくは無置換のアリール基であり、より好ましくは、置換もしくは無置換のアルキル基である。R15及びR16は、好ましくは、各々独立に、水素原子、置換もしくは無置換のアルキル基、置換もしくは無置換のアリール基であり、より好ましくは、置換もしくは無置換のアルキル基である。一般式eにおいて、後述する一般式A~一般式Cで表される構造単位に結合させて導入する場合の結合位置は、特に制限はないが、合成適合性の点で、R13、R15、及びR16のいずれか1つ又は2つ以上に結合して導入されることが好ましく、より好ましくは、R13及び/又はR15であり、更に好ましくはR13である。上記したアゾ色素の中でも、マゼンタ色素としては、一般式eで表されるアゾ色素がより好ましい。-イエロー色素-アゾ色素としては、イエロー色素である下記一般式g、一般式I-1、一般式I-2、及び一般式Vで表されるアゾ色素それらの互変異性体も含むが、好適に挙げられる。一般式g中、R34は水素原子、又は置換基を表し、R35は、水素原子、アルキル基、アルケニル基、アリール基、ヘテロ環基、アシル基、アルコキシカルボニル基、又はカルバモイル基を表す。Z30及びZ31は、各々独立に、-CR36=、又は-N=を表し、R36は水素原子、又は置換基を表す。A31は、アリール基、又は芳香族ヘテロ環基を表す。一般式gにおける各置換基について詳しく説明する。R34は、水素原子、又は1価の置換基を表し、前記置換基群Aの項で説明した置換基が挙げられ、アリール基及びヘテロ環基が好ましく、フェニル基がより好ましい。R35は、水素原子、アルキル基好ましくは炭素数1~36、より好ましくは炭素数1~12の直鎖、分岐鎖、又は環状のアルキル基で、例えば、メチル、エチル、プロピル、イソプロピル、ブチル、イソブチル、t-ブチル、ヘキシル、2-エチルヘキシル、ドデシル、シクロプロピル、シクロペンチル、シクロヘキシル、1-アダマンチル、アルケニル基好ましくは炭素数2~24、より好ましくは炭素数2~12のアルケニル基で、例えば、ビニル、アリル、3-ブテン-1-イル、アリール基好ましくは炭素数6~36、より好ましくは炭素数6~18のアリール基で、例えば、フェニル、ナフチル、ヘテロ環基好ましくは炭素数1~24、より好ましくは炭素数1~12のヘテロ環基で、例えば、2-チエニル、4-ピリジル、2-フリル、2-ピリミジニル、1-ピリジル、2-ベンゾチアゾリル、1-イミダゾリル、1-ピラゾリル、ベンゾトリアゾール-1-イル、アシル基好ましくは炭素数1~24、より好ましくは炭素数2~18のアシル基で、例えば、アセチル、ピバロイル、2-エチルヘキシル、ベンゾイル、シクロヘキサノイル、アルコキシカルボニル基好ましくは炭素数1~10、より好ましくは炭素数1~6のアルコキシカルボニル基で、例えば、メトキシカルボニル基、エトキシカルボニル基、又はカルバモイル基好ましくは炭素数1~10、より好ましくは炭素数1~6のカルバモイル基で、例えば、N,N-ジメチルカルバモイルを表す。Z30及びZ31は、各々独立に、-CR36=、又は-N=を表し、R36は水素原子、又は置換基を表す。R36の置換基としては、例えば、前記置換基群Aの項で説明した置換基が挙げられる。R36の置換基が更に置換可能な基である場合には、例えば、前記置換基群Aの項で説明した置換基で置換されていてもよく、2個以上の置換基で置換されている場合には、それらの置換基は、同一であっても異なっていてもよい。Z30及びZ31としては、好ましくは、Z30が-N=であって、Z31が-CR36=である。A31は、前記一般式dにおけるAと同義であり、好ましい態様も同様である。一般式gにおいて、後述する一般式A~一般式Cで表される構造単位に結合させて導入する場合の結合位置は、特に制限はないが、合成適合性の点で、R34及び/又はA31が好ましい。一般式I-1及び一般式I-2中、Ri1、Ri2及びRi3は、それぞれ独立して1価の置換基を表す。aは0~5の整数を表す。aが2以上の場合、隣接する2つのRi1で連結し縮環を形成してもよい。b及びcは、それぞれ独立して0~4の整数を表す。b及びcが1以上の場合、隣接する2つのRi1で連結し縮環を形成してもよい。A32は、下記一般式IA、一般式IB又は一般式ICを表す。一般式IA中、R42は、水素原子、アルキル基、又はアリール基を表す。R43は、1価の置換基を表す。R44は、水素原子、アルキル基、又はアリール基を表す。一般式IB中、R44及びR45は、それぞれ独立して水素原子、アルキル基、又はアリール基を表す。Tは、酸素原子又は硫黄原子を表す。一般式IC中、R46は、水素原子、アルキル基、又はアリール基を表す。R47は、1価の置換基を表す。一般式I-1及び一般式I-2におけるRi1、Ri2及びRi3が表す1価の置換基としては、前記置換基群Aの項で挙げた置換基が挙げられる。該1価の置換基としてより具体的には、アルキル基好ましくは炭素数1~10、より好ましくは炭素数1~5の直鎖、分岐鎖、又は環状のアルキル基で、例えば、メチル、エチル、プロピル、イソプロピル、ブチル、イソブチル、t-ブチル、ヘキシル、2-エチルヘキシル、ドデシル、シクロプロピル、シクロペンチル、シクロヘキシル、1-アダマンチル、アリール基好ましくは炭素数6~36、より好ましくは炭素数6~18のアリール基で、例えば、フェニル、ナフチル、スルホンアミド基、アルケニル基炭素数1~10、より好ましくは炭素数1~5の直鎖、分岐鎖、又は環状のアルケニル基で、例えばビニル、アリル、プレニル、ゲラニル、オレイル、スルホ基、スルファモイル基炭素数1~10のアルキルスルファモイル基が好ましいが挙げられ、特に炭素数1~5のアルキル基及び炭素数1~10のアルキルスルファモイル基が好ましい。aは1~3が好ましい。b及びcは1~3が好ましい。一般式IA中、R42は、水素原子、アルキル基、又はアリール基を表し、特に炭素数1~5のアルキル基及びフェニル基が好ましい。R43で表される1価の置換基としては、前記置換基群Aの項で挙げた置換基が挙げられ、特にシアノ基、カルバモイル基が好ましい。R44は、水素原子、アルキル基、又はアリール基を表し、特に炭素数1~5のアルキル基及びフェニル基が好ましい。一般式IB中、Tは酸素原子又は硫黄原子を表し、酸素原子が好ましい。R44及びR45は、それぞれ独立して、水素原子、アルキル基、又はアリール基を表し、特に炭素数1~5のアルキル基及びフェニル基が好ましい。一般式IC中、R46は、水素原子、アルキル基、又はアリール基を表し、特に炭素数1~5のアルキル基及びフェニル基が好ましい。R47が表す1価の置換基としては、前記置換基群Aの項で挙げた置換基が挙げられ、水素原子、アルキル基及びアリール基が好ましく、特に炭素数1~5のアルキル基及びフェニル基が好ましい。一般式V中、MvはCr又はCoを表す。Rv1は酸素原子又は-COO-を表す。Rv2及びRv3は、それぞれ独立して、水素原子、アルキル基又はアリール基を表す。vは0~4の整数を表す。Rv4は1価の置換基を表す。vが2以上である場合、隣接するRv4同士が互いに連結して環を形成してもよい。Rv2及びRv3としては、特に炭素数1~5のアルキル基又はフェニル基が好ましい。Rv4が表す1価の置換基としては、前記置換基群Aの項で挙げた置換基が挙げられ、特にアルキル基、アリール基、ニトロ基、スルファモイル基及びスルホ基が好ましく、炭素数1~5のアルキル基、フェニル基、ニトロ基が最も好ましい。上記したアゾ色素の中でも、イエロー色素としては、一般式I-1、一般式I-2及び一般式Vで表されるアゾ色素が好ましい。以下にアゾ色素の具体例を示すが、本発明はこれに限定されるものではない。上記具体例のうち色特性及び耐熱性の観点より、特にAZ-7~AZ-8、2-1、2-2、2-4、3-1~3-5、3-12~3-15が好ましい。アントラキノン色素本発明に係る色素構造を有する樹脂Aの態様の一つは、アントラキノン色素アントラキノン化合物に由来する部分構造を有するものである。該色素構造を有する樹脂Aとしては、下記一般式AQ-1~AQ-3で表される化合物アントラキノン化合物に由来する部分構造を、色素部位の部分構造として有する色素構造を有する樹脂が含まれる。本発明においてアントラキノン化合物とは、分子内にアントラキノン骨格を含む色素部位を有する化合物を総称するものである。一般式AQ-1中、A及びBは、それぞれ独立して、アミノ基、ヒドロキシル基、アルコキシ基又は水素原子を表す。XqaはORqa1又はNRqa2Rqa3を表す。Rqa1~Rqa3は、それぞれ独立して、水素原子、アルキル基又はアリール基を表す。Rq1~Rq4は置換基を表す。Rq1~Rq4が取りうる置換基は、前記置換基群Aの項で挙げた置換基と同様である。Ra及びRbは、それぞれ独立して、水素原子、アルキル基又はアリール基を表す。一般式AQ-2中、C及びDは、一般式AQ-1中のA及びBと同義である。XqbはORqb1又はNRqb2Rqb3を表す。Rqb1~Rqb3は、それぞれ独立して水素原子、アルキル基又はアリール基を表す。Rq5~Rq8は置換基を表す。Rq5~Rq8は、一般式AQ-1中のRq1~Rq4と同義である。Rcは、一般式AQ-1中のRa又はRbと同義である。一般式AQ-3中、E及びFは、一般式AQ-1中のA及びBと同義である。XqcはORqc1又はNRqc2Rqc3を表す。Rqc1~Rqc3はそれぞれ独立して水素原子、アルキル基又はアリール基を表す。Rq9~Rq12は、一般式AQ-1中のRq1~Rq4と同義である。Rdは、一般式AQ-1中のRa又はRbと同義である。一般式AQ-1中、A及びBは水素原子であることが好ましい。Xqaは、ORqa1Rqa1は水素原子、炭素数1~5のアルキル基又はフェニル基、NRqa2Raq3Rqa2は水素原子、Rqa3は炭素数1~5のアルキル基又はフェニル基であることが好ましい。Rq1~Rq4は水素原子、ハロゲン原子又はアルコキシ基が好ましい。Raは水素原子であることが好ましい。Rbは、水素原子、炭素数1~5のアルキル基又はフェニル基であることが好ましい。一般式AQ-2中、C及びDは水素原子であることが好ましい。XqbはORqb1Rqb1は水素原子、炭素数1~5のアルキル基又はフェニル基、NRqb2Rbq3Rqb2は水素原子、Rqb3は炭素数1~5のアルキル基又はフェニル基であることが好ましい。Rq5~Rq8は水素原子、ハロゲン原子又はアルコキシ基が好ましい。Rcは水素原子、炭素数1~5のアルキル基、フェニル基であることが好ましい。一般式AQ-3中、E及びFは水素原子であることが好ましい。XqcはORqc1Rqc1は水素原子、炭素数1~5のアルキル基又はフェニル基、NRqc2Rcq3Rqc2は水素原子、Rqc3は炭素数1~5のアルキル基又はフェニル基であることが好ましい。Rq9~Rq12は水素原子、ハロゲン原子又はアルコキシ基が好ましい。Rdは水素原子、炭素数1~5のアルキル基又はフェニル基であることが好ましい。以下にアントラキノン色素の具体例を示すが、本発明はこれに限定されるものではない。上記具体例のうち、色特性及び耐熱性の観点より、特にaq-1~aq-4、aq-13及びaq-14が好ましい。が好ましい。トリフェニルメタン色素本発明に係る色素構造を有する樹脂の態様の一つは、トリフェニルメタン色素トリフェニルメタン化合物に由来する部分構造を有するものである。該色素構造を有する樹脂Aとしては、下記一般式TPで表される化合物トリフェニルメタン化合物に由来する部分構造を、色素部位の部分構造として有する色素構造を有する樹脂が含まれる。本発明においてトリフェニルメタン化合物とは、分子内にトリフェニルメタン骨格を含む色素部位を有する化合物を総称するものである。一般式TP中、Rtp1~Rtp4は、それぞれ独立して、水素原子、アルキル基又はアリール基を表す。Rtp5は、水素原子、アルキル基、アリール基又はNRtp9Rtp10Rtp9及びRtp10は水素原子、アルキル基又はアリール基を表すを表す。Rtp6、Rtp7及びRtp8は、置換基を表す。a、b及びcは、0~4の整数を表す。a、b及びcが2以上の場合、Rtp6、Rtp7及びRtp8は、それぞれ連結して環を形成してもよい。X-はアニオンを表す。Rtp1~Rtp6として、好ましくは水素原子、炭素数1~5の直鎖又は分岐のアルキル基及びフェニル基が好ましい。Rtp5は水素原子又はNRtp9Rtp10が好ましく、NRtp9Rtp10であることが最も好ましい。Rtp9及びRtp10は水素原子、炭素数1~5の直鎖若しくは分岐のアルキル基又はフェニル基が好ましい。Rtp6、Rtp7及びRtp8が表す置換基は、前記置換基群Aの項で挙げた置換基を用いることができるが、特に、炭素数1~5の直鎖若しくは分岐のアルキル基、炭素数1~5のアルケニル基、炭素数6~15のアリール基、カルボキシル基又はスルホ基が好ましく、炭素数1~5の直鎖若しくは分岐のアルキル基、炭素数1~5のアルケニル基、フェニル基又はカルボキシル基がさらに好ましい。特に、Rtp6、Rtp8は、炭素数1~5のアルキル基が好ましく、Rtp7はアルケニル基特に隣接した2つのアルケニル基が連結したフェニル基が好ましい、フェニル基又はカルボキシル基が好ましい。a、b又はcは、それぞれ独立に0~4の整数を表す。特にa及びbは0~1が好まく、cは0~2が好ましい。X-はアニオンを表す。X-として、具体的には、フッ素アニオン、塩素アニオン、臭素アニオン、ヨウ素アニオン、過塩素酸アニオン、チオシアン酸アニオン、六フッ化リンアニオン、六フッ化アンチモンアニオン、四フッ化ホウ素アニオン等の無機系アニオン、酢酸アニオン、安息香酸アニオン等のカルボン酸アニオン、ベンゼンスルホン酸アニオン、トルエンスルホン酸アニオン、トリフルオロメタンスルホン酸アニオン等の有機スルホン酸アニオン、オクチルリン酸アニオン、ドデシルリン酸アニオン、オクタデシルリン酸アニオン、フェニルリン酸アニオン、ノニルフェニルリン酸アニオン等の有機リン酸アニオン等が挙げられる。X-は色素構造とイオン結合していることが好ましく、また、色素構造を有する樹脂の一部高分子鎖等と連結してもよい。X-は、フッ素アニオン、塩素アニオン、臭素アニオン、ヨウ素アニオン、過塩素酸アニオン、カルボン酸アニオンであることが好ましく、過塩素酸アニオン、カルボン酸アニオンであることが最も好ましい。下記に一般式TPで表される化合物の具体例を示すが、本発明はこれに限定されるものではない。上記具体例のうち、色特性及び耐熱性の観点より、特にtp-4、tp-5、tp-6及びtp-8が好ましい。キサンテン色素本発明における色素構造を有する樹脂の好ましい態様は、キサンテン色素キサンテン化合物に由来する部分構造を有するものである。該色素構造を有する樹脂Aとしては、下記一般式Jで表されるキサンテン化合物に由来する部分構造を、色素部位の部分構造として有する色素構造を有する樹脂が含まれる。一般式J中、R81、R82、R83及びR84は、各々独立に、水素原子又は1価の置換基を表し、R85は、各々独立に、1価の置換基を表し、mは、0から5の整数を表す。X-は、アニオンを表す。一般式JにおけるR81~R84及びR85が取りうる置換基は、前記置換基群Aの項で挙げた置換基と同様である。一般式J中のR81とR82、R83とR84、及びmが2以上の場合のR85同士は、各々独立に、互いに結合して5員、6員若しくは7員の飽和環、又は5員、6員若しくは7員の不飽和環を形成していてもよい。形成される5員、6員又は7員の環が、さらに置換可能な基である場合には、前記R81~R85で説明した置換基で置換されていてもよく、2個以上の置換基で置換されている場合には、それらの置換基は同一であっても異なっていてもよい。上記一般式J中のR81とR82、R83とR84、及びmが2以上の場合のR85同士は、各々独立に、互いに結合して、置換基を有しない5員、6員並びに7員の飽和環又は5員、6員並びに7員の不飽和環を形成する場合、置換基を有しない5員、6員並びに7員の飽和環又は5員、6員並びに7員の不飽和環としては、例えば、ピロール環、フラン環、チオフェン環、ピラゾール環、イミダゾール環、トリアゾール環、オキサゾール環、チアゾール環、ピロリジン環、ピペリジン環、シクロペンテン環、シクロヘキセン環、ベンゼン環、ピリジン環、ピラジン環、ピリダジン環が挙げられ、好ましくは、ベンゼン環、ピリジン環が挙げられる。特に、R82及びR83は水素原子であり、R81及びR84は置換又は無置換のフェニル基であることが好ましい。また、R85はハロゲン原子、炭素数1~5の直鎖又は分岐のアルキル基、スルホ基、スルホンアミド基、カルボキシル基であることが好ましい。R81及びR84のフェニル基が有する置換基は、水素原子、ハロゲン原子、炭素数1~5の直鎖又は分岐のアルキル基、スルホ基、スルホンアミド基、カルボキシル基であることが最も好ましい。X-はアニオンを表す。X-として、具体的には、フッ素アニオン、塩素アニオン、臭素アニオン、ヨウ素アニオン、過塩素酸アニオン、チオシアン酸アニオン、六フッ化リンアニオン、六フッ化アンチモンアニオン、四フッ化ホウ素アニオン等の無機系アニオン、酢酸アニオン、安息香酸アニオン等のカルボン酸アニオン、ベンゼンスルホン酸アニオン、トルエンスルホン酸アニオン、トリフルオロメタンスルホン酸アニオン等の有機スルホン酸アニオン、オクチルリン酸アニオン、ドデシルリン酸アニオン、オクタデシルリン酸アニオン、フェニルリン酸アニオン、ノニルフェニルリン酸アニオン等の有機リン酸アニオン等が挙げられる。X-は色素骨格と連結してもよく、又は色素構造を有する樹脂の一部高分子鎖等と連結してもよい。X-はフッ素アニオン、塩素アニオン、臭素アニオン、ヨウ素アニオン、過塩素酸アニオン、カルボン酸アニオンであることが好ましく、過塩素酸アニオン、カルボン酸アニオンであることが最も好ましい。一般式Jで表されるキサンテン骨格を有する化合物は、文献記載の方法で合成することができる。具体的には、テトラへドロンレターズ、2003年、vol.44,No.23、4355~4360頁、テトラへドロン、2005年、vol.61,No.12、3097~3106頁などに記載の方法を適用することができる。以下にキサンテン化合物の具体例を示すが、本発明はこれに限定されるものではない。式1a~1f中、Rb及びRcは、それぞれ独立に、水素原子、-SO3-、-CO2H又は-SO2NHRaを表す。Rd、Re及びRfは、それぞれ独立に、-SO3-、-SO3Na又は-SO2NHRaを表す。Rg、Rh及びRiは、それぞれ独立に、水素原子、-SO3-、-SO3H又は-SO2NHRaを表す。Raは、1~10のアルキル基、好ましくは、2-エチルヘキシル基を表す。Xは、上記と同じ意味を表す。式1bで表される化合物は、式1b-1で表される化合物の互変異性体である。なかでも、色特性及び耐熱性の観点より特に式1e及び式1fが好ましい。シアニン色素本発明に係る色素構造を有する樹脂の態様の一つは、シアニン色素シアニン化合物に由来する部分構造を有するものである。該色素構造を有する樹脂Aとしては、下記一般式PMで表される化合物シアニン化合物に由来する部分構造を、色素部位の部分構造として有する色素構造を有する樹脂が含まれる。本発明においてシアニン化合物とは、分子内にシアニン骨格を含む色素部位を有する化合物を総称するものである。一般式PM中、環Z1及び環Z2は、それぞれ独立に置換基を有してもよい複素環を表す。lは0以上3以下の整数を表す。X-はアニオンを表す。環Z1及び環Z2は、それぞれ独立して、オキサゾール、ベンゾオキサゾール、オキサゾリン、チアゾール、チアゾリン、ベンゾチアゾール、インドレニン、ベンゾインドレニン、1,3-チアジアジン等が挙げられる。環Z1及び環Z2が取りうる置換基は、前記置換基群Aの項で挙げた置換基と同様である。X-はフッ素アニオン、塩素アニオン、臭素アニオン、ヨウ素アニオン、過塩素酸アニオン、チオシアン酸アニオン、六フッ化リンアニオン、六フッ化アンチモンアニオン、四フッ化ホウ素アニオン等の無機系アニオン、酢酸アニオン、安息香酸アニオン等のカルボン酸アニオン、ベンゼンスルホン酸アニオン、トルエンスルホン酸アニオン、トリフルオロメタンスルホン酸アニオン等の有機スルホン酸アニオン、オクチルリン酸アニオン、ドデシルリン酸アニオン、オクタデシルリン酸アニオン、フェニルリン酸アニオン、ノニルフェニルリン酸アニオン等の有機リン酸アニオン等が挙げられる。Xは色素構造とイオン結合していることが好ましく、また、色素構造を有する樹脂の一部高分子鎖等と連結してもよい。一般式PMで表される化合物は、下記一般式PM-2で表される化合物であることが好ましい。一般式PM-2中、環Z5及び環Z6は、それぞれ独立に、置換基を有していてもよいベンゼン環又は置換基を有していてもよいナフタレン環を表す。Y-は、Cl-、Br-、I-、ClO4-、OH-、1価の有機カルボン酸アニオン、1価の有機スルホン酸アニオン、1価のホウ素アニオン又は1価の有機金属錯体アニオンを表す。Y-は色素構造とイオン結合していることが好ましく、また、色素構造を有する樹脂の一部高分子鎖等と連結してもよい。nは、0以上3以下の整数を表す。A1及びA2は、それぞれ独立に、酸素原子、硫黄原子、セレン原子、炭素原子又は窒素原子を表す。R1及びR2は、それぞれ独立に、置換基を有していてもよい1価の炭素数1~20の脂肪族炭化水素基を表す。R3及びR4は、それぞれ独立に水素原子又は1価の炭素数1~6の脂肪族炭化水素基を表すか、1個のR3と1個のR4とが一緒になって形成された2価の炭素数2~6の脂肪族炭化水素基を表す。a及びbは、それぞれ独立に、0以上2以下の整数を表す。一般式PM-2中、Y-はフッ素アニオン、塩素アニオン、臭素アニオン、ヨウ素アニオン、過塩素酸アニオン、カルボン酸アニオンであることが好ましく、塩素アニオン、過塩素アニオン、カルボン酸アニオンであることが最も好ましい。nは1であることが好ましい。A1及びA2は、それぞれ独立に酸素原子、硫黄原子又は炭素原子であることが好ましく、双方が炭素原子であることが最も好ましい。以下に、シアニン化合物の具体例を示すが、本発明はこれに限定されるものではない。具体例のうち、pm-1~pm-6、pm-9及びpm-10で表される構造が好ましく、中でも、色特性及び耐熱性の観点より、pm-1、pm-2及びpm-10で表される色素構造が特に好ましい。スクアリリウム色素本発明に係る色素構造を有する樹脂の態様の一つは、スクアリリウム色素スクアリリウム化合物に由来する部分構造を有するものである。該色素構造を有する樹脂Aとしては、下記一般式Kで表される化合物スクアリリウム化合物に由来する部分構造を、色素部位の部分構造として有する色素構造を有する樹脂が含まれる。本発明においてスクアリリウム化合物とは、分子内にスクアリリウム骨格を含む色素部位を有する化合物を総称するものである。一般式K中、A及びBは、それぞれ独立に、アリール基又はヘテロ環基を表す。アリール基としては、好ましくは炭素数6~48、より好ましくは6~24のアリール基で、例えば、フェニル、ナフチル等が挙げられる。ヘテロ環基としては五員環又は六員環のへテロ環基が好ましく、例えばピロイル、イミダゾイル、ピラゾイル、チエニル、ピリジル、ピリミジル、ピリダジル、トリアゾール-1-イル、チエニル、フリル、チアジアゾイル等が挙げられる。一般式Kで表される化合物としては、特に下記一般式K-1、一般式K-2、一般式K-3又は一般式K-4で表される化合物であることが好ましい。一般式K-1中、R91、R92、R94、R95、R96、及びR98は、それぞれ独立に、水素原子、ハロゲン原子、直鎖もしくは分岐のアルキル基、シクロアルキル基、直鎖もしくは分岐のアルケニル基、シクロアルケニル基、アルキニル基、アリール基、ヘテロ環基、シアノ基、ヒドロキシル基、ニトロ基、カルボキシル基、アルコキシ基、アリールオキシ基、シリルオキシ基、ヘテロ環オキシ基、アシルオキシ基、カルバモイルオキシ基、アミノ基アルキルアミノ基、アニリノ基を含む、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、スルホ基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、又はシリル基を表す。R93及びR97は、それぞれ独立に、水素原子、直鎖もしくは分岐のアルキル基、シクロアルキル基、シクロアルケニル基、アルキニル基、アリール基又はヘテロ環基を表す。R91とR92、及び、R95とR96は、それぞれ、互いに連結して環を形成してもよい。一般式K-1中のR91、R92、R94、R95、R96、R98が取りうる置換基は、前記置換基群Aの項で挙げた置換基と同様である。R91~R98は、それぞれ独立に、水素原子、アルキル基、ヒドロキシ基、アミノ基、アリール基又はヘテロ環基であることが好ましく、R93、R94、R97及びR98はアルキル基であり、且つ、R91とR92、及びR95とR96が互いに連結してアリール環を形成していることがさらに好ましく、R93、R94、R97及びR98は炭素数1~20のアルキル基であり、且つ、R91とR92、及びR95とR96が互いに連結してベンゼン環を形成していることが最も好ましい。一般式K-2中、R101、R103、R104、R105、R107及びR108は、前記一般式K-1におけるR91、R93、R94、R95、R97及びR98とそれぞれ同義である。R103及びR107は、前記一般式K-1におけるR93及びR97と同義である。一般式K-2中、R101、R103、R104、R105、R107及びR108は、水素原子、アルキル基、ヒドロキシ基、アミノ基、アリール基、又はヘテロ環基であることが好ましく、R101、R103、R105及びR107はアルキル基又はアリール基であり、且つ、R104及びR108はヒドロキシ基又はアミノ基であることがさらに好ましく、R101、R103、R105及びR107は炭素数1~20のアルキル基であり、且つ、R104及びR108はヒドロキシ基であることがさらに好ましい。R103及びR107は水素原子、直鎖又は分岐のアルキル基、及びアリール基が好ましく、炭素数1~5のアルキル基及びフェニル基がさらに好ましい。一般式K-3中、R109、R110、R111、R112、R113、R114、R115、R118及びR119は、前記一般式K-3におけるR91、R93、R94、R95、R97及びR98と同義である。R116及びR117は、前記一般式K-1におけるR93及びR97と同義である。一般式k-3中、R109、R109、R109、R109、R113、R114、R115、R118及びR119は、水素原子、ハロゲン原子、直鎖もしくは分岐のアルキル基、ヒドロキシ基、アルコキシ基であることが好ましい。特に、R109、R113、R115、R118及びR119は、水素原子であり、R110、R111及びR112は、水素原子又はアルコキシ基であり、R114は、水素原子、ハロゲン原子、ヒドロキシ基、炭素数1~5のアルキル基、又は炭素数1~5のアルコキシ基であることが最も好ましい。上記一般式K-4中、R120及びR121は、各々独立にハロゲン原子、アルキル基、アルコキシ基、又はアルケニル基を表す。m1及びm2は各々独立に1~4の整数を表す。n1及びn2は各々独立に0~4の整数を表す。R120及びR121は、特に、炭素数1~5のアルキル基又は炭素数1~5のアルコキシ基が好ましい。m1及びm2は1~3が好ましく、m1及びm2が3であることが最も好ましい。n1及びn2は0~3が好ましく、0又は1が好ましい。本発明における色素構造を形成しうる色素化合物としては、前記一般式K-1で表されるスクアリリウム化合物が色相の観点から好ましい。前記一般式K-1~一般式K-4で表されるスクアリリウム化合物は、J.Chem.Soc.,PerkinTrans.1,2000,599.に記載の方法を適用して合成することができる。下記に一般式K-1~K-4で表されるスクアリリウム化合物の具体例を示すが、本発明はこれに限定されるものではない。上記具体例のうち、色特性及び耐熱性の観点からsq-1、sq-2、sq-3、sq-7、sq-8、sq-9、s9-9、sq-10、sq-11及びsq-12が好ましい。キノフタロン色素本発明に係る色素構造を有する樹脂の態様の一つは、キノフタロン色素キノフタロン化合物に由来する部分構造を有するものである。該色素構造を有する樹脂Aとしては、下記一般式QPで表される化合物キノフタロン化合物に由来する部分構造を、色素部位の部分構造として有する色素構造を有する樹脂が含まれる。本発明においてキノフタロン化合物とは、分子内にキノフタロン骨格を含む色素部位を有する化合物を総称するものである。一般式QP中、Rqp1~Rqp6はそれぞれ独立に水素原子又は置換基を表す。Rqp1~Rqp6の少なくとも2つが隣接位にある場合は、互いに結合して環を形成してもよく、該環がさらに置換基を有してもよい。Rqp1~Rqp6が表す置換基は、前記置換基群Aの項で挙げた置換基を表す。Rqp1~Rqp6が表す置換基としては、ハロゲン原子、アルキル基、アルケニル基及びアリール基が好ましい。特に、Rqp1とRqp2、及びRqp5とRqp6は互いに連結して置換もしくは無置換のフェニル基を形成することが好ましい。Rqp3及びRqp4は水素原子又は塩素原子、臭素原子であることが好ましい。Rqp1とRqp2、及びRqp5とRqp6は互いに連結して形成するフェニル基が有してもよい置換基としては、前記置換基の項で挙げた置換基が挙げられるが、ハロゲン原子、カルバモイル基、アミノ基、アルコキシ基、アリールオキシ基、アルキルチオ基、アリールチオ基及びアルコキシカルボニル基が挙好ましい。以下に一般式QPで表される化合物の具体例を示すが、本発明はこれに限定されるものではない。上記具体例のうち、色特性及び耐熱性の観点からQP-1~QP-5が好ましい。フタロシアニン色素本発明に係る色素構造を有する樹脂の態様の一つは、フタロシアニン色素フタロシアニン化合物に由来する部分構造を有するものである。該色素構造を有する樹脂Aとしては、下記一般式Fで表される化合物フタロシアニン化合物に由来する部分構造を、色素部位の部分構造として有する色素構造を有する樹脂が含まれる。本発明においてフタロシアニン化合物とは、分子内にフタロシアニン骨格を含む色素部位を有する化合物を総称するものである。一般式F中、M1は金属類を表し、Z1、Z2、Z3、及びZ4は、各々独立に、水素原子、炭素原子及び窒素原子より選ばれる原子を含んで構成される6員環を形成するために必要な原子群を表す。一般式Fを詳しく説明する。一般式F中、M1で表される金属類としては、例えば、Zn、Mg、Si、Sn、Rh、Pt、Pd、Mo、Mn、Pb、Cu、Ni、Co、及びFe等の金属原子、AlCl、InCl、FeCl、TiCl2、SnCl2、SiCl2、GeCl2などの金属塩化物、TiO、VO等の金属酸化物、並びにSiOH2等の金属水酸化物が含まれるが、特にCu、Znが好ましい。一般式F中、Z1、Z2、Z3、及びZ4は、各々独立に、水素原子、炭素原子、窒素原子より選ばれる原子を含んで構成される6員環を形成するために必要な原子群を表す。該6員環は、飽和環であっても、不飽和環であってもよく、無置換であっても置換基を有していてもよい。置換基としては、前記置換基群Aの項で挙げた置換基が挙げられる。また該6員環が2個以上の置換基を有する場合には、それらの置換基は同一であっても異なっていてもよい。更に該6員環は、他の5員又は6員の環と縮合していてもよい。6員環には、ベンゼン環、シクロヘキサン環などが含まれる。一般式Fで表されるフタロシアニン色素残基の中でも、特に下記一般式F-1で表されるフタロシアニン色素に由来する残基が好ましい。一般式F-1において、M2は前記一般式FにおけるM1と同義であり、その一般式F-1において、M2は前記一般式FにおけるM1と同義であり、その好ましい態様も同様である。前記一般式F-1中、R101~R116は各々独立に、水素原子又は置換基を表し、R101~R116で表される置換基が、更に置換可能な基である場合には、前記の置換基群Aの項で説明した基で置換されていてもよく、2個以上の置換基で置換されている場合には、それらの置換基は同一であっても異なっていてもよい。R101~R116で表される置換基は、上記の中でも、水素原子、SO2NR117R118R117及びR118は水素原子、直鎖又は分岐の炭素数3~20の置換基を有してもよいアルキル基、SR119R119は直鎖又は分岐の炭素数3~20の置換基を有してもよいアルキル基が好ましい。以下に一般式Fで表される化合物の具体例を示すが、本発明はこれに限定されるものではない。上記具体例のうち、色特性及び耐熱性の観点より、特にPh-1~Ph-3が好ましい。サブフタロシアニン化合物本発明に係る色素構造を有する樹脂の態様の一つは、サブフタロシアニン色素フタロシアニン化合物に由来する部分構造を有するものである。該色素構造を有する樹脂Aとしては、下記一般式SPで表される化合物サブフタロシアニン化合物に由来する部分構造を、色素部位の部分構造として有する色素構造を有する樹脂が含まれる。本発明においてサブフタロシアニン化合物とは、分子内にサブフタロシアニン骨格を含む色素部位を有する化合物を総称するものである。一般式SP中、Z1~Z12は、それぞれ独立して、水素原子、アルキル基、アリール基、ヒロドキシ基、メルカプト基、アミノ基、アルコキシ基、アリールオキシ基、チオエーテル基を表す。Xはアニオンを表す。一般式SPを詳しく説明する。一般式SP中のZ1~Z12が有してもよいアルキル基は直鎖又は分岐の置換又は無置換のアルキル基を表す。Z1~Z12としては、特に、炭素数1~20が好ましく、炭素数1~10がさらに好ましい。Z1~Z12が有してもよい置換基としては前記置換基群Aの項で挙げた置換基が挙げられるが、特にフッ素原子、ヒドロキシ基及びメルカプト基が好ましい。一般式SP中のXはアニオンを表す。Xとして具体的には、フッ素アニオン、塩素アニオン、臭素アニオン、ヨウ素アニオン、過塩素酸アニオン、チオシアン酸アニオン、六フッ化リンアニオン、六フッ化アンチモンアニオン、四フッ化ホウ素アニオン等の無機系アニオン、酢酸アニオン、安息香酸アニオン等のカルボン酸アニオン、ベンゼンスルホン酸アニオン、トルエンスルホン酸アニオン、トリフルオロメタンスルホン酸アニオン等の有機スルホン酸アニオン、オクチルリン酸アニオン、ドデシルリン酸アニオン、オクタデシルリン酸アニオン、フェニルリン酸アニオン、ノニルフェニルリン酸アニオン等の有機リン酸アニオン等が挙げられる。X-は色素骨格と連結してもよく、又は色素構造を有する樹脂の一部高分子鎖等と連結してもよい。X-はフッ素アニオン、塩素アニオン、臭素アニオン、ヨウ素アニオン、過塩素酸アニオン、カルボン酸アニオン、リン酸アニオンであることが好ましく、過塩素酸アニオン、カルボン酸アニオンであることが最も好ましい。以下にサブフタロシアニン化合物の具体例を示すが、本発明はこれに限定されるものでない。上記具体例のうち、色特性及び耐熱性の観点より、特にSP-2、SP-3、SP-4、SP-5、SP-6及びSP-7が好ましい。本発明の着色組成物に用いる色素構造を有する樹脂の構造本発明の着色組成物に用いる色素構造を有する樹脂Aとしては、下記一般式A、一般式B、及び、一般式Cで表される構成単位の少なくとも一つを含んでなる色素構造を有する樹脂であることが好ましい。これらを順次説明する。<一般式Aで表される構成単位>一般式A中、X1は重合によって形成される連結基を表し、L1は単結合又は2価の連結基を表す。DyeIは色素構造を表す。以下、一般式Aについて詳細に説明する。一般式A中、X1は重合によって形成される連結基を表す。すなわち重合反応で形成される主鎖に相当する繰り返し単位を形成する部分を指す。なお、2つので表された部位が繰り返し単位となる。X1としては、公知の重合可能なモノマーから形成される連結基であれば得に制限ないが、特に下記XX-1~X-24で表される連結基が好ましく、XX-1及びXX-2で表されるメタアクリル系連結鎖、XX-10~XX-17で表されるスチレン系連結鎖、及びXX-24で表されるビニル系連結鎖であることが最も好ましい。XX-1~X-24中、で示された部位でL1と連結していることを表す。Meはメチル基を表す。また、XX-18及びXX-19中のRは、水素原子、炭素数1~5のアルキル基又はフェニル基を表す。一般式A中、L1は単結合又は2価の連結基を表す。L1が2価の連結基を表す場合の該2価の連結基としては、炭素数1~30の置換もしくは無置換のアルキレン基例えば、メチレン基、エチレン基、トリメチレン基、プロピレン基、ブチレン基など、炭素数6~30の置換もしくは無置換のアリーレン基例えば、フェニレン基、ナフタレン基等、置換もしくは無置換のヘテロ環連結基、-CH=CH-、-O-、-S-、-C=O-、-CO2-、-NR-、-CONR-、-O2C-、-SO-、-SO2-及びこれらを2個以上連結して形成される連結基を表す。ここで、Rは、それぞれ独立に、水素原子、アルキル基、アリール基、又はヘテロ環基を表す。一般式A中、DyeIは前述した色素化合物に由来する色素構造を表す。一般式Aで表される構成単位を有する色素構造を有する樹脂は、1色素構造を有するモノマーを用いて付加重合により合成する方法、2イソシアネート基、酸無水物基又はエポキシ基等の高反応性官能基を有するポリマーと、高反応性基と反応可能な官能基ヒドロキシル基、一級又は二級アミノ基、カルボキシル基等を有する色素とを反応させる方法により合成できる。1の付加重合の際に、上述したi重合禁止剤の存在下で重合反応により製造する方法を適用することにより20,000以上の分子量成分の占めるピーク面積を、樹脂Aの分子量分布全体のピーク面積に対して好適に10以下とすることができる。また、付加重合後に、上述したii得られた重合溶液に20,000以上の高分子量成分に対しての貧溶媒水などを添加し、析出した20,000以上の高分子量成分をろ過により除去する工程を経て製造する方法を適用してもよい。同様に、2の反応に供する高反応性官能基を有するポリマーが、上述したi重合禁止剤の存在下で重合反応により製造する方法により合成された樹脂であってもよいし、前記ポリマーないしは前記色素と反応後のポリマーが、上述したii重合溶液に20,000以上の高分子量成分に対しての貧溶媒を添加し、析出した20,000以上の高分子量成分をろ過により除去する工程を経て製造する方法を適用されてもよい。付加重合には公知の付加重合ラジカル重合、アニオン重合、カチオン重合が適用できるが、このうち、特にラジカル重合により合成することが反応条件を穏和化でき、色素構造を分解させないため好ましい。ラジカル重合には、公知の反応条件を適用することができる。中でも、本発明における一般式Aで表される構成単位を有する色素構造を有する樹脂は、他色パターン上への残渣抑制及び塗布欠陥抑制の観点から、エチレン性不飽和結合を有する色素単量体色素構造を有するモノマーを用いてラジカル重合して得られたラジカル重合体であることが好ましい。以下に一般式Aで表される構成単位の具体例を示すが、本発明はこれに限定されるものではない。<一般式Bで表される構成単位>次に、一般式Bで表される構成単位について詳細を説明する。一般式B中、X2は前記一般式A中のX1と同義である。L2は前記一般式A中のL1と同義である。Y2はDyeIIとイオン結合もしくは配位結合可能な基を表す。DyeIIは色素構造を表す。以下詳細に説明する。一般式B中、X2は前記一般式A中のX1と同義であり、好ましい範囲も同様である。L2は前記一般式A中のL1と同義であり、好ましい範囲も同様である。Y2はDyeIIとイオン結合もしくは配位結合可能な基であればよく、アニオン性基又はカチオン性基のどちらでもよい。アニオン性基としては、COO-、PO3H-、SO3-、-SO3NH-、-SO3N-CO-等が挙げられるが、COO-、PO3H-、SO3-が好ましい。カチオン性基としては、置換又は無置換のオニウムカチオン例えば、アンモニウム、ピリジニウム、イミダゾリウム及びホスホニウム等が挙げられ、特にアンモニウムカチオンが好ましい。Y2は、DyeIIが有しているアニオン部COO-、SO3-、O-等やカチオン部前記オニウムカチオンや金属カチオン等と結合することができる。本発明における一般式Bで表される構成単位を有する色素構造を有する樹脂は、前記一般式Aで表される構成単位を有する色素構造を有する樹脂と同様に合成することができる。20,000以上の分子量成分の占めるピーク面積が、樹脂Aの分子量分布全体のピーク面積に対して好適に10以下とする観点から、上述したi重合禁止剤の存在下で重合反応により製造する方法、ii重合溶液に20,000以上の高分子量成分に対しての貧溶媒水などを添加し、析出した20,000以上の高分子量成分をろ過により除去する工程を経て製造する方法を適用し得る点についても同様である。中でも、一般式Bで表される構成単位を有する色素構造を有する樹脂は、他色パターン上の残渣抑制及び塗布欠陥抑制の観点から、エチレン性不飽和結合を有する色素単量体色素構造を有するモノマーを用いてラジカル重合して得られたラジカル重合体であることが好ましい。以下に一般式Bで表される構成単位具体例を示すが、本発明はこれに限定されるものではない。<一般式Cで表される構成単位>上記一般式C中、L3は単結合又は2価の連結基を表す。DyeIIIは、色素部分構造を表す。mは0又は1を表す。以下、詳細に説明する。前記一般式C中、L3で表される2価の連結基としては、炭素数1~30の置換もしくは無置換の直鎖、分岐もしくは環状アルキレン基例えば、メチレン基、エチレン基、トリメチレン基、プロピレン基、ブチレン基など、炭素数6~30の置換もしくは無置換のアリーレン基例えば、フェニレン基、ナフタレン基等、置換もしくは無置換のヘテロ環連結基、-CH=CH-、-O-、-S-、-NR-Rは、それぞれ独立に、水素原子、アルキル基、アリール基、又はヘテロ環基を表す。、-C=O-、-SO-、-SO2-,および、これらを2個以上連結して形成される連結基が好適に挙げられる。mは0又は1を表すが、1であることが好ましい。以下に一般式C中のL3で表される2価の連結基として好適に使用される具体例を記載するが、本発明のL3としてはこれらに限定されるものではない。一般式Cで表される構成単位を有する色素構造を有する樹脂は、逐次重合により合成される。逐次重合とは、重付加例えば、ジイソシアナート化合物とジオールとの反応、ジエポキシ化合物とジカルボン酸との反応、テトラカルボン酸二無水物とジオールとの反応等及び重縮合例えば、ジカルボン酸とジオールとの反応、ジカルボン酸とジアミンとの反応等が挙げられる。このうち、特に重付加反応により合成することが反応条件を穏和化でき、色素構造を分解させないため好ましい。逐次重合には、公知の反応条件を適用することができる。逐次重合の際に、上述したi重合禁止剤の存在下で重合反応により製造する方法を適用することにより20,000以上の分子量成分の占めるピーク面積を、樹脂Aの分子量分布全体のピーク面積に対して好適に10以下とすることができる。また、逐次重合後に、上述したii得られた重合溶液に20,000以上の高分子量成分に対しての貧溶媒水などを添加し、析出した20,000以上の高分子量成分をろ過により除去する工程を経て製造する方法を適用してもよい。以下に一般式Cで表される構成単位の具体例を示すが、本発明はこれに限定されるものではない。一般式A、一般式B及び/又は一般式Cで表される構成単位を有する色素構造を有する樹脂のうち、一般式A及び一般式Cで表される構成単位を有する色素構造を有する樹脂は、色素に由来する部分構造が分子構造中に共有結合で連結されているため、該色素構造を有する樹脂を含有する着色組成物は耐熱性に優れる。このため、該着色組成物を、高温プロセスを有するパターン形成に適用した場合において、隣接する他の着色パターンへの色移り抑制に効果があるため好ましい。また、特に一般式Aで表される化合物は、色素構造を有する樹脂の分子量の制御がし易く好ましい。色素構造を有する樹脂Aが有する重合性基本発明における色素構造を有する樹脂Aは、重合性基を有することが好ましい。これにより、薄層化された場合でも耐光性、耐熱性、耐溶剤性などに優れ、パターン成形性の良好な着色硬化膜を形成し得る。重合性基としては、ラジカル、酸、熱により架橋可能な公知の重合性基を用いることができ、例えばエチレン性不飽和結合を含む基、環状エーテル基エポキシ基、オキセタン基、メチロール基等が挙げられるが、特にエチレン性不飽和結合を含む基が好ましく、メタアクリロイル基がさらに好ましく、メタアクリル酸グリシジル及び3,4-エポキシーシクロヘキシルメチルメタアクリレート由来のメタアクリロイル基が最も好ましい。重合性基の導入方法としては、1色素構造を有する樹脂を重合性基含有化合物で変性して導入する方法、2色素単量体と重合性基含有化合物を共重合して導入する方法等がある。以下、詳細に述べる。-1色素構造を有する樹脂を重合性基含有化合物で変性して導入する方法-色素構造を有する樹脂を重合性基含有化合物で変性して導入する方法としては、特に制限なく公知の方法を用いることができる。例えば、a色素構造を有する樹脂が有するカルボン酸と不飽和結合含有エポキシ化合物とを反応させる方法、b色素構造を有する樹脂が有するヒドロキシル基又はアミノ基と不飽和結合含有イソシアネート化合物とを反応させる方法、c色素構造を有する樹脂が有するエポキシ化合物と不飽和結合含有カルボン酸化合物とを反応させる方法が製造上の観点から好ましい。前記a色素構造を有する樹脂が有するカルボン酸と不飽和結合含有エポキシ化合物とを反応させる方法における不飽和結合含有エポキシ化合物としては、メタクリル酸グリシジル、アクリル酸グリシジル、アリルグリシジルエーテル、3,4-エポキシーシクロヘキシルメチルアクリレート、3,4-エポキシーシクロヘキシルメチルメタクリレート等が挙げられうるが、特にメタクリル酸グリシジル及び3,4-エポキシーシクロヘキシルメチルメタクリレートが、架橋性及び保存安定性に優れ好ましい。反応条件は公知の条件を用いることが出来る。前記b色素構造を有する樹脂が有するヒドロキシル基又はアミノ基と不飽和結合含有イソシアネート化合物とを反応させる方法における不飽和結合含有イソシアネート化合物として、2-イソシアナトエチルメタクリレート、2-イソシアナトエチルアタクリレート、1,1-ビスアクリロイルオキシメチルエチルイソシアネート等が挙げられるが、2-イソシアナトエチルメタクリレートが、架橋性及び保存安定性に優れ好ましい。反応条件は公知の条件を用いることが出来る。前記c色素構造を有する樹脂が有するエポキシ化合物と不飽和結合含有カルボン酸化合物とを反応させる方法における不飽和結合含有カルボン酸化合物として、公知のメタアクリロイルオキシ基を有するカルボン酸化合物であれば特に制限なく使用できるが、メタクリル酸及びアクリル酸が好ましく、特にメタクリル酸が架橋性及び保存安定性に優れ好ましい。反応条件は公知の条件を用いることが出来る。-2色素単量体と重合性基含有化合物を共重合して導入する方法-2色素単量体と重合性基含有化合物を共重合して導入する方法として、特に制限なく公知の方法を用いることができるが、dラジカル重合可能な色素単量体とラジカル重合可能な重合性基含有化合物とを共重合する方法、e重付加可能な色素単量体と重付加可能な重合性基含有化合物とを共重合する方法が好ましい。dラジカル重合可能な色素単量体とラジカル重合可能な重合性基含有化合物とを共重合する方法におけるラジカル重合可能な重合性基含有化合物として、特にアリル基含有化合物例えば、メタアクリル酸アリル等、エポキシ基含有化合物例えば、メタアクリル酸グリシジル、3,4-エポキシーシクロヘキシルメチルメタアクリレート等、オキセタン基含有化合物例えば、3-メチルー3-オキセタニルメチルメタアクリレート等、メチロール基含有化合物例えば、N-ヒドロキシメチルアクリルアミド等が挙げられ、特にエポキシ化合物、オキセタン化合物が好ましい。反応条件は公知の条件を用いることが出来る。e重付加可能な色素単量体と重付加可能な重合性基含有化合物とを共重合する方法における重付加可能な重合性基含有化合物として、不飽和結合含有ジオール化合物例えば、2,3-ジヒドロキシプロピルメタアクリレート等が揚げられる。反応条件は公知の条件を用いることが出来る。重合性基の導入方法として、色素構造を有する樹脂が有するカルボン酸と不飽和結合含有エポキシ化合物とを反応させる方法が最も好ましい。色素構造を有する樹脂Aが有する重合性基量は、色素構造を有する樹脂A1gに対し0.1~2.0mmolであることが好ましく、0.2~1.5mmolであることがさらに好ましく、0.3~1.0mmolであることが最も好ましい。前記重合性基の導入方法として、色素構造を有する樹脂が有するカルボン酸と不飽和結合含有エポキシ化合物とを反応させる方法が最も好ましい。前記重合性基を有する構成単位としては、以下のような具体例が挙げられる。ただし、本発明はこれらに限定されるものではない。上記した具体例のうち、基板密着性及び表面粗度の観点より、エチレン性不飽和結合を有する色素単量体が好ましく、中でもメタクリロイル基、アクリロイル基、スチリル基、又はビニルオキシ基が好ましく、メタクリロイル基が最も好ましい。色素構造を有する樹脂Aが有するその他の官能基本発明における色素構造を有する樹脂Aは、その他の官能基を有してもよい。その他の官能基としては、カルボン酸、スルホン酸、リン酸及びフェノール性水酸基等のアルカリ可溶性基を有することが好ましい。アルカリ可溶性基としては、カルボン酸が最も好ましい。色素構造を有する樹脂へのアルカリ可溶性基の導入方法としては、色素単量体にあらかじめアルカリ可溶性基を導入しておく方法及びアルカリ可溶性基を有する色素単量体以外のモノマーメタアクリル酸、アクリル酸のカプロラクトン変性物、メタアクリル酸2-ヒドロキシエチルの無水こはく酸変性物、メタアクリル酸2-ヒドロキシエチルの無水フタル酸変性物、メタアクリル酸2-ヒドロキシエチルの1,2-シクロヘキサンジカルボン酸無水物変性物、スチレンカルボン酸、イタコン酸、マレイン酸、ノルボルネンカルボン酸等のカルボン酸含有モノマー、アシッドホスホオキシエチルメタクリレート、ビニルホスホン酸等のリン酸含有モノマー、ビニルスルホン酸、2-アクリルアミド-2-メチルスルホン酸等のスルホン酸含有モノマーを共重合する方法が挙げられるが、双方の方法を用いることが最も好ましい。色素構造を有する樹脂Aが有するアルカリ可溶性基量酸価は、色素構造を有する樹脂A1gに対し0.3mmol~2.0mmolであることが好ましく、0.4mmol~1.5mmolであることがさらに好ましく、0.5mmol~1.0mmolであることが最も好ましい。本発明において、色素構造を有する樹脂の酸価は、例えば、色素構造を有する樹脂中におけるアルカリ可溶性基酸基の平均含有量から算出することができる。また、色素構造を有する樹脂を構成する酸基を含有する繰り返し単位構成単位の含有量を変化させることで所望の酸価を有する樹脂を得ることができる。色素構造を有する樹脂Aが有するその他の官能基として、ラクトン、酸無水物、アミド、-COCH2CO-、シアノ基等の現像促進基、長鎖及び環状アルキル基、アラルキル基、アリール基、ポリアルキレンオキシド基、ヒドロキシル基、マレイミド基、アミノ基等の親疏水性調整基等が挙げられ、適宜導入することができる。導入方法として、色素単量体にあらかじめ導入しておく方法、及び上記官能基を有するモノマーを共重合する方法が挙げられる。色素構造を有する樹脂Aが有するその他の官能基を有する繰り返し単位の具体例を示すが、本発明はこれに限定されるものではない。本発明に係る色素構造を有する樹脂AのTgは、50°C以上であることが好ましく、100°C以上であることがより好ましい。また、熱重量分析TGA測定による5重量減少温度が、120°C以上であることが好ましく、150°C以上であることがより好ましく、200°C以上であることが更に好ましい。この領域にあることで、本発明の着色組成物をカラーフィルタ等の作製に適用する際に、加熱プロセスに起因する濃度変化を低減する事ができるようになる。また、本発明に係る色素構造を有する樹脂の単位重量あたりの吸光係数以後ε’と記す。ε’=ε/平均分子量、単位:L/gcmが、30以上であることが好ましく、60以上であることがより好ましく、100以上であることが更に好ましい。この範囲にあることで、本発明の着色組成物を適用してカラーフィルタを作製する場合において、色再現性のよいカラーフィルタを作製することができる。本発明の着色組成物に用いる色素構造を有する樹脂Aのモル吸光係数は、着色力の観点から、できるだけ高いほうが好ましい。本発明に係る色素構造を有する樹脂Aは、以下の有機溶剤に溶解する化合物であることが好ましい。有機溶剤としては、エステル類例えば、3-エトキシプロピオン酸メチル、3-エトキシプロピオン酸エチル、乳酸エチル、酢酸ブチル、3-メトキシプロピオン酸メチル等、エーテル類例えばメチルセロソルブアセテート、エチルセロソルブアセテート、プロピレングリコールモノメチルエーテル、プロピレングリコールモノメチルエーテルアセテート等、ケトン類メチルエチルケトン、シクロヘキサノン、2-ヘプタノン、3-ヘプタノン等、芳香族炭化水素類例えば、トルエン、キシレン等が挙げられ、これら溶剤に対し、1質量以上50質量以下溶解することが好ましく、より好ましくは5質量以上40質量以下、更に好ましくは10質量以上30質量以下であることが好ましい。この領域にあることで、本発明の着色組成物をカラーフィルタ等の作製に適用する際に、好適な塗布面状や、他色塗布後の溶出による濃度低下を低減するができるようになる。本発明の着色組成物においては、前記色素構造を有する樹脂を1種単独で用いてもよく、2種以上併用してもよい。本発明の着色組成物中における前記色素構造を有する樹脂の含有量は、後述するB顔料との含有比率を考慮した上で設定される。顔料に対する色素構造を有する樹脂の質量比色素構造を有する樹脂A/顔料としては、0.1~5が好ましく、0.2~2がよりに好ましく、0.3~1がさらに好ましい。B顔料本発明の着色組成物は、顔料を含有することが好ましい。本発明で使用する顔料としては、従来公知の種々の無機顔料又は有機顔料を用いることができる。該顔料としては、高透過率であることが好ましい。無機顔料としては、カーボン、金属酸化物、金属錯塩等で示される金属化合物を挙げることができ、具体的には、鉄、コバルト、アルミニウム、カドミウム、鉛、銅、チタン、マグネシウム、クロム、亜鉛、アンチモン等の金属酸化物、および前記金属の複合酸化物を挙げることができる。有機顔料としては、例えば、C.I.ピグメントイエロー11,24,31,53,83,93,99,108,109,110,138,139,147,150,151,154,155,167,180,185,199,;C.I.ピグメントオレンジ36,38,43,71;C.I.ピグメントレッド81,105,122,149,150,155,171,175,176,177,209,220,224,242,254,255,264,270;C.I.ピグメントバイオレット19,23,32,39;C.I.ピグメントブルー1,2,15,15:1,15:3,15:6,16,22,60,66;C.I.ピグメントグリーン7,36,37,58;C.I.ピグメントブラウン25,28;C.I.ピグメントブラック1;等を挙げることができる。本発明において好ましく用いることができる顔料として、以下のものを挙げることができる。但し本発明は、これらに限定されるものではない。C.I.ピグメントイエロー11,24,108,109,110,138,139,150,151,154,167,180,185,C.I.ピグメントオレンジ36,71,C.I.ピグメントレッド122,150,171,175,177,209,224,242,254,255,264,C.I.ピグメントバイオレット19,23,32,C.I.ピグメントブルー15:1,15:3,15:6,16,22,60,66,C.I.ピグメントグリーン7,36,37,58;C.I.ピグメントブラック1これら有機顔料は、単独もしくは、分光の調整や色純度を上げるために種々組合せて用いることができる。上記組合せの具体例を以下に示す。例えば、赤の顔料として、アントラキノン系顔料、ペリレン系顔料、ジケトピロロピロール系顔料単独またはそれらの少なくとも一種と、ジスアゾ系黄色顔料、イソインドリン系黄色顔料、キノフタロン系黄色顔料またはペリレン系赤色顔料と、の混合などを用いることができる。例えば、アントラキノン系顔料としては、C.I.ピグメントレッド177が挙げられ、ペリレン系顔料としては、C.I.ピグメントレッド155、C.I.ピグメントレッド224が挙げられ、ジケトピロロピロール系顔料としては、C.I.ピグメントレッド254が挙げられ、色分解性の点でC.I.ピグメントイエロー139との混合が好ましい。また、赤色顔料と黄色顔料との質量比は、100:5~100:50が好ましい。100:4以下では400nmから500nmの光透過率を抑えることが困難であり、また100:51以上では主波長が短波長寄りになり、色分解能を上げることが出来ない場合がある。特に、上記質量比としては、100:10~100:30の範囲が最適である。尚、赤色顔料同士の組み合わせの場合は、求める分光に併せて調整することができる。また、緑の顔料としては、ハロゲン化フタロシアニン系顔料を単独で、または、これとジスアゾ系黄色顔料、キノフタロン系黄色顔料、アゾメチン系黄色顔料若しくはイソインドリン系黄色顔料との混合を用いることができる。例えば、このような例としては、C.I.ピグメントグリーン7、36、37とC.I.ピグメントイエロー83、C.I.ピグメントイエロー138、C.I.ピグメントイエロー139、C.I.ピグメントイエロー150、C.I.ピグメントイエロー180またはC.I.ピグメントイエロー185との混合が好ましい。緑顔料と黄色顔料との質量比は、100:5~100:150が好ましい。上記質量比としては100:30~100:120の範囲が特に好ましい。青の顔料としては、フタロシアニン系顔料を単独で、若しくはこれとジオキサジン系紫色顔料との混合を用いることができる。例えばC.I.ピグメントブルー15:6とC.I.ピグメントバイオレット23との混合が好ましい。青色顔料と紫色顔料との質量比は、100:0~100:100が好ましく、より好ましくは100:10以下である。また、ブラックマトリックス用の顔料としては、カーボン、チタンブラック、酸化鉄、酸化チタン単独または混合が用いられ、カーボンとチタンブラックとの組合せが好ましい。また、カーボンとチタンブラックとの質量比は、100:0~100:60の範囲が好ましい。顔料の一次粒子径は、カラーフィルタ用として用いる場合には、色ムラやコントラストの観点から、100nm以下であることが好ましく、また、分散安定性の観点から5nm以上であることが好ましい。顔料の一次粒子径としてより好ましくは、5~75nmであり、さらに好ましくは5~55nmであり、特に好ましくは5~35nmである。本発明の特定樹脂は、5~35nmの範囲で特に効果を発揮することができる。顔料の一次粒子径は、電子顕微鏡等の公知の方法で測定することができる。中でも、顔料としては、アントラキノン系、ジケトピロロピロール系、フタロシアニン系、キノフタロン系、イソインドリン系、ジオキサジン系から選ばれる顔料であることが好ましい。特に、C.I.ピグメントレッド177アントラキノン系,C.I.ピグメントレッド254ジケトピロロピロール系、C.I.ピグメントグリーン7,36,58、C.I.ピグメントブルー15:6フタロシアニン系、C.I.ピグメントイエロー138キノフタロン系、C.I.ピグメントイエロー139,185イソインドリン系、C.I.ピグメントイエロー150アゾメチン系、C.I.ピグメントバイオレット23ジオキサジン系が最も好ましい。-分散剤-本発明の着色組成物は、顔料分散剤を含有することができる。本発明に用いうる顔料分散剤としては、高分子分散剤例えば、ポリアミドアミンとその塩、ポリカルボン酸とその塩、高分子量不飽和酸エステル、変性ポリウレタン、変性ポリエステル、変性ポリメタアクリレート、メタアクリル系共重合体、ナフタレンスルホン酸ホルマリン縮合物、及び、ポリオキシエチレンアルキルリン酸エステル、ポリオキシエチレンアルキルアミン、アルカノールアミン等の界面活性剤、及び、顔料誘導体等を挙げることができる。高分子分散剤は、その構造から更に直鎖状高分子、末端変性型高分子、グラフト型高分子、ブロック型高分子に分類することができる。顔料表面へのアンカー部位を有する末端変性型高分子としては、例えば、特開平3-112992号公報、特表2003-533455号公報等に記載の末端にりん酸基を有する高分子、特開2002-273191号公報等に記載の末端にスルホン酸基を有する高分子、特開平9-77994号公報等に記載の有機色素の部分骨格や複素環を有する高分子などが挙げられる。また、特開2007-277514号公報に記載の高分子末端に2個以上の顔料表面へのアンカー部位酸基、塩基性基、有機色素の部分骨格やヘテロ環等を導入した高分子も分散安定性に優れ好ましい。顔料表面へのアンカー部位を有するグラフト型高分子としては、例えば、ポリエステル系分散剤等が挙げられ、具体的には、特開昭54-37082号公報、特表平8-507960号公報、特開2009-258668号公報等に記載のポリ低級アルキレンイミンとポリエステルの反応生成物、特開平9-169821号公報等に記載のポリアリルアミンとポリエステルの反応生成物、特開平10-339949号公報、特開2004-37986号公報、国際公開パンフレットWO2010/110491等に記載のマクロモノマーと、窒素原子モノマーとの共重合体、特開2003-238837号公報、特開2008-9426号公報、特開2008-81732号公報等に記載の有機色素の部分骨格や複素環を有するグラフト型高分子、特開2010-106268号公報等に記載のマクロモノマーと酸基含有モノマーの共重合体等が挙げられる。特に、特開2009-203462号公報に記載の塩基性基と酸性基を有する両性分散樹脂は、顔料分散物の分散性、分散安定性、及び顔料分散物を用いた着色組成物が示す現像性の観点から特に好ましい。顔料表面へのアンカー部位を有するグラフト型高分子をラジカル重合で製造する際に用いるマクロモノマーとしては、公知のマクロモノマーを用いることができ、東亜合成株製のマクロモノマーAA-6末端基がメタクリロイル基であるポリメタクリル酸メチル、AS-6末端基がメタクリロイル基であるポリスチレン、AN-6S末端基がメタクリロイル基であるスチレンとアクリロニトリルの共重合体、AB-6末端基がメタクリロイル基であるポリアクリル酸ブチル、ダイセル化学工業株製のプラクセルFM5メタクリル酸2-ヒドロキシエチルのε-カプロラクトン5モル当量付加品、FA10Lアクリル酸2-ヒドロキシエチルのε-カプロラクトン10モル当量付加品、及び特開平2-272009号公報に記載のポリエステル系マクロモノマー等が挙げられる。これらの中でも、特に柔軟性且つ親溶剤性に優れるポリエステル系マクロモノマーが、顔料分散物の分散性、分散安定性、及び顔料分散物を用いた着色組成物が示す現像性の観点から特に好ましく、更に、特開平2-272009号公報に記載のポリエステル系マクロモノマーで表されるポリエステル系マクロモノマーが最も好ましい。顔料表面へのアンカー部位を有するブロック型高分子としては、特開2003-49110号公報、特開2009-52010号公報等に記載のブロック型高分子が好ましい。本発明に用いうる顔料分散剤は、市販品としても入手可能であり、そのような具体例としては、楠木化成株式会社製DA-7301、BYKChemie社製Disperbyk-101ポリアミドアミン燐酸塩、107カルボン酸エステル、110酸基を含む共重合物、130ポリアミド、161、162、163、164、165、166、170高分子共重合物、BYK-P104、P105高分子量不飽和ポリカルボン酸、EFKA社製EFKA4047、4050~4010~4165ポリウレタン系、EFKA4330~4340ブロック共重合体、4400~4402変性ポリアクリレート、5010ポリエステルアミド、5765高分子量ポリカルボン酸塩、6220脂肪酸ポリエステル、6745フタロシアニン誘導体、6750アゾ顔料誘導体、味の素ファンテクノ社製アジスパーPB821、PB822、PB880、PB881、共栄社化学社製フローレンTG-710ウレタンオリゴマー、ポリフローNo.50E、No.300アクリル系共重合体、楠本化成社製ディスパロンKS-860、873SN、874、2150脂肪族多価カルボン酸、7004ポリエーテルエステル、DA-703-50、DA-705、DA-725、花王社製デモールRN、Nナフタレンスルホン酸ホルマリン重縮合物、MS、C、SN-B芳香族スルホン酸ホルマリン重縮合物、ホモゲノールL-18高分子ポリカルボン酸、エマルゲン920、930、935、985ポリオキシエチレンノニルフェニルエーテル、アセタミン86ステアリルアミンアセテート、日本ルーブリゾール株製ソルスパース5000フタロシアニン誘導体、22000アゾ顔料誘導体、13240ポリエステルアミン、3000、17000、27000末端部に機能部を有する高分子、24000、28000、32000、38500グラフト型高分子、日光ケミカル者製ニッコールT106ポリオキシエチレンソルビタンモノオレート、MYS-IEXポリオキシエチレンモノステアレート、川研ファインケミカル株製ヒノアクトT-8000E等、信越化学工業株製、オルガノシロキサンポリマーKP341、裕商株製W001:カチオン系界面活性剤、ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル等のノニオン系界面活性剤、W004、W005、W017等のアニオン系界面活性剤、森下産業株製EFKA-46、EFKA-47、EFKA-47EA、EFKAポリマー100、EFKAポリマー400、EFKAポリマー401、EFKAポリマー450、サンノプコ株製ディスパースエイド6、ディスパースエイド8、ディスパースエイド15、ディスパースエイド9100等の高分子分散剤、株ADEKA製アデカプルロニックL31、F38、L42、L44、L61、L64、F68、L72、P95、F77、P84、F87、P94、L101、P103、F108、L121、P-123、及び三洋化成株製イオネット商品名S-20等が挙げられる。これらの顔料分散剤は、単独で使用してもよく、2種以上を組み合わせて使用してもよい。本発明においては、特に、顔料誘導体と高分子分散剤とを組み合わせて使用することが好ましい。また、本発明の顔料分散剤は、前記顔料表面へのアンカー部位を有する末端変性型高分子、グラフト型高分子、ブロック型高分子と伴に、アルカリ可溶性樹脂と併用して用いても良い。アルカリ可溶性樹脂としては、メタアクリル酸共重合体、イタコン酸共重合体、クロトン酸共重合体、マレイン酸共重合体、部分エステル化マレイン酸共重合体等、並びに側鎖にカルボン酸を有する酸性セルロース誘導体、水酸基を有するポリマーに酸無水物を変性した樹脂が挙げられるが、特にメタアクリル酸共重合体が好ましい。また、特開平10-300922号公報に記載のN位置換マレイミドモノマー共重合体、特開2004-300204号公報に記載のエーテルダイマー共重合体、特開平7-319161号公報に記載の重合性基を含有するアルカリ可溶性樹脂も好ましい。着色組成物における顔料分散剤の含有量としては、顔料100質量部に対して、1質量部~80質量部であることが好ましく、5質量部~70質量部がより好ましく、10質量部~60質量部であることが更に好ましい。具体的には、高分子分散剤を用いる場合であれば、その使用量としては、顔料100質量部に対して、質量換算で5部~100部の範囲が好ましく、10部~80部の範囲であることがより好ましい。また、顔料誘導体を併用する場合、顔料誘導体の使用量としては、顔料100質量部に対し、質量換算で1部~30部の範囲にあることが好ましく、3部~20部の範囲にあることがより好ましく、5部~15部の範囲にあることが特に好ましい。着色組成物において、着色剤としての顔料と共に、顔料分散剤をさらに用いる場合、硬化感度、色濃度の観点から、着色剤及び分散剤の含有量の総和が、着色組成物を構成する全固形分に対して50質量以上90質量以下であることが好ましく、55質量以上85質量以下であることがより好ましく、60質量以上80質量以下であることが更に好ましい。C重合性化合物本発明の着色組成物は、重合性化合物を含有することが好ましい。ラジカル、酸、熱により架橋可能な公知の重合性化合物を用いることができ、例えば、エチレン性不飽和結合、環状エーテルエポキシ、オキセタン、メチロール等を含む重合性化合物が挙げられる。重合性化合物は、感度の観点から、末端エチレン性不飽和結合を少なくとも1個、好ましくは2個以上有する化合物から好適に選ばれる。中でも、4官能以上の多官能重合性化合物が好ましく、5官能以上の多官能重合性化合物がさらに好ましい。このような化合物群は当該産業分野において広く知られているものであり、本発明においてはこれらを特に限定なく用いることができる。これらは、例えば、モノマー、プレポリマー、すなわち2量体、3量体及びオリゴマー又はそれらの混合物並びにそれらの多量体などの化学的形態のいずれであってもよい。本発明における重合性化合物は一種単独で用いてもよいし、2種以上を併用してもよい。より具体的には、モノマー及びそのプレポリマーの例としては、不飽和カルボン酸例えば、アクリル酸、メタクリル酸、イタコン酸、クロトン酸、イソクロトン酸、マレイン酸などやそのエステル類、アミド類、並びにこれらの多量体が挙げられ、好ましくは、不飽和カルボン酸と脂肪族多価アルコール化合物とのエステル、及び不飽和カルボン酸と脂肪族多価アミン化合物とのアミド類、並びにこれらの多量体である。また、ヒドロキシル基やアミノ基、メルカプト基等の求核性置換基を有する不飽和カルボン酸エステル或いはアミド類と、単官能若しくは多官能イソシアネート類或いはエポキシ類との付加反応物や、単官能若しくは多官能のカルボン酸との脱水縮合反応物等も好適に使用される。また、イソシアネート基やエポキシ基等の親電子性置換基を有する不飽和カルボン酸エステル或いはアミド類と、単官能若しくは多官能のアルコール類、アミン類、チオール類との付加反応物、更に、ハロゲン基やトシルオキシ基等の脱離性置換基を有する不飽和カルボン酸エステル或いはアミド類と、単官能若しくは多官能のアルコール類、アミン類、チオール類との置換反応物も好適である。また、別の例として、上記の不飽和カルボン酸の代わりに、不飽和ホスホン酸、スチレン等のビニルベンゼン誘導体、ビニルエーテル、アリルエーテル等に置き換えた化合物群を使用することも可能である。これらの具体的な化合物としては、特開2009-288705号公報の段落番号0095~0108に記載されている化合物を本発明においても好適に用いることができる。また、前記重合性化合物としては、少なくとも1個の付加重合可能なエチレン基を有する、常圧下で100°C以上の沸点を持つエチレン性不飽和基を持つ化合物も好ましい。その例としては、ポリエチレングリコールモノメタアクリレート、ポリプロピレングリコールモノメタアクリレート、フェノキシエチルメタアクリレート等の単官能のアクリレートやメタアクリレート;ポリエチレングリコールジメタアクリレート、トリメチロールエタントリメタアクリレート、ネオペンチルグリコールジメタアクリレート、ペンタエリスリトールトリメタアクリレート、ペンタエリスリトールテトラメタアクリレート、ジペンタエリスリトールペンタメタアクリレート、ジペンタエリスリトールヘキサメタアクリレート、ヘキサンジオールメタアクリレート、トリメチロールプロパントリアクリロイルオキシプロピルエーテル、トリアクリロイロキシエチルイソシアヌレート、グリセリンやトリメチロールエタン等の多官能アルコールにエチレンオキサイドやプロピレンオキサイドを付加させた後メタアクリレート化したもの、特公昭48-41708号公報、特公昭50-6034号公報、特開昭51-37193号公報に記載されているようなウレタンメタアクリレート類、特開昭48-64183号公報、特公昭49-43191号公報、特公昭52-30490号公報に記載されているポリエステルアクリレート類、エポキシ樹脂とメタアクリル酸との反応生成物であるエポキシアクリレート類等の多官能のアクリレートやメタアクリレート及びこれらの混合物を挙げることができる。多官能カルボン酸にグリシジルメタアクリレート等の環状エーテル基とエチレン性不飽和基を有する化合物を反応させ得られる多官能メタアクリレートなども挙げることができる。また、その他の好ましい重合性化合物として、特開2010-160418号公報、特開2010-129825号公報、特許第4364216号明細書等に記載される、フルオレン環を有し、エチレン性不飽和基を2官能以上有する化合物、カルド樹脂も使用することが可能である。また、常圧下で100°C以上の沸点を有し、少なくとも1個の付加重合可能なエチレン性不飽和基を持つ化合物としては、特開2008-292970号公報の段落番号[0254]~[0257]に記載の化合物も好適である。上記のほか、下記一般式MO-1~MO-5で表される、ラジカル重合性モノマーも好適に用いることができる。なお、式中、Tがオキシアルキレン基の場合には、炭素原子側の末端がRに結合する。前記一般式において、nは0~14であり、mは1~8である。一分子内に複数存在するR、T、は、各々同一であっても、異なっていてもよい。前記一般式MO-1~MO-5で表される重合性化合物の各々において、複数存在するRの少なくとも1つは、-OC=OCH=CH2、又は、-OC=OCCH3=CH2で表される基を表す。前記一般式MO-1~MO-5で表される重合性化合物の具体例としては、特開2007-269779号公報の段落番号0248~段落番号0251に記載されている化合物を本発明においても好適に用いることができる。また、特開平10-62986号公報において一般式1及び2としてその具体例と共に記載の前記多官能アルコールにエチレンオキサイドやプロピレンオキサイドを付加させた後にメタアクリレート化した化合物も、重合性化合物として用いることができる。中でも、重合性化合物としては、ジペンタエリスリトールトリアクリレート市販品としてはKAYARADD-330;日本化薬株式会社製、ジペンタエリスリトールテトラアクリレート市販品としてはKAYARADD-320;日本化薬株式会社製ジペンタエリスリトールペンタメタアクリレート市販品としてはKAYARADD-310;日本化薬株式会社製、ジペンタエリスリトールヘキサメタアクリレート市販品としてはKAYARADDPHA;日本化薬株式会社製、及びこれらのメタアクリロイル基がエチレングリコール、プロピレングリコール残基を介している構造が好ましい。これらのオリゴマータイプも使用できる。以下に好ましい重合性化合物の態様を示す。重合性化合物としては、多官能モノマーであって、カルボキシル基、スルホン酸基、リン酸基等の酸基を有していてもよい。エチレン性化合物が、上記のように混合物である場合のように未反応のカルボキシル基を有するものであれば、これをそのまま利用することができるが、必要において、上述のエチレン性化合物のヒドロキシル基に非芳香族カルボン酸無水物を反応させて酸基を導入してもよい。この場合、使用される非芳香族カルボン酸無水物の具体例としては、無水テトラヒドロフタル酸、アルキル化無水テトラヒドロフタル酸、無水ヘキサヒドロフタル酸、アルキル化無水ヘキサヒドロフタル酸、無水コハク酸、無水マレイン酸が挙げられる。本発明において、酸基を有するモノマーとしては、脂肪族ポリヒドロキシ化合物と不飽和カルボン酸とのエステルであり、脂肪族ポリヒドロキシ化合物の未反応のヒドロキシル基に非芳香族カルボン酸無水物を反応させて酸基を持たせた多官能モノマーが好ましく、特に好ましくは、このエステルにおいて、脂肪族ポリヒドロキシ化合物がペンタエリスリトール及び/又はジペンタエリスリトールであるものである。市販品としては、例えば、東亞合成株式会社製の多塩基酸変性アクリルオリゴマーとして、M-510、M-520などが挙げられる。これらのモノマーは1種を単独で用いてもよいが、製造上、単一の化合物を用いることは難しいことから、2種以上を混合して用いてもよい。また、必要に応じてモノマーとして酸基を有しない多官能モノマーと酸基を有する多官能モノマーを併用してもよい。酸基を有する多官能モノマーの好ましい酸価としては、0.1mgKOH/g~40mgKOH/gであり、特に好ましくは5mgKOH/g~30mgKOH/gである。多官能モノマーの酸価が低すぎると現像溶解特性が落ち、高すぎると製造や取扱いが困難になり光重合性能が落ち、画素の表面平滑性等の硬化性が劣るものとなる。従って、異なる酸基の多官能モノマーを2種以上併用する場合、或いは酸基を有しない多官能モノマーを併用する場合、全体の多官能モノマーとしての酸基が上記範囲に入るように調整することが好ましい。また、重合性モノマーとして、カプロラクトン構造を有する多官能性単量体を含有することも好ましい態様である。カプロラクトン構造を有する多官能性単量体としては、その分子内にカプロラクトン構造を有する限り特に限定されるものではないが、例えば、トリメチロールエタン、ジトリメチロールエタン、トリメチロールプロパン、ジトリメチロールプロパン、ペンタエリスリトール、ジペンタエリスリトール、トリペンタエリスリトール、グリセリン、ジグリセロール、トリメチロールメラミン等の多価アルコールと、メタアクリル酸およびε-カプロラクトンをエステル化することにより得られる、ε-カプロラクトン変性多官能メタアクリレートを挙げることができる。なかでも下記一般式Z-1で表されるカプロラクトン構造を有する多官能性単量体が好ましい。一般式Z-1中、6個のRは全てが下記一般式Z-2で表される基であるか、または6個のRのうち1~5個が下記一般式Z-2で表される基であり、残余が下記一般式Z-3で表される基である。一般式Z-2中、R1は水素原子またはメチル基を示し、mは1または2の数を示し、は結合手であることを示す。一般式Z-3中、R1は水素原子またはメチル基を示し、は結合手であることを示す。このようなカプロラクトン構造を有する多官能性単量体は、例えば、日本化薬株からKAYARADDPCAシリーズとして市販されており、DPCA-20上記式1~3においてm=1、式2で表される基の数=2、R1が全て水素原子である化合物、DPCA-30同式、m=1、式2で表される基の数=3、R1が全て水素原子である化合物、DPCA-60同式、m=1、式2で表される基の数=6、R1が全て水素原子である化合物、DPCA-120同式においてm=2、式2で表される基の数=6、R1が全て水素原子である化合物等を挙げることができる。本発明において、カプロラクトン構造を有する多官能性単量体は、単独でまたは2種以上を混合して使用することができる。また、本発明における特定モノマーとしては、下記一般式Z-4又はZ-5で表される化合物の群から選択される少なくとも1種であることも好ましい。前記一般式Z-4及びZ-5中、Eは、各々独立に、-CH2yCH2O-、又は-CH2yCHCH3O-を表し、yは、各々独立に0~10の整数を表し、Xは、各々独立に、アクリロイル基、メタクリロイル基、水素原子、又はカルボキシル基を表す。前記一般式Z-4中、アクリロイル基及びメタクリロイル基の合計は3個又は4個であり、mは各々独立に0~10の整数を表し、各mの合計は0~40の整数である。但し、各mの合計が0の場合、Xのうちいずれか1つはカルボキシル基である。前記一般式ii中、アクリロイル基及びメタクリロイル基の合計は5個又は6個であり、nは各々独立に0~10の整数を表し、各nの合計は0~60の整数である。但し、各nの合計が0の場合、Xのうちいずれか1つはカルボキシル基である。前記一般式Z-4中、mは、0~6の整数が好ましく、0~4の整数がより好ましい。また、各mの合計は、2~40の整数が好ましく、2~16の整数がより好ましく、4~8の整数が特に好ましい。前記一般式Z-5中、nは、0~6の整数が好ましく、0~4の整数がより好ましい。また、各nの合計は、3~60の整数が好ましく、3~24の整数がより好ましく、6~12の整数が特に好ましい。また、一般式Z-4又は一般式Z-5中の-CH2yCH2O-又は-CH2yCHCH3O-は、酸素原子側の末端がXに結合する形態が好ましい。前記一般式Z-4又は一般式Z-5で表される化合物は1種単独で用いてもよいし、2種以上併用してもよい。特に、一般式iiにおいて、6個のX全てがアクリロイル基である形態が好ましい。また、一般式Z-4又は一般式Z-5で表される化合物の重合性化合物中における全含有量としては、20質量以上が好ましく、50質量以上がより好ましい。前記一般式Z-4又は一般式Z-5で表される化合物は、従来公知の工程である、ペンタエリスリト-ル又はジペンタエリスリト-ルにエチレンオキシド又はプロピレンオキシドを開環付加反応により開環骨格を結合する工程と、開環骨格の末端水酸基に、例えばメタアクリロイルクロライドを反応させてメタアクリロイル基を導入する工程と、から合成することができる。各工程は良く知られた工程であり、当業者は容易に一般式i又はiiで表される化合物を合成することができる。前記一般式Z-4又は一般式Z-5で表される化合物の中でも、ペンタエリスリトール誘導体及び/又はジペンタエリスリトール誘導体がより好ましい。具体的には、下記式a~fで表される化合物以下、例示化合物a~fともいう。が挙げられ、中でも、例示化合物a、b、e、fが好ましい。一般式Z-4、Z-5で表される重合性化合物の市販品としては、例えばサートマー社製のエチレンオキシ鎖を4個有する4官能アクリレートであるSR-494、日本化薬株式会社製のペンチレンオキシ鎖を6個有する6官能アクリレートであるDPCA-60、イソブチレンオキシ鎖を3個有する3官能アクリレートであるTPA-330などが挙げられる。また、重合性化合物としては、特公昭48-41708号公報、特開昭51-37193号公報、特公平2-32293号公報、特公平2-16765号公報に記載されているようなウレタンアクリレート類や、特公昭58-49860号公報、特公昭56-17654号公報、特公昭62-39417号公報、特公昭62-39418号公報記載のエチレンオキサイド系骨格を有するウレタン化合物類も好適である。更に、重合性化合物として、特開昭63-277653号公報、特開昭63-260909号公報、特開平1-105238号公報に記載される、分子内にアミノ構造やスルフィド構造を有する付加重合性化合物類を用いることによって、非常に感光スピードに優れた硬化性組成物を得ることができる。重合性化合物の市販品としては、ウレタンオリゴマーUAS-10、UAB-140山陽国策パルプ社製、UA-7200新中村化学社製、DPHA-40H日本化薬社製、UA-306H、UA-306T、UA-306I、AH-600、T-600、AI-600共栄社製などが挙げられる。これらの重合性化合物について、その構造、単独使用か併用か、添加量等の使用方法の詳細は、着色組成物の最終的な性能設計にあわせて任意に設定できる。例えば、感度の観点では、1分子あたりの不飽和基含量が多い構造が好ましく、多くの場合は2官能以上が好ましい。また、着色硬化膜の強度を高める観点では、3官能以上のものがよく、更に、異なる官能基数異なる重合性基例えばアクリル酸エステル、メタクリル酸エステル、スチレン系化合物、ビニルエーテル系化合物のものを併用することで、感度と強度の両方を調節する方法も有効である。さらに、3官能以上のものでエチレンオキサイド鎖長の異なる重合性化合物を併用することが、着色組成物の現像性を調節することができ、優れたパターン形成能が得られるという点で好ましい。また、着色組成物に含有される他の成分例えば、光重合開始剤、被分散体、アルカリ可溶性樹脂等との相溶性、分散性に対しても、重合性化合物の選択使用法は重要な要因であり、例えば、低純度化合物の使用や2種以上の併用により相溶性を向上させうることがある。また、支持体などの硬質表面との密着性を向上させる観点で特定の構造を選択することもあり得る。本発明の着色組成物中における重合性化合物の含有量は、着色組成物中の全固形分に対して0.1質量~90質量が好ましく、1.0質量~50質量がさらに好ましく、2.0質量~30質量が特に好ましい。D光重合開始剤本発明の着色組成物は、さらに光重合開始剤を含有することが、さらなる感度向上の観点から好ましい。前記光重合開始剤としては、前記重合性化合物の重合を開始する機能を有する限り、特に制限はなく、公知の光重合開始剤の中から適宜選択することができる。例えば、紫外線領域から可視の光線に対して感光性を有するものが好ましい。また、光励起された増感剤と何らかの作用を生じ、活性ラジカルを生成する活性剤であってもよく、モノマーの種類に応じてカチオン重合を開始させるような開始剤であってもよい。また、前記光重合開始剤は、約300nm~800nm330nm~500nmがより好ましい。の範囲内に少なくとも約50の分子吸光係数を有する化合物を、少なくとも1種含有していることが好ましい。前記光重合開始剤としては、例えば、ハロゲン化炭化水素誘導体例えば、トリアジン骨格を有するもの、オキサジアゾール骨格を有するもの、など、アシルホスフィンオキサイド等のアシルホスフィン化合物、ヘキサアリールビイミダゾール、オキシム誘導体等のオキシム化合物、有機過酸化物、チオ化合物、ケトン化合物、芳香族オニウム塩、ケトオキシムエーテル、アミノアセトフェノン化合物、ヒドロキシアセトフェノンなどが挙げられる。また、露光感度の観点から、トリハロメチルトリアジン化合物、ベンジルジメチルケタール化合物、α-ヒドロキシケトン化合物、α-アミノケトン化合物、アシルホスフィン化合物、フォスフィンオキサイド化合物、メタロセン化合物、オキシム化合物、トリアリルイミダゾールダイマー、オニウム化合物、ベンゾチアゾール化合物、ベンゾフェノン化合物、アセトフェノン化合物及びその誘導体、シクロペンタジエン-ベンゼン-鉄錯体及びその塩、ハロメチルオキサジアゾール化合物、3-アリール置換クマリン化合物からなる群より選択される化合物が好ましい。さらに好ましくは、トリハロメチルトリアジン化合物、α-アミノケトン化合物、アシルホスフィン化合物、フォスフィンオキサイド化合物、オキシム化合物、トリアリルイミダゾールダイマー、オニウム化合物、ベンゾフェノン化合物、アセトフェノン化合物であり、トリハロメチルトリアジン化合物、α-アミノケトン化合物、オキシム化合物、トリアリルイミダゾールダイマー、ベンゾフェノン化合物からなる群より選ばれる少なくとも一種の化合物が最も好ましい。特に、本発明の着色組成物を固体撮像素子のカラーフィルタの作製に使用する場合には、微細なパターンをシャープな形状で形成する観点から、硬化性とともに未露光部に残渣がなく現像されることが好ましい。このような観点からは、重合開始剤としてはオキシム化合物を使用することが特に好ましい。特に、固体撮像素子において微細なパターンを形成する場合、硬化用露光にステッパー露光を用いるが、この露光機はハロゲンにより損傷される場合があり、重合開始剤の添加量も低く抑える必要があるため、これらの点を考慮すれば、固体撮像素子の如き微細パターンを形成するにはD光重合開始剤としては、オキシム化合物を用いるのが最も好ましい。前記トリアジン骨格を有するハロゲン化炭化水素化合物としては、例えば、若林ら著、Bull.Chem.Soc.Japan,42、29241969記載の化合物、英国特許第1388492号明細書記載の化合物、特開昭53-133428号公報記載の化合物、独国特許第3337024号明細書記載の化合物、F.C.SchaeferなどによるJ.Org.Chem.;29、15271964記載の化合物、特開昭62-58241号公報記載の化合物、特開平5-281728号公報記載の化合物、特開平5-34920号公報記載化合物、米国特許第4212976号明細書に記載されている化合物、などが挙げられる。前記米国特許第4212976号明細書に記載されている化合物としては、例えば、オキサジアゾール骨格を有する化合物例えば、2-トリクロロメチル-5-フェニル-1,3,4-オキサジアゾール、2-トリクロロメチル-5-4-クロロフェニル-1,3,4-オキサジアゾール、2-トリクロロメチル-5-1-ナフチル-1,3,4-オキサジアゾール、2-トリクロロメチル-5-2-ナフチル-1,3,4-オキサジアゾール、2-トリブロモメチル-5-フェニル-1,3,4-オキサジアゾール、2-トリブロモメチル-5-2-ナフチル-1,3,4-オキサジアゾール;2-トリクロロメチル-5-スチリル-1,3,4-オキサジアゾール、2-トリクロロメチル-5-4-クロルスチリル-1,3,4-オキサジアゾール、2-トリクロロメチル-5-4-メトキシスチリル-1,3,4-オキサジアゾール、2-トリクロロメチル-5-1-ナフチル-1,3,4-オキサジアゾール、2-トリクロロメチル-5-4-n-ブトキシスチリル-1,3,4-オキサジアゾール、2-トリプロモメチル-5-スチリル-1,3,4-オキサジアゾールなどなどが挙げられる。また、上記以外の光重合開始剤として、アクリジン誘導体例えば、9-フェニルアクリジン、1,7-ビス9,9’-アクリジニルヘプタンなど、N-フェニルグリシンなど、ポリハロゲン化合物例えば、四臭化炭素、フェニルトリブロモメチルスルホン、フェニルトリクロロメチルケトンなど、クマリン類例えば、3-2-ベンゾフラノイル-7-ジエチルアミノクマリン、3-2-ベンゾフロイル-7-1-ピロリジニルクマリン、3-ベンゾイル-7-ジエチルアミノクマリン、3-2-メトキシベンゾイル-7-ジエチルアミノクマリン、3-4-ジメチルアミノベンゾイル-7-ジエチルアミノクマリン、3,3’-カルボニルビス5,7-ジ-n-プロポキシクマリン、3,3’-カルボニルビス7-ジエチルアミノクマリン、3-ベンゾイル-7-メトキシクマリン、3-2-フロイル-7-ジエチルアミノクマリン、3-4-ジエチルアミノシンナモイル-7-ジエチルアミノクマリン、7-メトキシ-3-3-ピリジルカルボニルクマリン、3-ベンゾイル-5,7-ジプロポキシクマリン、7-ベンゾトリアゾール-2-イルクマリン、また、特開平5-19475号公報、特開平7-271028号公報、特開2002-363206号公報、特開2002-363207号公報、特開2002-363208号公報、特開2002-363209号公報などに記載のクマリン化合物など、アシルホスフィンオキサイド類例えば、ビス2,4,6-トリメチルベンゾイル-フェニルホスフィンオキサイド、ビス2,6-ジメトキシベンゾイル-2,4,4-トリメチル-ペンチルフェニルホスフィンオキサイド、LucirinTPOなど、メタロセン類例えば、ビスη5-2,4-シクロペンタジエン-1-イル-ビス2,6-ジフロロ-3-1H-ピロール-1-イル-フェニルチタニウム、η5-シクロペンタジエニル-η6-クメニル-アイアン1-ヘキサフロロホスフェート1-など、特開昭53-133428号公報、特公昭57-1819号公報、同57-6096号公報、及び米国特許第3615455号明細書に記載された化合物などが挙げられる。前記ケトン化合物としては、例えば、ベンゾフェノン、2-メチルベンゾフェノン、3-メチルベンゾフェノン、4-メチルベンゾフェノン、4-メトキシベンゾフェノン、2-クロロベンゾフェノン、4-クロロベンゾフェノン、4-ブロモベンゾフェノン、2-カルボキシベンゾフェノン、2-エトキシカルボニルベンゾフェノン、ベンゾフェノンテトラカルボン酸又はそのテトラメチルエステル、4,4’-ビスジアルキルアミノベンゾフェノン類例えば、4,4’-ビスジメチルアミノベンゾフェノン、4,4’-ビスジシクロヘキシルアミノベンゾフェノン、4,4’-ビスジエチルアミノベンゾフェノン、4,4’-ビスジヒドロキシエチルアミノベンゾフェノン、4-メトキシ-4’-ジメチルアミノベンゾフェノン、4,4’-ジメトキシベンゾフェノン、4-ジメチルアミノベンゾフェノン、4-ジメチルアミノアセトフェノン、ベンジル、アントラキノン、2-t-ブチルアントラキノン、2-メチルアントラキノン、フェナントラキノン、キサントン、チオキサントン、2-クロル-チオキサントン、2,4-ジエチルチオキサントン、フルオレノン、2-ベンジル-ジメチルアミノ-1-4-モルホリノフェニル-1-ブタノン、2-メチル-1-4-メチルチオフェニル-2-モルホリノ-1-プロパノン、2-ヒドロキシ-2-メチル-4-1-メチルビニルフェニルプロパノールオリゴマー、ベンゾイン、ベンゾインエーテル類例えば、ベンゾインメチルエーテル、ベンゾインエチルエーテル、ベンゾインプロピルエーテル、ベンゾインイソプロピルエーテル、ベンゾインフェニルエーテル、ベンジルジメチルケタール、アクリドン、クロロアクリドン、N-メチルアクリドン、N-ブチルアクリドン、N-ブチル-クロロアクリドンなどが挙げられる。光重合開始剤としては、ヒドロキシアセトフェノン化合物、アミノアセトフェノン化合物、及び、アシルホスフィン化合物も好適に用いることができる。より具体的には、例えば、特開平10-291969号公報に記載のアミノアセトフェノン系開始剤、特許第4225898号公報に記載のアシルホスフィンオキシド系開始剤も用いることができる。ヒドロキシアセトフェノン系開始剤としては、IRGACURE-184、DAROCUR-1173、IRGACURE-500、IRGACURE-2959,IRGACURE-127商品名:いずれもBASF社製を用いることができる。アミノアセトフェノン系開始剤としては、市販品であるIRGACURE-907、IRGACURE-369、及び、IRGACURE-379商品名:いずれもBASF社製を用いることができる。アミノアセトフェノン系開始剤として、365nmまたは405nm等の長波光源に吸収波長がマッチングされた特開2009-191179公報に記載の化合物も用いることができる。また、アシルホスフィン系開始剤としては市販品であるIRGACURE-819やDAROCUR-TPO商品名:いずれもBASF社製を用いることができる。光重合開始剤として、より好ましくはオキシム化合物が挙げられる。オキシム開始剤の具体例としては、特開2001-233842号公報記載の化合物、特開2000-80068号公報記載の化合物、特開2006-342166号公報記載の化合物を用いることができる。本発明における光重合開始剤として好適に用いられるオキシム誘導体等のオキシム化合物としては、例えば、3-ベンゾイロキシイミノブタン-2-オン、3-アセトキシイミノブタン-2-オン、3-プロピオニルオキシイミノブタン-2-オン、2-アセトキシイミノペンタン-3-オン、2-アセトキシイミノ-1-フェニルプロパン-1-オン、2-ベンゾイロキシイミノ-1-フェニルプロパン-1-オン、3-4-トルエンスルホニルオキシイミノブタン-2-オン、及び2-エトキシカルボニルオキシイミノ-1-フェニルプロパン-1-オンなどが挙げられる。オキシムエステル化合物としては、J.C.S.PerkinII1979年pp.1653-1660、J.C.S.PerkinII1979年pp.156-162、JournalofPhotopolymerScienceandTechnology1995年pp.202-232、特開2000-66385号公報記載の化合物、特開2000-80068号公報、特表2004-534797号公報、特開2006-342166号公報の各公報に記載の化合物等が挙げられる。市販品ではIRGACURE-OXE01BASF社製、IRGACURE-OXE02BASF社製も好適に用いられる。また上記記載以外のオキシムエステル化合物として、カルバゾールN位にオキシムが連結した特表2009-519904号公報に記載の化合物、ベンゾフェノン部位にヘテロ置換基が導入された米国特許第7626957号公報に記載の化合物、色素部位にニトロ基が導入された特開2010-15025号公報および米国特許公開2009-292039号記載の化合物、国際公開特許2009-131189号公報に記載のケトオキシム化合物、トリアジン骨格とオキシム骨格を同一分子内に含有する米国特許7556910号公報に記載の化合物、405nmに吸収極大を有しg線光源に対して良好な感度を有する特開2009-221114号公報記載の化合物、などを用いてもよい。好ましくはさらに、特開2007-231000号公報、及び、特開2007-322744号公報に記載される環状オキシム化合物に対しても好適に用いることができる。環状オキシム化合物の中でも、特に特開2010-32985号公報、特開2010-185072号公報に記載されるカルバゾール色素に縮環した環状オキシム化合物は、高い光吸収性を有し高感度化の観点から好ましい。また、オキシム化合物の特定部位に不飽和結合を有する特開2009-242469号公報に記載の化合物も、重合不活性ラジカルから活性ラジカルを再生することで高感度化を達成でき好適に使用することができる。最も好ましくは、特開2007-269779号公報に示される特定置換基を有するオキシム化合物や、特開2009-191061号公報に示されるチオアリール基を有するオキシム化合物が挙げられる。具体的には、オキシム重合開始剤としては、下記一般式OX-1で表される化合物が好ましい。なお、オキシムのN-O結合がE体のオキシム化合物であっても、Z体のオキシム化合物であっても、E体とZ体との混合物であってもよい。一般式OX-1中、R及びBは各々独立に一価の置換基を表し、Aは二価の有機基を表し、Arはアリール基を表す。一般式OX-1中、Rで表される一価の置換基としては、一価の非金属原子団であることが好ましい。前記一価の非金属原子団としては、アルキル基、アリール基、アシル基、アルコキシカルボニル基、アリールオキシカルボニル基、複素環基、アルキルチオカルボニル基、アリールチオカルボニル基等が挙げられる。また、これらの基は、1以上の置換基を有していてもよい。また、前述した置換基は、さらに他の置換基で置換されていてもよい。置換基としてはハロゲン原子、アリールオキシ基、アルコキシカルボニル基又はアリールオキシカルボニル基、アシルオキシ基、アシル基、アルキル基、アリール基等が挙げられる。アルキル基としては、炭素数1~30のアルキル基が好ましく、具体的には、メチル基、エチル基、プロピル基、ブチル基、ヘキシル基、オクチル基、デシル基、ドデシル基、オクタデシル基、イソプロピル基、イソブチル基、sec-ブチル基、t-ブチル基、1-エチルペンチル基、シクロペンチル基、シクロヘキシル基、トリフルオロメチル基、2-エチルヘキシル基、フェナシル基、1-ナフトイルメチル基、2-ナフトイルメチル基、4-メチルスルファニルフェナシル基、4-フェニルスルファニルフェナシル基、4-ジメチルアミノフェナシル基、4-シアノフェナシル基、4-メチルフェナシル基、2-メチルフェナシル基、3-フルオロフェナシル基、3-トリフルオロメチルフェナシル基、及び、3-ニトロフェナシル基が例示できる。アリール基としては、炭素数6~30のアリール基が好ましく、具体的には、フェニル基、ビフェニル基、1-ナフチル基、2-ナフチル基、9-アンスリル基、9-フェナントリル基、1-ピレニル基、5-ナフタセニル基、1-インデニル基、2-アズレニル基、9-フルオレニル基、ターフェニル基、クオーターフェニル基、o-トリル基、m-トリル基、p-トリル基、キシリル基、o-クメニル基、m-クメニル基及びp-クメニル基、メシチル基、ペンタレニル基、ビナフタレニル基、ターナフタレニル基、クオーターナフタレニル基、ヘプタレニル基、ビフェニレニル基、インダセニル基、フルオランテニル基、アセナフチレニル基、アセアントリレニル基、フェナレニル基、フルオレニル基、アントリル基、ビアントラセニル基、ターアントラセニル基、クオーターアントラセニル基、アントラキノリル基、フェナントリル基、トリフェニレニル基、ピレニル基、クリセニル基、ナフタセニル基、プレイアデニル基、ピセニル基、ペリレニル基、ペンタフェニル基、ペンタセニル基、テトラフェニレニル基、ヘキサフェニル基、ヘキサセニル基、ルビセニル基、コロネニル基、トリナフチレニル基、ヘプタフェニル基、ヘプタセニル基、ピラントレニル基、並びに、オバレニル基が例示できる。アシル基としては、炭素数2~20のアシル基が好ましく、具体的には、アセチル基、プロパノイル基、ブタノイル基、トリフルオロアセチル基、ペンタノイル基、ベンゾイル基、1-ナフトイル基、2-ナフトイル基、4-メチルスルファニルベンゾイル基、4-フェニルスルファニルベンゾイル基、4-ジメチルアミノベンゾイル基、4-ジエチルアミノベンゾイル基、2-クロロベンゾイル基、2-メチルベンゾイル基、2-メトキシベンゾイル基、2-ブトキシベンゾイル基、3-クロロベンゾイル基、3-トリフルオロメチルベンゾイル基、3-シアノベンゾイル基、3-ニトロベンゾイル基、4-フルオロベンゾイル基、4-シアノベンゾイル基、及び、4-メトキシベンゾイル基が例示できる。アルコキシカルボニル基としては、炭素数2~20のアルコキシカルボニル基が好ましく、具体的には、メトキシカルボニル基、エトキシカルボニル基、プロポキシカルボニル基、ブトキシカルボニル基、ヘキシルオキシカルボニル基、オクチルオキシカルボニル基、デシルオキシカルボニル基、オクタデシルオキシカルボニル基、及び、トリフルオロメチルオキシカルボニル基が例示できる。アリールオキシカルボニル基として具体的には、フェノキシカルボニル基、1-ナフチルオキシカルボニル基、2-ナフチルオキシカルボニル基、4-メチルスルファニルフェニルオキシカルボニル基、4-フェニルスルファニルフェニルオキシカルボニル基、4-ジメチルアミノフェニルオキシカルボニル基、4-ジエチルアミノフェニルオキシカルボニル基、2-クロロフェニルオキシカルボニル基、2-メチルフェニルオキシカルボニル基、2-メトキシフェニルオキシカルボニル基、2-ブトキシフェニルオキシカルボニル基、3-クロロフェニルオキシカルボニル基、3-トリフルオロメチルフェニルオキシカルボニル基、3-シアノフェニルオキシカルボニル基、3-ニトロフェニルオキシカルボニル基、4-フルオロフェニルオキシカルボニル基、4-シアノフェニルオキシカルボニル基、及び、4-メトキシフェニルオキシカルボニル基が例示できる。複素環基としては、窒素原子、酸素原子、硫黄原子若しくはリン原子を含む、芳香族又は脂肪族の複素環が好ましい。具体的には、チエニル基、ベンゾ[b]チエニル基、ナフト[2,3-b]チエニル基、チアントレニル基、フリル基、ピラニル基、イソベンゾフラニル基、クロメニル基、キサンテニル基、フェノキサチイニル基、2H-ピロリル基、ピロリル基、イミダゾリル基、ピラゾリル基、ピリジル基、ピラジニル基、ピリミジニル基、ピリダジニル基、インドリジニル基、イソインドリル基、3H-インドリル基、インドリル基、1H-インダゾリル基、プリニル基、4H-キノリジニル基、イソキノリル基、キノリル基、フタラジニル基、ナフチリジニル基、キノキサリニル基、キナゾリニル基、シンノリニル基、プテリジニル基、4aH-カルバゾリル基、カルバゾリル基、β-カルボリニル基、フェナントリジニル基、アクリジニル基、ペリミジニル基、フェナントロリニル基、フェナジニル基、フェナルサジニル基、イソチアゾリル基、フェノチアジニル基、イソキサゾリル基、フラザニル基、フェノキサジニル基、イソクロマニル基、クロマニル基、ピロリジニル基、ピロリニル基、イミダゾリジニル基、イミダゾリニル基、ピラゾリジニル基、ピラゾリニル基、ピペリジル基、ピペラジニル基、インドリニル基、イソインドリニル基、キヌクリジニル基、モルホリニル基、及び、チオキサントリル基が例示できる。アルキルチオカルボニル基として具体的には、メチルチオカルボニル基、プロピルチオカルボニル基、ブチルチオカルボニル基、ヘキシルチオカルボニル基、オクチルチオカルボニル基、デシルチオカルボニル基、オクタデシルチオカルボニル基、及び、トリフルオロメチルチオカルボニル基が例示できる。アリールチオカルボニル基として具体的には、1-ナフチルチオカルボニル基、2-ナフチルチオカルボニル基、4-メチルスルファニルフェニルチオカルボニル基、4-フェニルスルファニルフェニルチオカルボニル基、4-ジメチルアミノフェニルチオカルボニル基、4-ジエチルアミノフェニルチオカルボニル基、2-クロロフェニルチオカルボニル基、2-メチルフェニルチオカルボニル基、2-メトキシフェニルチオカルボニル基、2-ブトキシフェニルチオカルボニル基、3-クロロフェニルチオカルボニル基、3-トリフルオロメチルフェニルチオカルボニル基、3-シアノフェニルチオカルボニル基、3-ニトロフェニルチオカルボニル基、4-フルオロフェニルチオカルボニル基、4-シアノフェニルチオカルボニル基、及び、4-メトキシフェニルチオカルボニル基が挙げられる。一般式OX-1中、Bで表される一価の置換基としては、アリール基、複素環基、アリールカルボニル基、又は、複素環カルボニル基を表す。また、これらの基は1以上の置換基を有していてもよい。置換基としては、前述した置換基が例示できる。また、前述した置換基は、さらに他の置換基で置換されていてもよい。なかでも、特に好ましくは以下に示す構造である。下記の構造中、Y、X、及び、nは、それぞれ、後述する一般式OX-2におけるY、X、及び、nと同義であり、好ましい例も同様である。前記式OX-1中、Aで表される二価の有機基としては、炭素数1~12のアルキレン基、シクロアルキレン基、アルキニレン基が挙げられる。また、これらの基は1以上の置換基を有していてもよい。置換基としては、前述した置換基が例示できる。また、前述した置換基は、さらに他の置換基で置換されていてもよい。中でも、式OX-1におけるAとしては、感度を高め、加熱経時による着色を抑制する点から、無置換のアルキレン基、アルキル基例えば、メチル基、エチル基、tert-ブチル基、ドデシル基で置換されたアルキレン基、アルケニル基例えば、ビニル基、アリル基で置換されたアルキレン基、アリール基例えば、フェニル基、p-トリル基、キシリル基、クメニル基、ナフチル基、アンスリル基、フェナントリル基、スチリル基で置換されたアルキレン基が好ましい。前記式OX-1中、Arで表されるアリール基としては、炭素数6~30のアリール基が好ましく、また、置換基を有していてもよい。置換基としては、先に置換基を有していてもよいアリール基の具体例として挙げた置換アリール基に導入された置換基と同様のものが例示できる。なかでも、感度を高め、加熱経時による着色を抑制する点から、置換又は無置換のフェニル基が好ましい。式OX-1においては、前記式OX-1中のArとそれに隣接するSとで形成されるSArの構造が、以下に示す構造であることが感度の点で好ましい。なお、Meはメチル基を表し、Etはエチル基を表す。オキシム化合物は、下記一般式OX-2で表される化合物であることが好ましい。一般式OX-2中、R及びXは各々独立に一価の置換基を表し、A及びYは各々独立に二価の有機基を表し、Arはアリール基を表し、nは0~5の整数である。一般式OX-2におけるR、A、及びArは、一般式OX-1におけるR、A、及びArと同義であり、好ましい例も同様である。一般式OX-2中、Xで表される一価の置換基としては、アルキル基、アリール基、アルコキシ基、アリールオキシ基、アシルオキシ基、アシル基、アルコキシカルボニル基、アミノ基、複素環基、ハロゲン原子が挙げられる。また、これらの基は1以上の置換基を有していてもよい。置換基としては、前述した置換基が例示できる。また、前述した置換基は、さらに他の置換基で置換されていてもよい。これらの中でも、一般式OX-2におけるXとしては、溶剤溶解性と長波長領域の吸収効率向上の点から、アルキル基が好ましい。また、式2におけるnは、0~5の整数を表し、0~2の整数が好ましい。一般式OX-2中、Yで表される二価の有機基としては、以下に示す構造が挙げられる。なお、以下に示される基において、は、前記式OX-2において、Yと隣接する炭素原子との結合位置を示す。中でも、高感度化の観点から、下記に示す構造が好ましい。さらにオキシム化合物は、下記一般式OX-3又はOX-4で表される化合物であることが好ましい。上記一般式OX-3及びOX-4中、R及びXは各々独立に一価の置換基を表し、Aは二価の有機基を表し、Arはアリール基を表し、nは0~5の整数である。式OX-3及びOX-4におけるR、X、A、Ar、及び、nは、前記一般式OX-2におけるR、X、A、Ar、及び、nとそれぞれ同義であり、好ましい例も同様である。以下好適に用いられるオキシム化合物の具体例C-4~C-13を以下に示すが、本発明はこれらに限定されるものではない。オキシム化合物は、350nm~500nmの波長領域に極大吸収波長を有するものであり、360nm~480nmの波長領域に吸収波長を有するものであることが好ましく、365nm及び405nmの吸光度が高いものが特に好ましい。オキシム化合物は、365nm又は405nmにおけるモル吸光係数は、感度の観点から、1,000~300,000であることが好ましく、2,000~300,000であることがより好ましく、5,000~200,000であることが特に好ましい。化合物のモル吸光係数は、公知の方法を用いることができるが、具体的には、例えば、紫外可視分光光度計Varian社製Carry-5spctrophotometerにて、酢酸エチル溶媒を用い、0.01g/Lの濃度で測定することが好ましい。本発明に用いられる光重合開始剤は、必要に応じて2種以上を組み合わせて使用しても良い。本発明の着色組成物に含有されるD光重合開始剤の含有量は、着色組成物の全固形分に対し0.1質量以上50質量以下であることが好ましく、より好ましくは0.5質量以上30質量以下、更に好ましくは1質量以上20質量以下である。この範囲で、より良好な感度とパターン形成性が得られる。Eアルカリ可溶性樹脂本発明の着色組成物は、さらにEアルカリ可溶性樹脂を含有することが好ましい。アルカリ可溶性樹脂としては、線状有機高分子重合体であって、分子好ましくは、アクリル系共重合体、スチレン系共重合体を主鎖とする分子中に少なくとも1つのアルカリ可溶性を促進する基を有するアルカリ可溶性樹脂の中から適宜選択することができる。耐熱性の観点からは、ポリヒドロキシスチレン系樹脂、ポリシロキサン系樹脂、アクリル系樹脂、アクリルアミド系樹脂、アクリル/アクリルアミド共重合体樹脂が好ましく、現像性制御の観点からは、アクリル系樹脂、アクリルアミド系樹脂、アクリル/アクリルアミド共重合体樹脂が好ましい。アルカリ可溶性を促進する基以下、酸基ともいうとしては、例えば、カルボキシル基、リン酸基、スルホン酸基、フェノール性水酸基などが挙げられるが、有機溶剤に可溶で弱アルカリ水溶液により現像可能なものが好ましく、メタアクリル酸が特に好ましいものとして挙げられる。これら酸基は、1種のみであってもよいし、2種以上であってもよい。前記重合後に酸基を付与しうるモノマーとしては、例えば、2-ヒドロキシエチルメタアクリレート等の水酸基を有するモノマー、グリシジルメタアクリレート等のエポキシ基を有するモノマー、2-イソシアナートエチルメタアクリレート等のイソシアネート基を有するモノマー等が挙げられる。これら酸基を導入するための単量体は、1種のみであってもよいし、2種以上であってもよい。アルカリ可溶性樹脂に酸基を導入するには、例えば、酸基を有するモノマーおよび/または重合後に酸基を付与しうるモノマー以下酸基を導入するための単量体と称することもある。を、単量体成分として重合するようにすればよい。なお、重合後に酸基を付与しうるモノマーを単量体成分として酸基を導入する場合には、重合後に例えば後述するような酸基を付与するための処理が必要となる。アルカリ可溶性樹脂の製造には、例えば、公知のラジカル重合法による方法を適用することができる。ラジカル重合法でアルカリ可溶性樹脂を製造する際の温度、圧力、ラジカル開始剤の種類及びその量、溶媒の種類等々の重合条件は、当業者において容易に設定可能であり、実験的に条件を定めるようにすることもできる。アルカリ可溶性樹脂として用いられる線状有機高分子重合体としては、側鎖にカルボン酸を有するポリマーが好ましく、メタクリル酸共重合体、アクリル酸共重合体、イタコン酸共重合体、クロトン酸共重合体、マレイン酸共重合体、部分エステル化マレイン酸共重合体、ノボラック型樹脂などのアルカリ可溶性フェノール樹脂等、並びに側鎖にカルボン酸を有する酸性セルロース誘導体、水酸基を有するポリマーに酸無水物を付加させたもの挙げられる。特に、メタアクリル酸と、これと共重合可能な他の単量体との共重合体が、アルカリ可溶性樹脂として好適である。メタアクリル酸と共重合可能な他の単量体としては、アルキルメタアクリレート、アリールメタアクリレート、ビニル化合物などが挙げられる。アルキルメタアクリレート及びアリールメタアクリレートとしては、メチルメタアクリレート、エチルメタアクリレート、プロピルメタアクリレート、ブチルメタアクリレート、イソブチルメタアクリレート、ペンチルメタアクリレート、ヘキシルメタアクリレート、オクチルメタアクリレート、フェニルメタアクリレート、ベンジルメタアクリレート、トリルメタアクリレート、ナフチルメタアクリレート、シクロヘキシルメタアクリレート等、ビニル化合物としては、スチレン、α-メチルスチレン、ビニルトルエン、グリシジルメタクリレート、アクリロニトリル、ビニルアセテート、N-ビニルピロリドン、テトラヒドロフルフリルメタクリレート、ポリスチレンマクロモノマー、ポリメチルメタクリレートマクロモノマー等、特開平10-300922号公報に記載のN位置換マレイミドモノマーとして、N―フェニルマレイミド、N-シクロヘキシルマレイミド等を挙げることができる。なお、これらのメタアクリル酸と共重合可能な他の単量体は1種のみであってもよいし、2種以上であってもよい。アルカリ可溶性樹脂としては、下記一般式EDで示される化合物以下エーテルダイマーと称することもある。を単量体成分として重合してなるポリマーaを含むことも好ましい。一般式ED中、R1及びR2は、それぞれ独立して、水素原子又は置換基を有していてもよい炭素数1~25の炭化水素基を表す。これにより、本発明の着色組成物は、耐熱性とともに透明性にも極めて優れた硬化塗膜を形成しうる。前記エーテルダイマーを示す前記一般式ED中、R1およびR2で表される置換基を有していてもよい炭素数1~25の炭化水素基としては、特に制限はないが、例えば、メチル、エチル、n-プロピル、イソプロピル、n-ブチル、イソブチル、t-ブチル、t-アミル、ステアリル、ラウリル、2-エチルヘキシル等の直鎖状または分岐状のアルキル基;フェニル等のアリール基;シクロヘキシル、t-ブチルシクロヘキシル、ジシクロペンタジエニル、トリシクロデカニル、イソボルニル、アダマンチル、2-メチル-2-アダマンチル等の脂環式基;1-メトキシエチル、1-エトキシエチル等のアルコキシで置換されたアルキル基;ベンジル等のアリール基で置換されたアルキル基;等が挙げられる。これらの中でも特に、メチル、エチル、シクロヘキシル、ベンジル等のような酸や熱で脱離しにくい1級または2級炭素の置換基が耐熱性の点で好ましい。前記エーテルダイマーの具体例としては、例えば、ジメチル-2,2’-[オキシビスメチレン]ビス-2-プロペノエート、ジエチル-2,2’-[オキシビスメチレン]ビス-2-プロペノエート、ジn-プロピル-2,2’-[オキシビスメチレン]ビス-2-プロペノエート、ジイソプロピル-2,2’-[オキシビスメチレン]ビス-2-プロペノエート、ジn-ブチル-2,2’-[オキシビスメチレン]ビス-2-プロペノエート、ジイソブチル-2,2’-[オキシビスメチレン]ビス-2-プロペノエート、ジt-ブチル-2,2’-[オキシビスメチレン]ビス-2-プロペノエート、ジt-アミル-2,2’-[オキシビスメチレン]ビス-2-プロペノエート、ジステアリル-2,2’-[オキシビスメチレン]ビス-2-プロペノエート、ジラウリル-2,2’-[オキシビスメチレン]ビス-2-プロペノエート、ジ2-エチルヘキシル-2,2’-[オキシビスメチレン]ビス-2-プロペノエート、ジ1-メトキシエチル-2,2’-[オキシビスメチレン]ビス-2-プロペノエート、ジ1-エトキシエチル-2,2’-[オキシビスメチレン]ビス-2-プロペノエート、ジベンジル-2,2’-[オキシビスメチレン]ビス-2-プロペノエート、ジフェニル-2,2’-[オキシビスメチレン]ビス-2-プロペノエート、ジシクロヘキシル-2,2’-[オキシビスメチレン]ビス-2-プロペノエート、ジt-ブチルシクロヘキシル-2,2’-[オキシビスメチレン]ビス-2-プロペノエート、ジジシクロペンタジエニル-2,2’-[オキシビスメチレン]ビス-2-プロペノエート、ジトリシクロデカニル-2,2’-[オキシビスメチレン]ビス-2-プロペノエート、ジイソボルニル-2,2’-[オキシビスメチレン]ビス-2-プロペノエート、ジアダマンチル-2,2’-[オキシビスメチレン]ビス-2-プロペノエート、ジ2-メチル-2-アダマンチル-2,2’-[オキシビスメチレン]ビス-2-プロペノエート等が挙げられる。これらの中でも特に、ジメチル-2,2’-[オキシビスメチレン]ビス-2-プロペノエート、ジエチル-2,2’-[オキシビスメチレン]ビス-2-プロペノエート、ジシクロヘキシル-2,2’-[オキシビスメチレン]ビス-2-プロペノエート、ジベンジル-2,2’-[オキシビスメチレン]ビス-2-プロペノエートが好ましい。これらエーテルダイマーは、1種のみであってもよいし、2種以上であってもよい。前記一般式EDで示される化合物由来の構造体は、その他の単量体を共重合させてもよい。また、本発明における着色組成物の架橋効率を向上させるために、重合性基を有したアルカリ可溶性樹脂を使用してもよい。重合性基を有したアルカリ可溶性樹脂としては、アリル基、メタアクリル基、アリルオキシアルキル基等を側鎖に含有したアルカリ可溶性樹脂等が有用である。上述の重合性基を含有するポリマーの例としては、ダイヤナ-ルNRシリーズ三菱レイヨン株式会社製、Photomer6173COOH含有polyurethaneacrylicoligomer.DiamondShamrockCo.Ltd.製、ビスコートR-264、KSレジスト106いずれも大阪有機化学工業株式会社製、サイクロマーPシリーズ、プラクセルCF200シリーズいずれもダイセル化学工業株式会社製、Ebecryl3800ダイセルユーシービー株式会社製などが挙げられる。これら重合性基を含有するアルカリ可溶性樹脂としては、予めイソシアネート基とOH基を反応させ、未反応のイソシアネート基を1つ残し、かつメタアクリロイル基を含む化合物とカルボキシル基を含むアクリル樹脂との反応によって得られるウレタン変性した重合性二重結合含有アクリル樹脂、カルボキシル基を含むアクリル樹脂と分子内にエポキシ基及び重合性二重結合を共に有する化合物との反応によって得られる不飽和基含有アクリル樹脂、酸ペンダント型エポキシアクリレート樹脂、OH基を含むアクリル樹脂と重合性二重結合を有する2塩基酸無水物を反応させた重合性二重結合含有アクリル樹脂、OH基を含むアクリル樹脂とイソシアネートと重合性基を有する化合物を反応させた樹脂、特開2002-229207号公報及び特開2003-335814号公報に記載されるα位又はβ位にハロゲン原子或いはスルホネート基などの脱離基を有するエステル基を側鎖に有する樹脂を、塩基性処理することで得られる樹脂などが好ましい。アルカリ可溶性樹脂としては、特に、ベンジルメタアクリレート/メタアクリル酸共重合体やベンジルメタアクリレート/メタアクリル酸/他のモノマーからなる多元共重合体が好適である。この他、2-ヒドロキシエチルメタクリレートを共重合したもの、特開平7-140654号公報に記載の2-ヒドロキシプロピルメタアクリレート/ポリスチレンマクロモノマー/ベンジルメタクリレート/メタクリル酸共重合体、2-ヒドロキシ-3-フェノキシプロピルアクリレート/ポリメチルメタクリレートマクロモノマー/ベンジルメタクリレート/メタクリル酸共重合体、2-ヒドロキシエチルメタクリレート/ポリスチレンマクロモノマー/メチルメタクリレート/メタクリル酸共重合体、2-ヒドロキシエチルメタクリレート/ポリスチレンマクロモノマー/ベンジルメタクレート/メタクリル酸共重合体などが挙げられ、特に好ましくはメタクリル酸ベンジル/メタクリル酸の共重合体等が挙げられる。アルカリ可溶性樹脂の酸価としては好ましくは30mgKOH/g~200mgKOH/g、より好ましくは50mgKOH/g~150mgKOH/gであることが好ましく、70mgKOH/g~120mgKOH/gであることが最も好ましい。また、アルカリ可溶性樹脂の重量平均分子量Mwとしては、2,000~50,000が好ましく、5,000~30,000がさらに好ましく、7,000~20,000が最も好ましい。アルカリ可溶性樹脂の着色組成物中における含有量としては、着色組成物の全固形分に対して、1質量~15質量が好ましく、より好ましくは、2質量~12質量であり、特に好ましくは、3質量~10質量である。他の成分本発明の着色組成物は、上述の各成分に加えて、本発明の効果を損なわない範囲で、更に、有機溶剤、架橋剤などの他の成分を含んでいてもよい。有機溶剤本発明の着色組成物は、有機溶剤を含有してもよい。有機溶剤は、各成分の溶解性や着色組成物の塗布性を満足すれば基本的には特に制限はないが、特に紫外線吸収剤、アルカリ可溶性樹脂や分散剤等の溶解性、塗布性、安全性を考慮して選ばれることが好ましい。また、本発明における着色組成物を調製する際には、少なくとも2種類の有機溶剤を含むことが好ましい。有機溶剤としては、エステル類として、例えば、酢酸エチル、酢酸-n-ブチル、酢酸イソブチル、ギ酸アミル、酢酸イソアミル、酢酸イソブチル、プロピオン酸ブチル、酪酸イソプロピル、酪酸エチル、酪酸ブチル、乳酸メチル、乳酸エチル、オキシ酢酸アルキル例:オキシ酢酸メチル、オキシ酢酸エチル、オキシ酢酸ブチル例えば、メトキシ酢酸メチル、メトキシ酢酸エチル、メトキシ酢酸ブチル、エトキシ酢酸メチル、エトキシ酢酸エチル等、3-オキシプロピオン酸アルキルエステル類例:3-オキシプロピオン酸メチル、3-オキシプロピオン酸エチル等例えば、3-メトキシプロピオン酸メチル、3-メトキシプロピオン酸エチル、3-エトキシプロピオン酸メチル、3-エトキシプロピオン酸エチル等、2-オキシプロピオン酸アルキルエステル類例:2-オキシプロピオン酸メチル、2-オキシプロピオン酸エチル、2-オキシプロピオン酸プロピル等例えば、2-メトキシプロピオン酸メチル、2-メトキシプロピオン酸エチル、2-メトキシプロピオン酸プロピル、2-エトキシプロピオン酸メチル、2-エトキシプロピオン酸エチル、2-オキシ-2-メチルプロピオン酸メチル及び2-オキシ-2-メチルプロピオン酸エチル例えば、2-メトキシ-2-メチルプロピオン酸メチル、2-エトキシ-2-メチルプロピオン酸エチル等、ピルビン酸メチル、ピルビン酸エチル、ピルビン酸プロピル、アセト酢酸メチル、アセト酢酸エチル、2-オキソブタン酸メチル、2-オキソブタン酸エチル等、並びに、エーテル類として、例えば、ジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテル、プロピレングリコールモノメチルエーテルアセテート、プロピレングリコールモノエチルエーテルアセテート、プロピレングリコールモノプロピルエーテルアセテート等、並びに、ケトン類として、例えば、メチルエチルケトン、シクロヘキサノン、2-ヘプタノン、3-ヘプタノン等、並びに、芳香族炭化水素類として、例えば、トルエン、キシレン等が好適に挙げられる。これらの有機溶剤は、紫外線吸収剤及びアルカリ可溶性樹脂の溶解性、塗布面状の改良などの観点から、2種以上を混合することも好ましい。この場合、特に好ましくは、上記の3-エトキシプロピオン酸メチル、3-エトキシプロピオン酸エチル、エチルセロソルブアセテート、乳酸エチル、ジエチレングリコールジメチルエーテル、酢酸ブチル、3-メトキシプロピオン酸メチル、2-ヘプタノン、シクロヘキサノン、エチルカルビトールアセテート、ブチルカルビトールアセテート、プロピレングリコールメチルエーテル、及びプロピレングリコールメチルエーテルアセテートから選択される2種以上で構成される混合溶液である。有機溶剤の着色組成物中における含有量は、塗布性の観点から、組成物の全固形分濃度が5質量~80質量になる量とすることが好ましく、5質量~60質量が更に好ましく、10質量~50質量が特に好ましい。架橋剤本発明の着色組成物に補足的に架橋剤を用い、着色組成物を硬化させてなる着色硬化膜の硬度をより高めることもできる。架橋剤としては、架橋反応により膜硬化を行なえるものであれば、特に限定はなく、例えば、aエポキシ樹脂、bメチロール基、アルコキシメチル基、及びアシロキシメチル基から選ばれる少なくとも1つの置換基で置換された、メラミン化合物、グアナミン化合物、グリコールウリル化合物又はウレア化合物、cメチロール基、アルコキシメチル基、及びアシロキシメチル基から選ばれる少なくとも1つの置換基で置換された、フェノール化合物、ナフトール化合物又はヒドロキシアントラセン化合物、が挙げられる。中でも、多官能エポキシ樹脂が好ましい。架橋剤の具体例などの詳細については、特開2004-295116号公報の段落0134~0147の記載を参照することができる。重合禁止剤本発明の着色組成物においては、該着色組成物の製造中又は保存中において、重合性化合物の不要な熱重合を阻止するために、少量の重合禁止剤を添加することが望ましい。本発明に用いうる重合禁止剤としては、ハイドロキノン、p-メトキシフェノール、ジ-t-ブチル-p-クレゾール、ピロガロール、t-ブチルカテコール、ベンゾキノン、4,4’-チオビス3-メチル-6-t-ブチルフェノール、2,2’-メチレンビス4-メチル-6-t-ブチルフェノール、N-ニトロソフェニルヒドロキシアミン第一セリウム塩等が挙げられる。重合禁止剤の添加量は、全組成物の質量に対して、約0.01質量~約5質量が好ましい。界面活性剤本発明の着色組成物には、塗布性をより向上させる観点から、各種の界面活性剤を添加してもよい。界面活性剤としては、フッ素系界面活性剤、ノニオン系界面活性剤、カチオン系界面活性剤、アニオン系界面活性剤、シリコーン系界面活性剤などの各種界面活性剤を使用できる。特に、本発明の着色組成物は、フッ素系界面活性剤を含有することで、塗布液として調製したときの液特性特に、流動性がより向上することから、塗布厚の均一性や省液性をより改善することができる。即ち、フッ素系界面活性剤を含有する着色組成物を適用した塗布液を用いて膜形成する場合においては、被塗布面と塗布液との界面張力を低下させることにより、被塗布面への濡れ性が改善され、被塗布面への塗布性が向上する。このため、少量の液量で数μm程度の薄膜を形成した場合であっても、厚みムラの小さい均一厚の膜形成をより好適に行える点で有効である。フッ素系界面活性剤中のフッ素含有率は、3質量~40質量が好適であり、より好ましくは5質量~30質量であり、特に好ましくは7質量~25質量である。フッ素含有率がこの範囲内であるフッ素系界面活性剤は、塗布膜の厚さの均一性や省液性の点で効果的であり、着色組成物中における溶解性も良好である。フッ素系界面活性剤としては、例えば、メガファックF171、同F172、同F173、同F176、同F177、同F141、同F142、同F143、同F144、同R30、同F437、同F475、同F479、同F482、同F554、同F780、同F781以上、DIC株製、フロラードFC430、同FC431、同FC171以上、住友スリーエム株製、サーフロンS-382、同SC-101、同SC-103、同SC-104、同SC-105、同SC1068、同SC-381、同SC-383、同S393、同KH-40以上、旭硝子株製等が挙げられる。ノニオン系界面活性剤として具体的には、グリセロール、トリメチロールプロパン、トリメチロールエタン並びにそれらのエトキシレート及びプロポキシレート例えば、グリセロールプロポキシレート、グリセリンエトキシレート等、ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステルBASF社製のプルロニックL10、L31、L61、L62、10R5、17R2、25R2、テトロニック304、701、704、901、904、150R1、ソルスパース20000日本ルーブリゾール株等が挙げられる。カチオン系界面活性剤として具体的には、フタロシアニン誘導体商品名:EFKA-745、森下産業株製、オルガノシロキサンポリマーKP341信越化学工業株製、メタアクリル酸系共重合体ポリフローNo.75、No.90、No.95共栄社化学株製、W001裕商株製等が挙げられる。アニオン系界面活性剤として具体的には、W004、W005、W017裕商株社製等が挙げられる。シリコーン系界面活性剤としては、例えば、東レダウコーニング株製トーレシリコーンDC3PA、トーレシリコーンSH7PA、トーレシリコーンDC11PA,トーレシリコーンSH21PA,トーレシリコーンSH28PA、トーレシリコーンSH29PA、トーレシリコーンSH30PA、トーレシリコーンSH8400、モメンティブパフォーマンスマテリアルズ社製TSF-4440、TSF-4300、TSF-4445、TSF-4460、TSF-4452、信越シリコーン株式会社製KP341、KF6001、KF6002、ビックケミー社製BYK307、BYK323、BYK330等が挙げられる。界面活性剤は、1種のみを用いてもよいし、2種類以上を組み合わせてもよい。界面活性剤の添加量は、着色組成物の全質量に対して、0.001質量~2.0質量が好ましく、より好ましくは0.005質量~1.0質量である。その他の添加物着色組成物には、必要に応じて、各種添加物、例えば、充填剤、密着促進剤、酸化防止剤、紫外線吸収剤、凝集防止剤等を配合することができる。これらの添加物としては、特開2004-295116号公報の段落0155~0156に記載のものを挙げることができる。本発明の着色組成物においては、特開2004-295116号公報の段落0078に記載の増感剤や光安定剤、同公報の段落0081に記載の熱重合防止剤を含有することができる。有機カルボン酸、有機カルボン酸無水物本発明の着色組成物は、分子量1000以下の有機カルボン酸、及び/又は有機カルボン酸無水物を含有していてもよい。有機カルボン酸化合物としては、具体的には、脂肪族カルボン酸または芳香族カルボン酸が挙げられる。脂肪族カルボン酸としては、例えば、ギ酸、酢酸、プロピオン酸、酪酸、吉草酸、ピバル酸、カプロン酸、グリコール酸、アクリル酸、メタクリル酸等のモノカルボン酸、シュウ酸、マロン酸、コハク酸、グルタル酸、アジピン酸、ピメリン酸、シクロヘキサンジカルボン酸、シクロヘキセンジカルボン酸、イタコン酸、シトラコン酸、マレイン酸、フマル酸等のジカルボン酸、トリカルバリル酸、アコニット酸等のトリカルボン酸等が挙げられる。また、芳香族カルボン酸としては、例えば、安息香酸、フタル酸等のフェニル基に直接カルボキシル基が結合したカルボン酸、およびフェニル基から炭素結合を介してカルボキシル基が結合したカルボン酸類が挙げられる。これらの中では、特に分子量600以下、とりわけ分子量50~500のもの、具体的には、例えば、マレイン酸、マロン酸、コハク酸、イタコン酸が好ましい。有機カルボン酸無水物としては、例えば、脂肪族カルボン酸無水物、芳香族カルボン酸無水物が挙げられ、具体的には、例えば、無水酢酸、無水トリクロロ酢酸、無水トリフルオロ酢酸、無水テトラヒドロフタル酸、無水コハク酸、無水マレイン酸、無水シトラコン酸、無水イタコン酸、無水グルタル酸、無水1,2-シクロヘキセンジカルボン酸、無水n-オクタデシルコハク酸、無水5-ノルボルネン-2,3-ジカルボン酸等の脂肪族カルボン酸無水物が挙げられる。芳香族カルボン酸無水物としては、例えば、無水フタル酸、トリメリット酸無水物、ピロメリット酸無水物、無水ナフタル酸等が挙げられる。これらの中では、特に分子量600以下、とりわけ分子量50~500のもの、具体的には、例えば、無水マレイン酸、無水コハク酸、無水シトラコン酸、無水イタコン酸が好ましい。これらの有機カルボン酸及び/又は有機カルボン酸無水物の添加量は、通常、全固形分中0.01~10重量、好ましくは0.03~5重量、より好ましくは0.05~3重量の範囲である。これら分子量1000以下の有機カルボン酸、及び/又は有機カルボン酸無水物を添加することによって、高いパターン密着性を保ちながら、着色組成物の未溶解物の残存をより一層低減することが可能である。[着色組成物の調製方法]本発明の着色組成物は、前述の成分を混合することで調製される。なお、着色組成物の調製に際しては、着色組成物を構成する各成分を一括配合してもよいし、各成分を溶剤に溶解分散した後に逐次配合してもよい。また、配合する際の投入順序や作業条件は特に制約を受けない。例えば、全成分を同時に溶剤に溶解分散して組成物を調製してもよいし、必要に応じては、各成分を適宜2つ以上の溶液分散液としておいて、使用時塗布時にこれらを混合して組成物として調製してもよい。フィルターろ過本発明の着色組成物は、異物の除去や欠陥の低減などの目的で、フィルターで濾過することが好ましい。フィルターろ過に用いるフィルターとしては、従来からろ過用途等に用いられているフィルターであれば特に限定されることなく用いることができる。前記フィルターの材質の例としては、PTFEポリテトラフルオロエチレン等のフッ素樹脂;ナイロン-6、ナイロン-6,6等のポリアミド系樹脂;ポリエチレン、ポリプロピレンPP等のポリオレフィン樹脂高密度、超高分子量を含む;等が挙げられる。これら素材の中でもポリプロピレン高密度ポリプロピレンを含むが好ましい。前記フィルターの孔径には特に限定はないが、例えば0.01~20.0μm程度であり、好ましくは0.01~5μm程度であり、さらに好ましくは0.01~2.0μm程度である。フィルターの孔径を上記範囲とすることにより、微細な粒子をより効果的に取り除くことができ、濁度をより低減することができる。ここで、フィルターの孔径は、フィルタメーカーの公称値を参照することができる。市販のフィルターとしては、例えば、日本ポール株式会社、アドバンテック東洋株式会社、日本インテグリス株式会社旧日本マイクロリス株式会社又は株式会社キッツマイクロフィルタ等が提供する各種フィルタの中から選択することができる。前記フィルターろ過では、2種以上のフィルターを組み合わせて用いてもよい。例えば、まず第1のフィルターを用いてろ過を行い、次に、第1のフィルターとは孔径が異なる第2のフィルターを用いてろ過を行うことができる。その際、第1のフィルターでのフィルタリング及び第2のフィルターでのフィルタリングは、それぞれ、1回のみでもよいし、2回以上行ってもよい。第2のフィルターは、上述した第1のフィルターと同様の材料等で形成されたものを使用することができる。本発明の着色組成物は、耐熱性、及び色相、色分離性、色むらなどの色特性に優れた着色膜硬化膜を形成することができるため、カラーフィルタの着色層を形成するために好適に用いられる。また、本発明の着色組成物は、固体撮像素子例えば、CCD、CMOS等や、液晶表示装置LCDなどの画像表示装置に用いられるカラーフィルタなどの着色パターン形成用として好適に用いることができる。さらに、印刷インキ、インクジェットインキ及び塗料などの作製用途としても好適に用いることができる。なかでも、CCD及びCMOS等の固体撮像素子用のカラーフィルタを作製用途として好適に用いることができる。<パターン形成方法及びカラーフィルタの製造方法>本発明のパターン形成方法は、前記着色組成物を支持体上に付与して着色層を形成する工程、該着色層を露光する工程、及び未露光部を現像除去して着色パターンを形成する工程を有する。本発明のパターン形成方法によりパターンを形成する支持体としては、基板等の板状物の他、パターン形成に適用しうる支持体であれば特に限定されない。本発明のパターン形成方法は、カラーフィルタが有する着色パターン画素の形成に好適に適用することができる。すなわち、本発明のカラーフィルタの製造方法は、前述の本発明のパターン形成方法を適用するものであり、前記着色組成物を支持体上に付与して着色層を形成する工程、該着色層を露光する工程、及び未露光部を現像除去して着色パターンを形成する工程を有する。更に、必要に応じて、着色層をベークする工程プリベーク工程、及び、現像された着色層をベークする工程ポストベーク工程を設けてもよい。以下、これらの工程をあわせて、パターン形成工程ということがある。本発明のカラーフィルタは、上記製造方法により好適に得ることができる。以下、固体撮像素子用カラーフィルタを単にカラーフィルタということがある。[着色層形成工程]着色層形成工程では、支持体上に、本発明の着色組成物を付与して着色層を形成する。本工程に用いうる支持体としては、例えば、基板例えば、シリコン基板上にCCDChargeCoupledDeviceやCMOSComplementaryMetal-OxideSemiconductor等の撮像素子受光素子が設けられた固体撮像素子用基板を用いることができる。本発明における着色パターンは、固体撮像素子用基板の撮像素子形成面側おもて面に形成されてもよいし、撮像素子非形成面側裏面に形成されてもよい。固体撮像素子における着色パターンの間や、固体撮像素子用基板の裏面には、遮光膜が設けられていてもよい。また、支持体上には、必要により、上部の層との密着改良、物質の拡散防止或いは基板表面の平坦化のために下塗り層を設けてもよい。支持体上への本発明の着色組成物の付与方法としては、スリット塗布、インクジェット法、回転塗布、流延塗布、ロール塗布、スクリーン印刷法等の各種の塗布方法を適用することができる。支持体上に塗布された着色層の乾燥プリベークは、ホットプレート、オーブン等で50°C~140°Cの温度で10秒~300秒で行うことができる。[露光工程]露光工程では、着色層形成工程において形成された着色層を、例えば、ステッパー等の露光装置を用い、所定のマスクパターンを有するマスクを介してパターン露光する。これにより、着色硬化膜が得られる。露光に際して用いることができる放射線光としては、特に、g線、i線等の紫外線が好ましく特に好ましくはi線用いられる。照射量露光量は30mJ/cm2~1500mJ/cm2が好ましく50mJ/cm2~1000mJ/cm2がより好ましく、80mJ/cm2~500mJ/cm2が最も好ましい。着色硬化膜の膜厚は1.0μm以下であることが好ましく、0.1μm~0.9μmであることがより好ましく、0.2μm~0.8μmであることがさらに好ましい。膜厚を、1.0μm以下とすることにより、高解像性、高密着性を得られるため、好ましい。[パターン形成工程]次いでアルカリ現像処理を行うことにより、露光工程における光未照射部分の着色層がアルカリ水溶液に溶出し、光硬化した部分だけが残る。現像液としては、下地の撮像素子や回路などにダメージを起さない、有機アルカリ現像液が望ましい。現像温度としては通常20°C~30°Cであり、現像時間は、従来20秒~90秒であった。より残渣を除去するため、近年では120秒~180秒実施する場合もある。さらには、より残渣除去性を向上するため、現像液を60秒ごとに振り切り、さらに新たに現像液を供給する工程を数回繰り返す場合もある。現像液に用いるアルカリ剤としては、例えば、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、1,8-ジアザビシクロ-[5、4、0]-7-ウンデセンなどの有機アルカリ性化合物が挙げられ、これらのアルカリ剤を濃度が0.001質量~10質量、好ましくは0.01質量~1質量となるように純水で希釈したアルカリ性水溶液が現像液として好ましく使用される。なお、現像液には無機アルカリを用いてもよく、無機アルカリとしては、例えば、水酸化ナトリウム、水酸化カリウム、炭酸ナトリウム、炭酸水素ナトリウム、硅酸ナトリウム、メタ硅酸ナトリウムなどが好ましい。なお、このようなアルカリ性水溶液からなる現像液を使用した場合には、一般に現像後純水で洗浄リンスする。次いで、乾燥を施した後に加熱処理ポストベークを行うことが好ましい。多色の着色パターンを形成するのであれば、色ごとに前記工程を順次繰り返して硬化皮膜を製造することができる。これによりカラーフィルタが得られる。ポストベークは、硬化を完全なものとするための現像後の加熱処理であり、通常100°C~240°C、好ましくは200°C~240°Cの熱硬化処理を行う。このポストベーク処理は、現像後の塗布膜を、上記条件になるようにホットプレートやコンベクションオーブン熱風循環式乾燥機、高周波加熱機等の加熱手段を用いて、連続式あるいはバッチ式で行うことができる。なお、本発明の製造方法は、必要に応じ、上記以外の工程として、固体撮像素子用カラーフィルタの製造方法として公知の工程を有していてもよい。例えば、上述した、着色層形成工程、露光工程及びパターン形成工程を行った後に、必要により、形成された着色パターンを加熱及び/又は露光により硬化する硬化工程を含んでいてもよい。また、本発明に係る着色組成物を用いる場合、例えば、塗布装置吐出部のノズルや配管部の目詰まりや塗布機内への着色組成物や顔料の付着沈降乾燥による汚染等が生じる場合がある。そこで、本発明の着色組成物によってもたらされた汚染を効率よく洗浄するためには、前掲の本組成物に関する溶剤を洗浄液として用いることが好ましい。また、特開平7-128867号公報、特開平7-146562号公報、特開平8-278637号公報、特開2000-273370号公報、特開2006-85140号公報、特開2006-291191号公報、特開2007-2101号公報、特開2007-2102号公報、特開2007-281523号公報などに記載の洗浄液も本発明に係る着色組成物の洗浄除去として好適に用いることができる。上記のうち、アルキレングリコールモノアルキルエーテルカルボキシレート及びアルキレングリコールモノアルキルエーテルが好ましい。これら溶媒は、単独で用いても2種以上を混合して用いてもよい。2種以上を混合する場合、水酸基を有する溶剤と水酸基を有しない溶剤とを混合することが好ましい。水酸基を有する溶剤と水酸基を有しない溶剤との質量比は、1/99~99/1、好ましくは10/90~90/10、更に好ましくは20/80~80/20である。プロピレングリコールモノメチルエーテルアセテートPGMEAとプロピレングリコールモノメチルエーテルPGMEの混合溶剤で、その比率が60/40であることが特に好ましい。なお、汚染物に対する洗浄液の浸透性を向上させるために、洗浄液には前掲の本組成物に関する界面活性剤を添加してもよい。本発明の固体撮像素子用カラーフィルタは、本発明の着色組成物を用いているため、露光マージンに優れた露光ができる共に、形成された着色パターン着色画素は耐熱性に優れたものとなる。また、多色の着色パターンを形成する際に、後加熱などの加熱プロセスを経る場合においても、隣接するパターンへの色移りが効果的に抑制されることから、本発明のカラーフィルタは色相、色分離性、色むらなどの色特性に優れたものとなる。本発明の固体撮像素子用カラーフィルタは、CCD、CMOS等の固体撮像素子に好適に用いることができ、特に100万画素を超えるような高解像度のCCDやCMOS等に好適である。本発明の固体撮像素子用カラーフィルタは、例えば、CCD又はCMOSを構成する各画素の受光部と、集光するためのマイクロレンズと、の間に配置されるカラーフィルタとして用いることができる。なお、固体撮像素子用カラーフィルタにおける着色パターン着色画素の膜厚としては、2.0μm以下が好ましく、1.0μm以下がより好ましい。また、着色パターン着色画素のサイズパターン幅としては、2.5μm以下が好ましく、2.0μm以下がより好ましく、1.7μm以下が特に好ましい。<固体撮像素子>本発明における固体撮像素子は、既述の本発明の固体撮像素子用カラーフィルタを備える。本発明における固体撮像素子の構成としては、本発明における固体撮像素子用カラーフィルタが備えられた構成であり、固体撮像素子として機能する構成であれば特に限定はないが、例えば、以下のような構成が挙げられる。支持体上に、固体撮像素子CCDイメージセンサー、CMOSイメージセンサー、等の受光エリアを構成する複数のフォトダイオード及びポリシリコン等からなる転送電極を有し、前記フォトダイオード及び前記転送電極上にフォトダイオードの受光部のみ開口したタングステン等からなる遮光膜を有し、遮光膜上に遮光膜全面及びフォトダイオード受光部を覆うように形成された窒化シリコン等からなるデバイス保護膜を有し、前記デバイス保護膜上に、本発明の固体撮像素子用カラーフィルタを有する構成である。更に、前記デバイス保護層上であってカラーフィルタの下支持体に近い側に集光手段例えば、マイクロレンズ等。以下同じを有する構成や、カラーフィルタ上に集光手段を有する構成等であってもよい。<画像表示装置>本発明におけるカラーフィルタは、前記固体撮像素子のみならず、液晶表示装置や有機EL表示装置などの、画像表示装置に用いることができ、特に液晶表示装置の用途に好適である。液晶表示装置に用いた場合、比抵抗の低下に伴う液晶分子の配向不良が少なく、表示画像の色合いが良好で表示特性に優れる。このため、本発明のカラーフィルタを備えた液晶表示装置は、表示画像の色合いが良好で表示特性に優れた高画質画像を表示することができる。表示装置の定義や各表示装置の詳細については、例えば電子ディスプレイデバイス佐々木昭夫著、株工業調査会1990年発行、ディスプレイデバイス伊吹順章著、産業図書株平成元年発行などに記載されている。また、液晶表示装置については、例えば次世代液晶ディスプレイ技術内田龍男編集、株工業調査会1994年発行に記載されている。本発明が適用できる液晶表示装置に特に制限はなく、例えば、上記の次世代液晶ディスプレイ技術に記載されている色々な方式の液晶表示装置に適用できる。本発明のカラーフィルタは、カラーTFT方式の液晶表示装置に用いてもよい。カラーTFT方式の液晶表示装置については、例えばカラーTFT液晶ディスプレイ共立出版株1996年発行に記載されている。更に、本発明はIPSなどの横電界駆動方式、MVAなどの画素分割方式などの視野角が拡大された液晶表示装置や、STN、TN、VA、OCS、FFS、及びR-OCB等にも適用できる。また、本発明におけるカラーフィルタは、明るく高精細なCOAColor-filterOnArray方式にも供することが可能である。COA方式の液晶表示装置にあっては、カラーフィルタ層に対する要求特性は、前述のような通常の要求特性に加えて、層間絶縁膜に対する要求特性、すなわち低誘電率及び剥離液耐性が必要とされることがある。本発明のカラーフィルタにおいては、色素構造を有する樹脂Aを用いることから、色純度、光透過性などが良好で着色パターン画素の色合いに優れるので、解像度が高く長期耐久性に優れたCOA方式の液晶表示装置を提供することができる。なお、低誘電率の要求特性を満足するためには、カラーフィルタ層の上に樹脂被膜を設けてもよい。これらの画像表示方式については、例えば、EL、PDP、LCDディスプレイ-技術と市場の最新動向-東レリサーチセンター調査研究部門2001年発行の43ページなどに記載されている。本発明におけるカラーフィルタを備えた液晶表示装置は、本発明におけるカラーフィルタ以外に、電極基板、偏光フィルム、位相差フィルム、バックライト、スペーサ、視野角保障フィルムなど様々な部材から構成される。本発明のカラーフィルタは、これらの公知の部材で構成される液晶表示装置に適用することができる。これらの部材については、例えば、’94液晶ディスプレイ周辺材料ケミカルズの市場島健太郎株シーエムシー1994年発行、2003液晶関連市場の現状と将来展望下巻表良吉株富士キメラ総研、2003年発行に記載されている。バックライトに関しては、SIDmeetingDigest13802005A.Konnoet.alや、月刊ディスプレイ2005年12月号の18~24ページ島康裕、同25~30ページ八木隆明などに記載されている。本発明におけるカラーフィルタを液晶表示装置に用いると、従来公知の冷陰極管の三波長管と組み合わせたときに高いコントラストを実現できるが、更に、赤、緑、青のLED光源RGB-LEDをバックライトとすることによって輝度が高く、また、色純度の高い色再現性の良好な液晶表示装置を提供することができる。以下、本発明を実施例により更に具体的に説明するが、本発明はその趣旨を越えない限り以下の実施例に限定されるものではない。なお、特に断りのない限り、及び部は質量基準である。合成例1色素構造を有する樹脂J-1の合成100mL三口フラスコに、モノマー18.21g、メタクリル酸1.08g、プロピレングリコール1-モノメチルエーテル2-アセテート以下、PGMEAとも称する。23.3g、p-メトキシフェノール重合禁止剤8.2mg、モノマー1に対し1000ppmを添加し、窒素雰囲気下で80°Cに加熱した。この溶液に、モノマー18.21g、メタクリル酸以下、MMAとも称する。1.08g、p-メトキシフェノール8.2mg、モノマー1に対し1000ppm、2,2’-アゾビスイソ酪酸ジメチル商品名:V601、和光純薬工業株製1.16g、PGMEA23.3gの混合溶液を2時間かけて滴下した。その後3時間攪拌した後、90°Cに昇温し、2時間加熱攪拌した後、放冷してMD-1のPGMEA溶液を得た。次に、メタクリル酸グリシジル以下、GMAとも称する。1.42g、テトラブチルアンモニウムブロミド80mg、p-メトキシフェノール20mgを添加し、空気雰囲気下で、100°Cで15時間加熱し、メタクリル酸グリシジルが消失するのを確認した。冷却後、メタノール/イオン交換水=100mL/10mLの混合溶媒に滴下して再沈し、色素構造を有する樹脂J-1を17.6g得た。GPC測定により確認した色素構造を有する樹脂J-1の重量平均分子量Mwは、8,900であり、樹脂の分子量分布全体のピーク面積に対する20,000以上の分子量成分のピーク面積の割合は3であった。上記GPCによる分子量及び重量平均分子量の測定は、ポリスチレンを標準とする換算値として下記の条件で行った。測定機器:HLC-8220GPC東ソー株式会社製ガードカラム:HZ-L東ソー株式会社製カラム:TSKgelSuperHZM-M東ソー株式会社製、TSKgelSuperHZM-4000東ソー株式会社製、TSKgelSuperHZM-3000東ソー株式会社製、TSKgelSuperHZM-2000東ソー株式会社製溶離液:テトラヒドロフラン送液条件:サンプルポンプ0.35mL/分、リファレンスポンプ0.20mL/分カラム温度:40°C測定サンプル濃度:0.1質量テトラヒドロフラン溶液注入量:10μLまた、0.1N水酸化ナトリウム水溶液を用いた滴定により、酸価は0.75mmol/gであり、NMR測定により、色素構造を有する樹脂が含有する重合性基量は、色素構造を有する樹脂J-11gに対し0.40mmolであることが確認された。合成例2~18色素構造を有する樹脂J-2~J-18の合成合成例1における仕込量ただし、p-メトキシフェノールについてはモノマー1に対する濃度ppmを、表1に記載の値に変更した以外は、合成例1と同様の操作を行い、色素構造を有する樹脂J-2~J-18を得た。得られた色素構造を有する樹脂J-2~J-18について、色素構造を有する樹脂J-1と同様にして、重量平均分子量Mw、重量平均分子量/数平均分子量Mw/Mnの比分散度、樹脂の分子量分布全体のピーク面積に対する20,000以上の分子量成分のピーク面積の割合、酸価mmol/g、重合性基量mmol/gを測定した。結果は表2に示した。合成例19樹脂J-19の合成合成例1に使用したp-メトキシフェノールをベンゾキノンに変更した以外は合成例1と同様の操作を行い、樹脂J-19を17.3g得た。物性は表2に示した。合成例20樹脂J-20の合成合成例1に使用したp-メトキシフェノールを4-ヒドロキシ-2,2,6,6-テトラメチルピペリジン1-オキシルフリーラジカルに変更した以外は合成例1と同様の操作を行い、樹脂J-20を17.4g得た。物性は表2に示した。合成例21~34色素構造を有する樹脂J-21~J-34の合成合成例1において用いた色素単量体モノマー1を変更した以外は、合成例1と同様にして下記に示す色素構造を有する樹脂J-21~J-34を合成した。物性は表2に示した。合成例35色素構造を有する樹脂J-35の合成下記スキームのように合成した。メタクリル酸2-ヒドロキシエチル1.29g、モノマー29.40g、メタクリル酸2,3-ジヒドロキシプロピル0.53g、1,2-ジヒドロキシプロピオン酸1.41g、2,5-ジ-tertブチル-4-メチルフェノール9.4mg、モノマー2に対して1000ppm、イソホロン酸ジイソシアネート7.37gをPGMEA46.7gに加え、窒素雰囲気下中、80°Cに加熱した。次に、ネオスタンU-600日東化成株製20mgを加え、10時間加熱し、冷却することで色素構造を有する樹脂J-35のPGMEA30質量溶液を得た。GPC測定より確認した色素構造を有する樹脂J-35の重量平均分子量Mwは、8,100であり、樹脂の分子量分布全体のピーク面積に対する20,000以上の分子量成分のピーク面積の割合は3であった。また、0.1N水酸化ナトリウム水溶液を用いた滴定により、酸価は0.67mmol/gであり、NMR測定により色素構造を有する樹脂が含有する重合性基量は、色素構造を有する樹脂J-351gに対し0.64mmolであることが確認された。合成例36~38色素構造を有する樹脂J―36~J-38の合成合成例35で用いたモノマー2を、下記構造に対応する色素構造を有するモノマーに置き換えた以外は同様の操作を行い、色素構造を有する樹脂J-36~J-38を得た。合成例39色素構造を有する樹脂J-39の合成下記スキームのように合成した。100mL三口フラスコに、モノマー58.51g、メタクリル酸0.35g、PGMEA23.3gを添加し、窒素雰囲気下で80°Cに加熱した。この溶液に、モノマー58.51g、メタクリル酸0.35g、2,2’-アゾビスイソ酪酸ジメチル2.58g、PGMEA23.3gの混合溶液を2時間かけて滴下した。その後3時間攪拌した後、90°Cに昇温し、2時間加熱攪拌した後、放冷してMD-5のPGMEA溶液を得た。次に、メタクリル酸グリシジル2.29g、テトラブチルアンモニウムブロミド80mg、p-メトキシフェノール20mgを添加し、空気雰囲気下で100°Cで15時間加熱し、メタクリル酸グリシジルが消失するのを確認した。冷却後、メタノール/イオン交換水=100mL/10mLの混合溶媒に滴下して再沈し、色素構造を有する樹脂J-39を18.6g得た。GPC測定より確認した色素構造を有する樹脂J-39の重量平均分子量Mwは、7,500であり、樹脂の分子量分布全体のピーク面積に対する20,000以上の分子量成分のピーク面積の割合は3であった。また、0.1N水酸化ナトリウム水溶液を用いた滴定により、酸価は0.81mmol/gであり、NMR測定により色素構造を有する樹脂が含有する重合性基量は、色素構造を有する樹脂J-391gに対し0.70mmolであることが確認された。合成例40色素構造を有する樹脂J-40の合成下記スキームのように合成した。100mL三口フラスコに、モノマー68.51g、メタクリル酸0.35g、p-メトキシフェノール8.5mg、モノマー6に対して1000ppm、PGMEA23.3gを添加し、窒素雰囲気下で80°Cに加熱した。この溶液に、モノマー68.51g、メタクリル酸0.35g、p-メトキシフェノール8.5mg、モノマー6に対して1000ppm、2,2’-アゾビスイソ酪酸ジメチル2.58g、PGMEA23.3gの混合溶液を2時間かけて滴下した。その後3時間攪拌した後、90°Cに昇温し、2時間加熱攪拌した後、放冷してMD-6のPGMEA溶液を得た。次に、メタクリル酸グリシジル2.29g、テトラブチルアンモニウムブロミド80mg、p-メトキシフェノール20mgを添加し、空気雰囲気下で100°Cで15時間加熱し、メタクリル酸グリシジルが消失するのを確認した。冷却後、メタノール/イオン交換水=100mL/10mLの混合溶媒に滴下して再沈し、色素構造を有する樹脂J-40を18.7g得た。GPC測定より確認した色素構造を有する樹脂J-40の重量平均分子量Mwは、8,300であり、樹脂の分子量分布全体のピーク面積に対する20,000以上の分子量成分のピーク面積の割合は2であった。また、0.1N水酸化ナトリウム水溶液を用いた滴定により、酸価は0.83mmol/gであり、NMR測定により色素構造を有する樹脂が含有する重合性基量は、色素構造を有する樹脂J-401gに対し0.72mmolであることが確認された。合成例41樹脂J-41の合成100mL三口フラスコに、モノマー19.33g、メタクリル酸0.67g、p-メトキシフェノール9.3mg、モノマー1に対して1000ppm、PGMEA23.3gを添加し、窒素雰囲気下で80°Cに加熱した。この溶液に、モノマー19.33g、メタクリル酸0.67g、p-メトキシフェノール9.3mg、モノマー1に対して1000ppm、2,2’-アゾビスイソ酪酸ジメチル商品名:V601、和光純薬工業株製1.10g、PGMEA23.3gの混合溶液を2時間かけて滴下した。その後3時間攪拌した。冷却後、メタノール/イオン交換水=100mL/10mLの混合溶媒に滴下して再沈し、色素構造を有する樹脂J-41を17.2g得た。GPC測定により確認した色素構造を有する樹脂J-41の重量平均分子量Mwは、7,400であり、樹脂の分子量分布全体のピーク面積に対する20,000以上の分子量成分のピーク面積の割合は4であった。また、0.1N水酸化ナトリウム水溶液を用いた滴定により、色素構造を有する樹脂J-41の酸価は0.78mmol/gであることが確認された。合成例42樹脂J-42の合成100mL三口フラスコに、モノマー18.21g、メタクリル酸1.08g、プロピレングリコール1-モノメチルエーテル2-アセテート以下、PGMEAとも称する。23.3gを添加し、窒素雰囲気下で80°Cに加熱した。この溶液に、モノマー18.21g、メタクリル酸1.08g、2,2’-アゾビスイソ酪酸ジメチル商品名:V601、和光純薬工業株製0.70g、PGMEA23.3gの混合溶液を2時間かけて滴下した。その後3時間攪拌した後、90°Cに昇温し、2時間加熱攪拌した後、放冷してMD-1のPGMEA溶液を得た。次に、メタクリル酸グリシジル1.42g、テトラブチルアンモニウムブロミド80mg、p-メトキシフェノール20mgを添加し、空気雰囲気下で、100°Cで15時間加熱し、メタクリル酸グリシジルが消失するのを確認した。冷却後、メタノール/イオン交換水=50mL/5mLを添加し、析出したポリマー高分子量成分をろ過で除去した。ろ液をメタノール/イオン交換水=100mL/10mLの混合溶媒に滴下して再沈し、色素構造を有する樹脂J-42を17.6g得た。GPC測定により確認した色素構造を有する樹脂J-42の重量平均分子量Mwは、14,900であり、樹脂の分子量分布全体のピーク面積に対する20,000以上の分子量成分のピーク面積の割合は5であった。また、0.1N水酸化ナトリウム水溶液を用いた滴定により、酸価は0.74mmol/gであり、NMR測定により、色素構造を有する樹脂が含有する重合性基量は、色素構造を有する樹脂J-421gに対し0.41mmolであることが確認された。表2に、色素構造を有する樹脂J-1~J-42の物性を示す。比較合成例1~比較合成例5樹脂H-1~H-5の合成合成例1、23、24、26、28でp-メトキシフェノールを添加しなかった以外は同様の操作を行い、樹脂H-1~H-5を得た。物性を表2に示す。[実施例1~実施例51、及び比較例1~比較例5]1.下塗り層用組成物の調製下記組成の成分を混合して溶解し、下塗り層用組成物を調製した。<下塗り層用組成物の組成>溶剤:プロピレングリコールモノメチルエーテルアセテート19.20部溶剤:乳酸エチル36.67部アルカリ可溶性樹脂:メタクリル酸ベンジル/メタクリル酸/メタクリル酸-2-ヒドロキシエチル共重合体モル比=60/22/18、重量平均分子量15,000、数平均分子量9,000の40PGMEA溶液30.51部エチレン性不飽和二重結合含有化合物:ジペンタエリスリトールヘキサアクリレートKAYARADDPHA;日本化薬株式会社製12.20部重合禁止剤:p-メトキシフェノール0.0061部フッ素系界面活性剤:F-475、DIC株製0.83部光重合開始剤:トリハロメチルトリアジン系の光重合開始剤0.586部TAZ-107、みどり化学社製2-1.下塗り層付ガラス基板の作製ガラス基板コーニング1737を0.5NaOH水で超音波洗浄した後、水洗、脱水ベーク200°C/20分を行った。次いで、上記1で得た下塗り層用組成物を洗浄したガラス基板上に乾燥後の膜厚が2μmになるようにスピンコーターを用いて塗布し、220°Cで1時間加熱乾燥させて、下塗り層付ガラス基板を調製した。2-2.下塗り層付シリコンウエハ基板の作製6inchシリコンウエハをオーブン中で200°Cのもと30分加熱処理した。次いで、このシリコンウエハ上に、前記組成物を乾燥膜厚が1.5μmになるように塗布し、更に220°Cのオーブン中で1時間加熱乾燥させて下塗り層を形成し、下塗り層付シリコンウエハ基板を得た。3.着色感放射線性組成物の調製3-1.青色用顔料分散液の調製青色用顔料分散液を、以下のようにして調製した。C.I.PigmentBlue15:6を13.0質量部青色顔料、平均粒子径55nm、顔料分散剤である分散樹脂A下記構造を5.0質量部、PGMEA82.0質量部からなる混合液を、ビーズミルbeadsmillジルコニアビーズ0.3mm径により3時間混合分散して、顔料分散液を調製した。その後さらに、減圧機構付き高圧分散機NANO-3000-10日本ビーイーイー株製を用いて、2000kg/cm3の圧力下で流量500g/minとして分散処理を行なった。この分散処理を10回繰り返し、青色用顔料分散液C.I.PigmentBlue15:6分散液を得た。得られた青色用顔料分散液について、顔料の粒子径を動的光散乱法MicrotracNanotracUPA-EX150日機装社NikkisoCo.,Ltd.製により測定したところ、24nmであった。前記3-1.青色用顔料分散液の調製において青色顔料として用いたC.I.PigmentBlue15:6に代えて、下記顔料を用いた以外は青色用顔料分散液の調製と同様にして、赤色用顔料分散液、及び緑色用顔料分散液を調製した。赤色用顔料AC.I.ピグメントレッド254PR254粒子径26nm赤色用顔料BC.I.ピグメントレッド177PR177粒子径28nm緑色用顔料AC.I.ピグメントグリーン36PG36粒子径25nm緑色用顔料BC.I.ピグメントグリーン58PG58粒子径30nm黄色用顔料AC.I.ピグメントイエロー139PY139粒子径27nm黄色用顔料BC.I.ピグメントイエロー150PY150粒子径26nm3-2.着色感放射線性組成物の調製1実施例1~49、比較例1~5の着色感放射線性組成物下記の各成分を混合して分散、溶解し、実施例1~49、比較例1~5の各着色感放射線性組成物を得た。シクロヘキサノン1.133部アルカリ可溶性樹脂K1又はK2:表3に記載の化合物0.030部ソルスパース200001シクロヘキサン溶液、日本ルーブリゾール株製0.125部光重合開始剤下記構造の化合物:表3に記載の化合物0.012部着色剤色素構造を有する樹脂:色素構造を有する樹脂J-1~J-42、H-1~H-5:表3に記載の化合物固形分として0.040部表3に記載の顔料分散液顔料濃度13.00.615部ジペンタエリスリトールヘキサアクリレート0.070部KAYARADDPHA;日本化薬株式会社製グリセロールプロポキシレート1シクロヘキサン溶液0.048部2実施例50の着色感放射線性組成物実施例1の着色感放射線性組成物の調製において、顔料分散液を用いず、色素構造を有する樹脂J-1を固形分として0.120部加えた以外は、実施例1と同様にして、実施例50の着色感放射線性組成物を得た。3実施例51の着色感放射線性組成物実施例1の着色感放射線性組成物の調製において、アルカリ可溶性樹脂及び顔料分散液を用いず、ジペンタエリスリトールヘキサアクリレートを固形分として0.100部加えた以外は、実施例1と同様にして、実施例51の着色感放射線性組成物を得た。4.性能評価4-1.他色パターン上の残渣4-1-1.赤色パターン上の残渣実施例1~20、28、32~36、39、41~51、比較例1、5下記赤色組成物を、前記2-1.で得られた下塗り層付ガラス基板の下塗り層上に塗布し、塗布膜Aを形成した。そして、この塗布膜Aの乾燥膜厚が1μmになるように、100°Cのホットプレートを用いて120秒間加熱処理プリベークを行なった。次いで、露光装置UX3100-SRウシオ電機株製を使用して、塗布膜に365nmの波長で、100mJ/cm2の露光量で照射した。露光後、現像液CD-2000富士フイルムエレクトロニクスマテリアルズ株製を使用して、25°C40秒間の条件で現像した。その後、流水で30秒間リンスした後、スプレー乾燥した。その後、200°Cで15分間ポストベークを行った。得られた塗布膜Aの分光を測定し、630nmの透過率透過率Aを測定した。次に、実施例1~20、28、32~36、39、41~51、比較例1、5の着色感放射線性組成物の各々を乾燥膜厚が1μmになるように塗布し、100°Cのホットプレートを用いて120秒間加熱処理プリベークを行ない、塗布膜Bを形成した。その後、得られたガラス基板をスピンシャワー現像機DW-30型、株ケミトロニクス製の水平回転テーブル上に載置し、CD-2000富士フイルムエレクトロニクスマテリアルズ株製を用いて23°Cで60秒間パドル現像を行ない、塗布膜Bを除去した。得られた塗布膜の分光を測定し、630nmの透過率透過率Bを測定した。この透過率A、Bの差より百分率を算出し、これを、パターン上の残渣を評価する指標とした。この数値は0に近いほど残渣が抑制できていることを示す。赤色着色組成物シクロヘキサノン1.133部アルカリ可溶性樹脂K10.030部ソルスパース200001シクロヘキサン溶液、日本ルーブリゾール株製0.125部光重合開始剤I-10.012部前記顔料分散液PR254、顔料濃度13.00.615部前記顔料分散液PY139、顔料濃度13.00.308部ジペンタエリスリトールヘキサアクリレート0.070部KAYARADDPHA;日本化薬株式会社製グリセロールプロポキシレート1シクロヘキサン溶液0.048部4-1-2.緑色パターン上実施例21~27、29~31、37、38、40、比較例2~4の残渣下記緑色組成物を、前記2-1.で得られた下塗り層付ガラス基板の下塗り層上に塗布し、塗布膜Cを形成した。そして、この塗布膜の乾燥膜厚が1μmになるように、100°Cのホットプレートを用いて120秒間加熱処理プリベークを行なった。次いで、露光装置UX3100-SRウシオ電機株製を使用して、塗布膜に365nmの波長で、100mJ/cm2の露光量で照射した。露光後、現像液CD-2000富士フイルムエレクトロニクスマテリアルズ株製を使用して、25°C40秒間の条件で現像した。その後、流水で30秒間リンスした後、スプレー乾燥した。その後、200°Cで15分間ポストベークを行った。得られた塗布膜Cの分光を測定し、530nmの透過率透過率Cを測定した。次に、実施例21~27、29~31、37、38、40、比較例2~4の着色感放射線性組成物の各々を乾燥膜厚が1μmになるように塗布し、100°Cのホットプレートを用いて120秒間加熱処理プリベークを行ない、塗布膜Dを形成した。その後、得られたガラス基板をスピンシャワー現像機DW-30型、株ケミトロニクス製の水平回転テーブル上に載置し、CD-2000富士フイルムエレクトロニクスマテリアルズ株製を用いて23°Cで60秒間パドル現像を行ない、塗布膜Dを除去した。得られた塗布膜の分光を測定し、530nmの透過率透過率Dを測定した。この透過率C、Dの差より百分率を算出し、これを、パターン上の残渣を評価する指標とした。この数値は0に近いほど残渣が抑制できていることを示す。緑色着色組成物シクロヘキサノン1.133部アルカリ可溶性樹脂K10.030部ソルスパース200001シクロヘキサン溶液、日本ルーブリゾール株製0.125部光重合開始剤I-10.012部前記顔料分散液PG36、顔料濃度13.00.615部前記顔料分散液PY139、顔料濃度13.00.308部ジペンタエリスリトールヘキサアクリレート0.070部KAYARADDPHA;日本化薬株式会社製グリセロールプロポキシレート1シクロヘキサン溶液0.048部4-2.塗布欠陥数評価実施例1~51、比較例1~5の着色感放射線性組成物を前記下塗り層付シリコンウエハーにスピンコート法で塗布し、その後ホットプレート上で、120°Cで2分加熱した。加熱後の膜厚は1.0μmであった。該基板をアプライドマテリアルズ社製ComPlusにて欠陥数個数/cm2測定を行った。欠陥数が少ないほど良好である。表3に示した結果から明らかなように、樹脂の分子量分布全体のピーク面積に対する20,000以上の分子量成分のピーク面積の割合が10を超える樹脂H-1~H-5を使用した比較例1~5は他色パターン上の残渣が多く、塗布欠陥も多いことが分かる。一方、樹脂の分子量分布全体のピーク面積に対する20,000以上の分子量成分のピーク面積の割合が10以下の樹脂J-1~J-42を使用した実施例1~42は他色パターン上の残渣が少なく、塗布欠陥も少ないことが分かる。[実施例52]-固体撮像素子用のフルカラーのカラーフィルタの作製-実施例39で調製した緑色用着色感放射線性組成物を用いて、1.2×1.2μmのアイランドベイヤーbayer状パターンで緑色画素を形成し、次いで、実施例21で調製した赤色用着色感放射線性組成物を用いて1.2×1.2μmのアイランドisland状パターンで赤色画素を形成し、さらに残りの格子の中に実施例40で調製した青色用着色感放射線性組成物を用いて1.2×1.2μmのアイランド状パターンの青色画素を形成して、遮光部固体撮像素子用のカラーフィルタを作製した。-評価-得られた固体撮像素子用のフルカラーのカラーフィルタを固体撮像素子に組み込んだところ、該固体撮像素子は、高解像度で、色分離性に優れることが確認された。"